(57)【要約】組成物は、縮合反応によって硬化することができる。この組成物は、新規な縮合反応触媒を使用する。この新規な縮合反応触媒は、従来のスズ触媒に代わるものとして使用される。この組成物はガム、ゲル、ゴム、又は樹脂を形成するために反応することができる。【特許請求の範囲】
【請求項１】
成分（Ａ）及び成分（Ｂ）を含む組成物であって、
前記成分（Ａ）は、触媒的に有効量の、Ｚｒ前駆体と配位子との反応の触媒活性反応生成物であり、
前記成分（Ｂ）は、１分子当たり平均で１つ以上の加水分解性置換基を有するケイ素含有ベースポリマーであり、
前記成分（Ａ）は、前記成分（Ｂ）の前記加水分解性置換基の縮合反応を触媒することができる、組成物。
【請求項２】
前記縮合反応が、実施例２の方法に従って検査された場合に目視による粘度の値が２〜５の範囲である反応生成物を生成する、請求項１に記載の組成物。
【請求項３】
前記Ｚｒ前駆体が、一般式Ｚｒ−Ａ４（式中、Ａはそれぞれ独立して一価の有機基である）を有する、請求項１又は２に記載の組成物。
【請求項４】
条件（ａ）〜（ｆ）のうち１つが満たされる組成物であって、条件が
（ａ）各Ａがヒドロカルボノキシ基であること；又は
（ｂ）各Ａがアルコキシ基であること；又は
（ｃ）各Ａがエトキシ基であること；又は
（ｄ）各Ａが炭化水素基であること；又は
（ｅ）各Ａがアラルキル基であること；又は
（ｆ）各Ａがベンジル基であること、
である、請求項３に記載の組成物。
【請求項５】
前記配位子が、配位子（１）〜（３４）からなる群より選ばれる、
（２６）一般式（ｉｉ）の配位子：
【表１−１】
2014528009.tif 000032
【表１−２】
2014528009.tif 000033
【表１−３】
2014528009.tif 000034
【表１−４】
2014528009.tif 000035
【化１】
2014528009.tif 000036
（式中、下付き文字ａは０又は１であり、下付き文字ｂは０〜４の整数であり、下付き文字ｃは０〜４の整数であり、Ａ１はＨ及び一価の炭化水素基から選択され、Ａ２及びＡ３はそれぞれ独立して一価の炭化水素基であり、Ｑ１はＮ及び式ＣＡ４（式中、Ａ４はＨ又は一価の炭化水素基である）の基から選択され、Ｑ２はＯＨ及び式ＳＡ５（式中、Ａ５はＨ及び一価の炭化水素基から選択される）の基から選択される）；又は
（２７）一般式（ｉｉｉ）の配位子：
【化２】
2014528009.tif 000037
（式中、Ａ６はそれぞれ独立してハロゲン原子及び一価の炭化水素基から選択され、下付き文字ｄは０〜４の整数であり、Ｑ３はカルボン酸基であり、Ｑ４はカルボン酸基、ＯＨ、Ｈ、一価の炭化水素基、及び式ＰＡ７Ａ８（式中、Ａ７及びＡ８はそれぞれ独立して、Ｈ、ハロゲン原子、アルキル基、アリール基、及びアラルキル基から選択される）の基から選択される）；又は
（２８）一般式（ｉｖ）の配位子：
【化３】
2014528009.tif 000038
（式中、下付き文字ｅは０〜１０の整数であり、Ａ９はそれぞれ独立してＨ及びアルキル基から選択される）；又は
（２９）一般式（ｖ）の配位子：
【化４】
2014528009.tif 000039
（式中、下付き文字ｆは０〜４の整数であり、下付き文字ｇは０〜４の整数であり、Ａ１０及びＡ１１はそれぞれ独立して一価の炭化水素基及び一価のハロゲン化炭化水素基から選択され、下付き文字ｈは１〜６の整数であり、Ｑ５はそれぞれ独立してＯ、Ｐ、Ｓ、及びＣＨ２から選択される）；又は
（３０）一般式（ｖｉ）の配位子：
【化５】
2014528009.tif 000040
（式中、Ａ１２はＨ又は一価の炭化水素基であり、Ａ１３、Ａ１４、及びＡ１５はそれぞれ独立してＨ及び一価の有機基から選択されるが、但し、任意で、Ａ１３、Ａ１４、及びＡ１５のうちの２つは、互いに結合して縮合複素環基を形成することができる）；又は
（３１）一般式（ｖｉｉ）の配位子：
【化６】
2014528009.tif 000041
（式中、下付き文字ｉは０〜４の整数であり、下付き文字ｊは０〜４の整数であり、Ａ１６はそれぞれ独立して一価の炭化水素基であり、Ａ１７はそれぞれ一価の有機基であり、Ａ１８及びＡ１９は独立してＨ及び一価の炭化水素基から選択され、Ａ２０はＨ又はアルキル基であり、Ａ２１はＨ又はアルキル基である）；又は
（３２）一般式（ｖｉｉｉ）の配位子：
【化７】
2014528009.tif 000042
（式中、Ａ２４はＯ及びＳから選択されるヘテロ原子であり、下付き文字ｋは０〜４の整数であり、Ａ２７はそれぞれ独立してハロゲン原子及び一価の有機基から選択され、Ａ２２は一価の炭化水素基であり、Ａ２３はＨ又は一価の炭化水素基であり、Ａ２５は一価の有機基である）；又は
（３３）一般式（ｉｘ）の配位子：
【化８】
2014528009.tif 000043
（式中、Ａ３１はＯ及びＳから選択されるヘテロ原子であり、下付き文字ｍは０〜４であり、Ａ２８、Ａ２９、及びＡ３０はそれぞれ独立して一価の炭化水素基である）；又は
（３４）一般式（ｘ）の配位子：
【化９】
2014528009.tif 000044
（式中、「Ｒｎ」を有する結合は、環構造の一部を形成する、共有単結合又は芳香族結合を表し、Ａ３９、Ａ４０、Ａ４１、Ａ４２、Ａ４３、及びＡ４４はそれぞれ独立してＨ及び一価の有機基から選択されるが、但し、任意で、Ａ４２及びＡ４３は、互いに結合して、炭素環、アリール基、アラルキル基、又は複素環基から選択される環構造を形成してもよく、Ａ４５は一価の炭化水素基又は二価の連結基のどちらかであるが、但し、Ａ４５が二価の連結基である場合、Ａ４５は、一般式（ｘ）の構造と、一般式（ｘｉ）
【化１０】
2014528009.tif 000045
（式中、＊は結合部位を示す）の構造とを連結させる）；
請求項１〜４のいずれか一項に記載の組成物。
【請求項６】
前記成分（Ａ）及び（Ｂ）とは異なる少なくとも１種の追加の成分を更に含む組成物であって、前記少なくとも１種の追加の成分が、（Ｃ）架橋剤；（Ｄ）乾燥剤；（Ｅ）増量剤、可塑剤、又はこれらの組み合わせ；（Ｆ）充填剤；（Ｇ）処理剤；（Ｈ）殺生物剤；（Ｊ）難燃剤；（Ｋ）表面改質剤；（Ｌ）鎖延長剤；（Ｍ）末端封鎖剤；（Ｎ）非反応性のバインダー；（Ｏ）老化防止添加剤；（Ｐ）水放出剤；（Ｑ）顔料；（Ｒ）レオロジー添加剤；（Ｓ）賦形剤；（Ｔ）粘着付与剤；（Ｕ）腐食防止剤；及びこれらの組み合わせからなる群より選ばれる、請求項１〜５のいずれか一項に記載の組成物。
【請求項７】
条件（ｉ）及び（ｉｉ）のうち１つが満たされる組成物であって、条件が
（ｉ）前記組成物が透明及び／又は無色であること；又は
（ｉｉ）前記組成物が無色透明であること、
である請求項１〜６のいずれか一項に記載の組成物。
【請求項８】
請求項１〜７のいずれか一項に記載の組成物を製造する方法であって、前記組成物を製造するために、成分（Ａ）及び成分（Ｂ）を含む成分を混合する工程を含む、方法。
【請求項９】
反応生成物を調製するために、請求項１〜７のいずれか一項に記載の組成物を水分に曝露する工程を含む、方法。
【請求項１０】
前記反応生成物が、ガム、ゲル、ゴム、及び樹脂から選択される形態をもつ、請求項に記載の方法で調製された、反応生成物。
【請求項１１】
前記条件（ｉ）及び（ｉｉ）のうち１つが満たされる反応生成物であって、条件が
（ｉ）前記反応生成物が透明及び／又は無色であること；又は
（ｉｉ）前記反応生成物が無色透明であること、
である請求項１０に記載の反応生成物。
【請求項１２】
ｉ）平均一般式Ｚｒ−Ａ４のＺｒ前駆体（式中、Ａはそれぞれ独立して一価の有機基である）；及び
ｉｉ）配位子
【化１１】
2014528009.tif 000046
からなる群より選ばれる配位子；
を反応させる工程を含み、
それにより、Ｚｒ−配位子錯体を含む反応生成物を製造する、方法。
【請求項１３】
各Ａが炭化水素基である、請求項１２に記載の方法。
【請求項１４】
ｉ）平均一般式Ｚｒ−Ａ４のＺｒ前駆体（式中、Ａはそれぞれ独立して一価の有機基である）；及び
ｉｉ）配位子
【化１２】
2014528009.tif 000047
からなる群より選ばれる配位子；
を反応させる工程を含み、
それにより、Ｚｒ−配位子錯体を含む反応生成物を製造する、方法。
【請求項１５】
各Ａがヒドロカルボノキシ基である、請求項１４に記載の方法。
【請求項１６】
前記Ｚｒ前駆体と前記配位子を加熱する工程を更に含む、請求項１２〜１５のいずれか一項に記載の方法。
【請求項１７】
前記反応生成物から副生成物を取り除く工程であって、前記副生成物を含まないＺｒ−配位子錯体を生成する、工程を更に含む、請求項１２〜１６のいずれか一項に記載の方法。
【請求項１８】
請求項１２〜１６のいずれか一項に記載の方法により調製された、反応生成物。
【請求項１９】
前記反応生成物が、
ａ）Ｚｒ−配位子錯体、及び
ｂ）前記Ｚｒ前駆体と前記配位子との反応による又はその副反応による副生成物
を含む、請求項１８に記載の反応生成物。
【請求項２０】
請求項１７に記載の方法により調製された、反応生成物。
【請求項２１】
前記反応生成物が透明及び／又は無色である、請求項１８〜２０のいずれか一項に記載の反応生成物。
【発明の詳細な説明】
【背景技術】
【０００１】
スズ化合物は、接着剤、封止剤、低透過性製品（例えば、断熱ガラス用途、コーティング及びシリコーンエラストマーラテックスにおいて有用であるもの）といった多くのポリオルガノシロキサン組成物の縮合硬化のための触媒として有用である。縮合反応触媒のための有機スズ化合物は、スズの価数が＋４又は＋２のいずれかであるもの、すなわち、スズ（ＩＶ）化合物又はスズ（ＩＩ）化合物である。スズ（ＩＶ）化合物の例としては、カルボン酸の第二スズ塩、例えば、二ラウリン酸ジブチルスズ、二ラウリン酸ジメチルスズ、ジ−（ｎ−ブチル）スズビス−ケトネート、二酢酸ジブチルスズ、マレイン酸ジブチルスズ、ジブチルスズジアセチルアセトネート、ジブチルスズジメトキシド、カルボメトキシフェニルスズトリス−ウベレート（carbomethoxyphenyl tin tris-uberate）、ジオクタン酸ジブチルスズ、二ギ酸ジブチルスズ、イソブチルスズトリセロエート（isobutyl tin triceroate）、ジメチルスズジブチレート（dimethyl tin dibutyrate）、ジメチルスズジ−ネオデコノエート（dimethyl tin di-neodeconoate）、ジブチルスズジ−ネオデコノエート、酒石酸トリエチルスズ、二安息香酸ジブチルスズ、トリ−２−エチルヘキサン酸ブチルスズ、二酢酸ジオクチルスズ、オクチル酸スズ、オレイン酸スズ、酪酸スズ、ナフテン酸スズ、二塩化ジメチルスズ、これらの組み合わせ、及び／又はこれらの部分加水分解生成物が挙げられる。スズ（ＩＶ）化合物は当該技術分野において既知であり、例えば、Ｄｏｗ  Ｃｈｅｍｉｃａｌ  Ｃｏｍｐａｎｙの事業部門であるＡｃｉｍａ  Ｓｐｅｃｉａｌｔｙ  Ｃｈｅｍｉｃａｌｓ（欧州、スイス）からのＭｅｔａｔｉｎ（登録商標）７４０及びＦａｓｃａｔ（登録商標）４２０２といったように、市販されている。スズ（ＩＩ）化合物の例としては、有機カルボン酸のスズ（ＩＩ）塩、例えば、二酢酸スズ（ＩＩ）、ジオクタン酸スズ（ＩＩ）、ジエチルヘキサン酸スズ（ＩＩ）、二ラウリン酸スズ（ＩＩ）、カルボン酸の第一スズ塩、例えば、オクチル酸スズ、オレイン酸スズ、酢酸スズ、ジラウリン酸スズ（ＩＩ）、ステアリン酸スズ（ＩＩ）、ナフテン酸スズ（ＩＩ）、ヘキサン酸スズ（ＩＩ）、コハク酸スズ（ＩＩ）、カプリル酸スズ（ＩＩ）、及びこれらの組み合わせが挙げられる。
【発明の概要】
【発明が解決しようとする課題】
【０００２】
ＲＥＡＣＨ（化学物質の登録、評価、許可、及び制限）は、ヒトの健康及び環境を守ることを支援し、化学産業の将来性及び競争を改善することを意図した欧州連合一次法である。この一次法により、封止剤及びコーティングのような多くの縮合反応硬化性ポリオルガノシロキサン製品において使用されているスズ系触媒は、使用が禁止されることになっている。それゆえに、縮合反応硬化性組成物において従来のスズ触媒を置き換えることが産業上必要とされている。
【課題を解決するための手段】
【０００３】
ジルコニウム前駆体（Ｚｒ前駆体）及び配位子を含む成分の反応生成物、及びその反応生成物の調製方法が開示される。生成物を縮合反応により形成可能な組成物は、上記反応生成物及びケイ素含有ベースポリマーを含む。
【発明を実施するための形態】
【０００４】
全ての量、比率、及びパーセンテージは、特に記載のない限り、重量である。組成物中の全ての成分量は合計で１００重量％である。簡単な発明の概要及び要約は、参照により本明細書に引用したものとする。冠詞「ａ」、「ａｎ」、及び「ｔｈｅ」はそれぞれ、明細書の文脈により特に示されない限り、１つ以上を指す。範囲の開示には、範囲それ自体と、その中に包含される任意の数、並びに端点が含まれる。例えば、２．０〜４．０の範囲の開示には、２．０〜４．０の範囲だけでなく、２．１、２．３、３．４、３．５、及び４．０の個々の数、並びにその範囲に包含される任意の他の数も含まれる。更に、例えば２．０〜４．０の範囲の開示には、例えば２．１〜３．５、２．３〜３．４、２．６〜３．７、及び３．８〜４．０の部分集合、並びにその範囲に包含される任意の他の部分集合も含まれる。同様に、マーカッシュ群の開示には、群全体と、その中に包含される任意の個々の要素及び部分集合も含まれる。例えば、マーカッシュ群、水素原子、アルキル基、アリール基、又はアラルキル基の開示は、個々のアルキルメンバー、アルキル及びアリールのサブグループ、並びにそこに包含される任意の他の個々のメンバー及びサブグループを含む。
【０００５】
「アルキル」とは、非環式、分枝状又は非分枝状の一価の飽和炭化水素基を意味する。アルキルは、限定するものではないが、メチル、エチル、プロピル、１−メチルエチル、ブチル、１−メチルプロピル、２−メチルプロピル、１，１−ジメチルエチル、ペンチル、１−メチルブチル、１−エチルプロピル、２−メチルブチル、３−メチルブチル、１，２−ジメチルプロピル、２，２−ジメチルプロピル、ヘキシル、ヘプチル、オクチル、ノニル、及びデシル、並びに炭素原子数６以上の一価の分枝飽和炭化水素基が例示される。
【０００６】
「アラルキル」とは、ペンダント及び／又は末端アリール基を有するアルキル基、又はペンダントアルキル基を有するアリール基を意味する。アラルキル基の例としては、ベンジル、フェニルエチル、フェニルプロピル、及びフェニルブチルが挙げられる。
【０００７】
「炭素環式化合物」及び「炭素環式」とは、それぞれ、炭化水素環を意味する。炭素環式化合物は単環式でもよく、あるいは、縮合環、架橋環、又はスピロ多環式環であってもよい。単環式の炭素環式化合物は、炭素原子数３〜９のものであってよく、炭素原子数４〜７のものであってもよく、あるいは炭素原子数５〜６のものであってもよい。多環式の炭素環式化合物は、炭素原子数７〜１７のものであってよく、炭素原子数７〜１４のものであってもよく、あるいは炭素原子数９〜１０のものであってもよい。炭素環式化合物は飽和又は部分不飽和であってよい。
【０００８】
「シクロアルキル」とは、飽和炭素環式化合物を意味する。単環式のシクロアルキル基は、シクロブチル、シクロペンチル、及びシクロヘキシルが例示される。
【０００９】
「ハロゲン化炭化水素」とは、炭素原子に結合した１つ以上の水素原子がハロゲン原子に形式上（formally）置換された炭化水素を意味する。ハロゲン化炭化水素基としては、ハロアルキル基、ハロゲン化炭素環基、及びハロアルケニル基が挙げられる。ハロアルキル基としては、フッ素化アルキル基（例えば、トリフルオロメチル、フルオロメチル、トリフルオロエチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル、及び８，８，８，７，７−ペンタフルオロオクチル）、及び塩素化アルキル基（例えば、クロロメチル及び３−クロロプロピル）が挙げられる。ハロゲン化炭素環基としては、フッ素化シクロアルキル基（例えば、２，２−ジフルオロシクロプロピル、２，３−ジフルオロシクロブチル、３，４−ジフルオロシクロヘキシル、及び３，４−ジフルオロ−５−メチルシクロヘプチル）、及び塩素化シクロアルキル基（例えば、２，２−ジクロロシクロプロピル、及び２，３−ジクロロシクロペンチル）が挙げられる。ハロアルケニル基としては、アリルクロリドが挙げられる。
【００１０】
「ヘテロ原子」とは、ＩＵＰＡＣ周期表（ｈｔｔｐ：／／ｗｗｗ．ｉｕｐａｃ．ｏｒｇ／ｆｉｌｅａｄｍｉｎ／ｕｓｅｒ＿ｕｐｌｏａｄ／ｎｅｗｓ／ＩＵＰＡＣ＿Ｐｅｒｉｏｄｉｃ＿Ｔａｂｌｅ−１Ｊｕｎ１２．ｐｄｆ）の１３〜１７族の、炭素を除く任意の元素を意味する。「ヘテロ原子」としては、例えば、Ｎ、Ｏ、Ｐ、Ｓ、Ｂｒ、Ｃｌ、Ｆ、及びＩが挙げられる。
【００１１】
「ヘテロ原子含有基」とは、水素原子及び炭素原子からなり、かつ少なくとも１つのヘテロ原子を含む有機基を意味する。ヘテロ原子含有基は、例えば、１つ以上のアシル、アミド、アミン、カルボキシル、シアノ、エポキシ、ハロゲン、ヒドロカルボノオキシ、イミノ、ケトキシム、メルカプト、オキソ、酸素、オキシム、及び／又はチオールを含んでいてよい。例えば、ヘテロ原子含有基が１つ以上のハロゲン原子を含む場合、ヘテロ原子含有基は上記で定義されたハロゲン化炭化水素基であってもよい。あるいは、ヘテロ原子が酸素の場合、ヘテロ原子含有基は例えば、アルコキシ基及びアルキルアルコキシ基等のヒドロカルボノオキシ基であってもよい。
【００１２】
「ヘテロアルキル」基とは、少なくとも１つのヘテロ原子を含む非環式、分枝状又は非分枝状の一価の飽和炭化水素基を意味する。「ヘテロアルキル」としては、少なくとも１つの炭素原子がヘテロ原子（例えば、Ｎ、Ｏ、Ｐ、又はＳ）に置換されたハロアルキル基及びアルキル基が挙げられ、ヘテロ原子がＯの場合、ヘテロアルキル基はアルコキシ基であってもよい。
【００１３】
「複素環」及び「複素環式」とは、それぞれ、炭素原子及び１つ以上のヘテロ原子を環の中に含む環状基を意味する。複素環中のヘテロ原子はＮ、Ｏ、Ｐ、Ｓ、又はこれらの組み合わせであってよい。複素環は単環式でもよく、あるいは、縮合環、架橋環、又はスピロ多環式環であってもよい。単環式複素環は、環の中に３〜９の構成原子を有してもよく、あるいは４〜７の構成原子を有してもよく、あるいは５〜６の構成原子を有してもよい。多環式複素環は、環の中に７〜１７の構成原子を有してもよく、あるいは７〜１４の構成原子を有してもよく、あるいは９〜１０の構成原子を有してもよい。複素環は飽和又は部分不飽和であってよい。
【００１４】
「複素芳香族」とは、炭素原子及び１つ以上のヘテロ原子を環の中に含む完全不飽和環含有基を意味する。複素芳香族としては、ピリジル等のヘテロアリール基が挙げられる。複素芳香族としては、ヘテロアラルキル（すなわち、ペンダント及び／又は末端ヘテロアリール基を有するアルキル基、又はペンダントアルキル基をもつヘテロアリール基）が挙げられる。ヘテロアラルキルの例としては、メチルピリジル及びジメチルピリジルが挙げられる。
【００１５】
「．．．を含まない」は、組成物がその成分を感知不可能な量しか含有しない、又は、その成分を含まない同じ組成物と比較したときに、実施例のセクションに記載のとおり測定される、目視による粘度を変化させるのに不十分な量でしかその成分を組成物が含有しないことを意味する。例えば、本明細書に記載の組成物は、スズ触媒を含まないものであり得る。「スズ触媒を含まない」は、組成物が、組成物中の他の成分の加水分解性基との縮合反応を触媒できるスズ触媒を感知不可能な量でしか含有しない、又は、スズ触媒を含まない同じ組成物と比較したときに、実施例のセクションに記載のとおり測定される目視による粘度を変化させるのに不十分な量でしか組成物がスズ触媒を含有しないことを意味する。組成物は、チタン触媒を含まないものであり得る。「チタン触媒を含まない」は、組成物が、組成物中の他の成分の加水分解性基との縮合反応を触媒できるチタン触媒を感知不可能な量でしか含有しない、又は、チタン触媒を含まない同じ組成物と比較したときに、実施例のセクションに記載のとおり測定される目視による粘度を変化させるのに不十分な量でしか組成物がチタン触媒を含有しないことを意味する。あるいは、本明細書に記載される組成物は、金属縮合反応触媒（本明細書に記載される成分（Ａ）を除く）を含まないものであってよい。「金属縮合反応触媒を含まない」とは、組成物が、縮合反応に触媒作用を及ぼすことができる、周期表（ｔｈｅ  ＣＲＣ  Ｈａｎｄｂｏｏｋ  ｏｆ  Ｃｈｅｍｉｓｔｒｙ  ａｎｄ  Ｐｈｙｓｉｃｓ，６５ｔｈ  ｅｄ．，ＣＲＣ  Ｐｒｅｓｓ，Ｉｎｃ．，Ｂｏｃａ  Ｒａｔｏｎ，Ｆｌｏｒｉｄａ，１９８４の表紙裏に記載）の３ａ、４ａ、５ａ、又は４ｂ族の金属の化合物（例えば、Ａｌ、Ｂｉ、Ｈｆ、Ｓｎ、Ｔｉ、及び／又はＺｒの化合物）を感知不可能な量でしか含有せず、ここで、上記金属原子に結合するいずれの置換基も下記表１（あるいは表１〜３）に記載の配位子とは異なることを意味する。あるいは、「金属縮合反応触媒を含まない」とは、その金属縮合反応触媒（成分（Ａ）を除く）が欠落した同じ組成物と比較したときに、実施例のセクションに記載のとおり測定される目視による粘度を変化させるのに不十分な量しかその金属縮合反応触媒を組成物が含有しないことを意味する。この定義のため、「感知不可能な量」は、例えばＡＳＴＭ  Ｄ７１５１−０５  ＩＣＰ−ＡＥＳ（誘導結合プラズマ原子発光分析）による絶縁油中の元素測定のための標準試験方法（Standard Test Method for Determination of Elements in Insulating Oils by Inductively Coupled Plasma Atomic Emission Spectrometry（ＩＣＰ−ＡＥＳ））に記載の方法に従って測定されてよい。
【００１６】
「非官能性」とは、成分（例えば、ポリオルガノシロキサン）が縮合反応に関与する加水分解性基をもたないことを意味する。
【００１７】
本明細書において使用される略語は下記に定義される。略語「ｃＰ」とは、センチポアズを意味する。「ＤＰ」とは、ポリマーの重合度を意味する。「ＦＴＩＲ」とは、フーリエ変換赤外分光分析を意味する。「ＧＰＣ」とは、ゲル浸透クロマトグラフィーを意味する。「Ｍｎ」とは、数平均分子量を意味する。Ｍｎは、ＧＰＣを使用して測定され得る。「Ｍｗ」とは、重量平均分子量を意味する。「ＮＭＲ」とは、核磁気共鳴を意味する。「Ｍｅ」とは、メチルを意味する。「Ｅｔ」とは、エチルを意味する。「Ｐｈ」とは、フェニルを意味する。「Ｐｒ」とは、プロピルを意味し、ｉＰｒ及びｎＰｒ等の様々な構造を含む。「ｉＰｒ」とは、イソプロピルを意味する。「ｎＰｒ」とは、ノルマルプロピルを意味する。「Ｂｕ」とは、ブチルを意味し、ｎＢｕ、２級ブチル、ｔＢｕ、及びｉＢｕ等の様々な構造を含む。「ｉＢｕ」とは、イソブチルを意味する。「ｎＢｕ」とは、ノルマルブチルを意味する。「ｔＢｕ」とは、三級ブチルを意味する。
【００１８】
少なくとも１つの縮合反応可能な成分（組成物）を有する組成物は、
（Ａ）ジルコニウム含有縮合反応触媒、及び
（Ｂ）１分子当たり平均で１つ以上の加水分解性置換基を有するケイ素含有ベースポリマー（ベースポリマー）を含む。理論に縛られることを望むものではないが、Ｚｒ含有縮合反応触媒は、ベースポリマーの縮合反応に対し触媒作用を及ぼすのに効果的であると特徴づけることができると考えられる。ベースポリマーは縮合反応可能な加水分解性基を有する。ベースポリマーの縮合反応は反応生成物を調製する。この組成物は、場合により、１つ以上の追加の成分を更に含み得る。１つ以上の追加の成分は、成分（Ａ）及び（Ｂ）とは異なる。好適な追加の成分は、（Ｃ）架橋剤；（Ｄ）乾燥剤；（Ｅ）増量剤、可塑剤又はこれらの組み合わせ；（Ｆ）充填剤；（Ｇ）充填剤処理剤；（Ｈ）殺生物剤；（Ｊ）難燃剤；（Ｋ）表面改質剤；（Ｌ）鎖延長剤；（Ｍ）末端封鎖剤；（Ｎ）非反応性結合剤；（Ｏ）老化防止添加剤；（Ｐ）水放出剤；（Ｑ）顔料；（Ｒ）レオロジー添加剤；（Ｓ）賦形剤（例えば溶媒及び／又は希釈剤）；（Ｔ）粘着付与剤；（Ｕ）腐食防止剤；並びにこれらの組み合わせにより例示される。
【００１９】
成分（Ａ）は触媒的に有効量のＺｒ含有縮合反応触媒を含む。このＺｒ含有縮合反応触媒は、Ｚｒ前駆体と配位子との反応生成物を含む。理論に縛られることを望むものではないが、Ｚｒ−配位子錯体をこの反応生成物は含んでいると考えられる。Ｚｒ前駆体は、Ｚｒ前駆体と配位子との反応生成物とは異なる。Ｚｒ前駆体は、Ｚｒ前駆体と配位子との反応により調製されるＺｒ−配位子錯体とは異なる。
【００２０】
Ｚｒ前駆体は、Ｚｒの有機化合物であり、一般式（ｉ）：Ｚｒ−Ａ４（式中、Ａはそれぞれ独立して置換可能な置換基である）を有する。Ａはそれぞれ一価の有機基であってよい。Ａの一価の有機基の例としては、一価の炭化水素基、アミノ基、シラザン基、カルボン酸エステル基及びヒドロカルボノオキシ基が挙げられる。
【００２１】
Ａの一価の炭化水素基の例としては、限定するものではないが、アルキル（例えば、メチル、エチル、プロピル、ブチル、ペンチル、ヘキシル、ヘプチル、エチルヘキシル、オクチル、デシル、ドデシル、ウンデシル、及びオクタデシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル及びシクロオクタジエニル）に例示される炭素環基、アリール（例えば、フェニル、トリル、キシリル、メシチル、及びナフチル）、及びアラルキル基（例えば、ベンジル及び２−フェニルエチル）が挙げられる。あるいは、上記一般式（ｉ）において、Ａはそれぞれ、アリール（例えば、フェニル、トリル、キシリル、及びナフチル）、アラルキル（例えば、ベンジル又は２−フェニルエチル）に例示される芳香族基であってもよい。あるいは、Ａはそれぞれベンジル等のアラルキル基であってもよい。
【００２２】
Ａのアミノ基の例としては、式−ＮＡ’２を有するものが挙げられ、式中、Ａ’はそれぞれ独立して水素原子又は一価の炭化水素基である。Ａ’の一価の炭化水素基の例としては、限定するものではないが、アルキル（例えば、メチル、エチル、プロピル、ブチル、ペンチル、ヘキシル、ヘプチル、エチルヘキシル、オクチル、デシル、ドデシル、ウンデシル、及びオクタデシル）、アルケニル（例えば、ビニル、アリル、プロペニル、及びヘキセニル）、及び飽和炭素環基（例えば、シクロペンチル及びシクロヘキシル等のシクロアルキル、シクロペンタジエニル及びシクロオクタジエニル等の不飽和炭素環基）、アリール（例えば、フェニル、トリル、キシリル、メシチル、及びナフチル）、及びアラルキル（例えば、ベンジル及び２−フェニルエチル）に例示される炭素環基が挙げられる。あるいは、Ａ’はそれぞれ水素原子、又はメチル若しくはエチル等の炭素原子数１〜４のアルキル基であってもよい。
【００２３】
あるいは、一般式（ｉ）のＡはそれぞれシラザン基であってもよい。
【００２４】
あるいは、一般式（ｉ）のＡはそれぞれカルボン酸エステル基であってもよい。適切なＡのカルボン酸エステル基の例としては、限定するものではないが、エチルヘキサン酸（例えば、２−エチルヘキサン酸）、ネオデカン酸、オクタン酸、及びステアリン酸が挙げられる。
【００２５】
Ａの一価のヒドロカルボノオキシ基の例は、式−Ｏ−Ａ”を有するものでもよく、式中、Ａ”は一価の炭化水素基である。Ａ”の一価の炭化水素基の例としては、限定するものではないが、アルキル（例えば、メチル、エチル、プロピル、ブチル、ペンチル、ヘキシル、ヘプチル、エチルヘキシル、オクチル、デシル、ドデシル、ウンデシル、及びオクタデシル）、アルケニル（例えば、ビニル、アリル、プロペニル及びヘキセニル）、シクロアルキル（例えば、シクロペンチル及びシクロヘキシル）、アリール（例えば、フェニル、トリル、キシリル、及びナフチル）、並びにアラルキル（例えば、ベンジル及び２−フェニルエチル）が挙げられる。あるいは、Ａ”はそれぞれ、メチル、エチル、ｎ−プロピル、イソ−プロピル、ｎ−ブチル、イソ−ブチル、又はｔ−ブチル等のアルキル基であってもよい。あるいは、Ａ”はそれぞれアルキル基であってよく、又は、Ａ”はそれぞれエチル、イソ−プロピル又はｎ−プロピル等のプロピル、又はブチルであってもよい。あるいは、Ａ”はそれぞれエチルであってもよい。
【００２６】
あるいは、Ａはそれぞれ、メチル、エチル、ｎ−プロピル、イソ−プロピル、ｎ−ブチル、イソ−ブチル、又はｔ−ブチル等のアルキル基であってもよい。あるいは、Ａはそれぞれ、エチル、ベンジル、メシチル、フェニル、−ＮＥｔ２、シクロオクタジエン、エトキシド、イソ−プロポキシド、ブトキシド、２−エチルヘキサン酸、ネオデカン酸、オクタン酸、及びステアリン酸からなる群より選ばれてもよい。
【００２７】
前駆体は、ジルコニウム（ＩＶ）エトキシド、ジルコニウム（ＩＶ）ｎ−ブトキシド、又はジルコニウム（ＩＶ）プロポキシド（これらは全てＳｔｒｅｍ  Ｃｈｅｍｉｃａｌｓ，Ｉｎｃ．（Ｎｅｗｂｕｒｙｐｏｒｔ，Ｍａｓｓａｃｈｕｓｅｔｔｓ，Ｕ．Ｓ．Ａ．）から市販されている）等のジルコニウムアルコキシドを含んでもよい。あるいは、成分（Ａ）の調製に使用する前駆体は、Ｓｔｒｅｍ  Ｃｈｅｍｉｃａｌｓ，Ｉｎｃ．から市販されているテトラベンジルジルコニウムを含んでもよい。あるいは、成分（Ａ）の調製に使用する前駆体は、Ｓｉｇｍａ−Ａｌｄｒｉｃｈ（Ｓｔ．Ｌｏｕｉｓ，Ｍｉｓｓｏｕｒｉ，Ｕ．Ｓ．Ａ．）から市販されているジルコニウム（ＩＶ）ｔ−ブトキシドを含んでもよい。あるいは、成分（Ａ）の調製に使用する前駆体は、Ｓｔｒｅｍ  Ｃｈｅｍｉｃａｌｓ，Ｉｎｃ．又はＧｅｌｅｓｔ，Ｉｎｃ．（Ｍｏｒｒｉｓｖｉｌｌｅ，Ｐｅｎｎｓｙｌｖａｎｉａ，Ｕ．Ｓ．Ａ．）から市販されているＺｒ（ＮＭｅ２）４を含んでもよい。
【００２８】
配位子は、Ｚｒと配位する有機化合物である。この有機化合物は中性形態と共役塩基形態を含む。理論に縛られることを望むものではないが、配位子は、上記一般式（ｉ）のＺｒ前駆体中の、置換可能な１つ以上の置換基Ａの例に置き換わり、成分（Ａ）の反応生成物を形成すると考えられる。
【００２９】
配位子は一般式（ｉｉ）：
【化１】
2014528009.tif 000002
を有してもよい。
【００３０】
一般式（ｉｉ）において、下付き文字ａは０又は１である。下付き文字ｂは０〜４、あるいは０〜３、あるいは０〜２、あるいは０〜１の整数である。下付き文字ｃは０〜４、あるいは０〜３、あるいは０〜２、あるいは０〜１の整数である。Ａ２及びＡ３はそれぞれ、フェニル環中の炭素原子に結合した置換基を表す。
【００３１】
一般式（ｉｉ）において、Ａ１はＨ及び一価の炭化水素基から選択される。適切な一価の炭化水素基の例としては、アルキル基及びアリール基が挙げられる。適切なアルキル基はＭｅ、Ｅｔ、Ｐｒ、及びＢｕを含む。あるいは、Ａ１はそれぞれＨである。
【００３２】
Ａ２はそれぞれ独立して一価の炭化水素基である。適切なＡ２の一価の炭化水素基は、炭素原子数１〜８のアルキル基、炭素原子数５又は６の炭素環基、炭素原子数６〜９のアリール基、及び炭素原子数６〜１１のアラルキル基が挙げられる。あるいは、Ａ２の２つ以上の例は、互いに結合して、炭素環、アリール基、アラルキル基、又は複素環基等の環構造を形成してもよい。あるいは、アルキル基は独立して、Ｍｅ、Ｅｔ、Ｐｒ、及びＢｕから選択されてもよい。
【００３３】
Ａ３はそれぞれ独立して、アルキル基及びアリール基等の一価の炭化水素基である。適切なＡ３の一価の炭化水素基としては、炭素原子数１〜８のアルキル基、炭素原子数５又は６の炭素環基、炭素原子数６〜９のアリール基、及び炭素原子数６〜１１のアラルキル基が挙げられる。あるいは、Ａ３の２つ以上の例は、互いに結合して、炭素環、アリール基、アラルキル基、又は複素環基等の環構造を形成してもよい。あるいは、Ａ３のアルキル基は独立して、Ｍｅ、Ｅｔ、Ｐｒ、及びＢｕから選択されてもよい。
【００３４】
一般式（ｉｉ）において、Ｑ１は、Ｎ及び式ＣＡ４（式中、Ａ４はＨ又はアルキル基等の一価の炭化水素基である）の基から選択される。適切なＡ４のアルキル基は独立して、Ｍｅ、Ｅｔ、Ｐｒ、及びＢｕから選択されてもよい。Ｑ２は、ＯＨ及び式ＳＡ５（式中、Ａ５はＨ及び一価の炭化水素基から選択される）の基から選択される。適切なＡ５の一価の炭化水素基としては、アルキル基及びアリール基が挙げられる。適切なＡ５のアルキル基は独立して、Ｍｅ、Ｅｔ、Ｐｒ、及びＢｕから選択されてもよく、あるいはＭｅであってもよい。一般式（ｉｉ）の配位子の例としては、表１に示される配位子６、７、及び１０が挙げられる。
【００３５】
あるいは、配位子は一般式（ｉｉｉ）：
【化２】
2014528009.tif 000003
を有してもよい。
【００３６】
一般式（ｉｉｉ）において、Ａ６はフェニル環中の炭素原子に結合した置換基を表し、Ａ６はそれぞれ独立して、ハロゲン原子及び一価の炭化水素基である。適切なＡ６のハロゲン原子としてはＢｒ、Ｃｌ、及びＦが挙げられ、あるいはＣｌ又はＦが挙げられ、あるいはＦが挙げられる。適切なＡ６の一価の炭化水素基はＭｅ、Ｅｔ、Ｐｒ、若しくはＢｕ等のアルキル基、又はＰｈ若しくはナフチル等のアリール基が挙げられる。下付き文字ｄは０〜４、あるいは０〜３、あるいは０〜２、あるいは０〜１の整数である。
【００３７】
一般式（ｉｉｉ）において、Ｑ３はＣＯＯＨ等のカルボン酸基である。Ｑ４は、カルボン酸基、ＯＨ、Ｈ、一価の炭化水素基、式ＰＡ７Ａ８（式中、Ａ７及びＡ８はそれぞれ独立して、Ｈ、ハロゲン原子、アルキル基、アリール基、及びアラルキル基から選択される）の基から選択される。あるいは、Ａ７及びＡ８はそれぞれ、Ｐｈ等のアリール基である。適切なＱ４の一価の炭化水素基としては、アルキル、アルケニル、アリール、及びアラルキル基が挙げられる。一般式（ｉｉｉ）の配位子の例としては、表１に示される配位子１、３、１１、１５、及び１６が挙げられる。
【００３８】
あるいは、配位子は一般式（ｉｖ）：
【化３】
2014528009.tif 000004
を有してもよい。
【００３９】
一般式（ｉｖ）において、下付き文字ｅは０〜１０、あるいは１〜１０、あるいは２〜１０の整数である。Ａ９はそれぞれ独立して、Ｈ及びＭｅ、Ｅｔ、Ｐｒ、又はＢｕ等のアルキル基から選択される。あるいは、Ａ９はそれぞれＨである。一般式（ｉｖ）の配位子の例は、表１の配位子１７が挙げられる。
【００４０】
あるいは、配位子は一般式（ｖ）：
【化４】
2014528009.tif 000005
を有してもよい。
【００４１】
一般式（ｖ）において、下付き文字ｆは０〜４、あるいは０〜３、あるいは０〜２、あるいは０〜１の整数であってよい。下付き文字ｇは０〜４、あるいは０〜３、あるいは０〜２、あるいは０〜１の整数である。Ａ１０及びＡ１１はそれぞれ独立して、一価の炭化水素基及び一価のハロゲン化炭化水素基から選択される。適切な一価の炭化水素基としては、アルキル基及びアリール基が挙げられる。適切なハロゲン化炭化水素基は、フッ素化アルキル基及び塩素化アルキル基等のハロアルキル基が例示される。フッ素化アルキル基は、ＣＦ３、フルオロメチル、トリフルオロエチル、２−フルオロプロピル、３，３，３−トリフルオロプロピル、及び４，４，４−トリフルオロブチルが例示され、あるいはＣＦ３が例示される。塩素化アルキル基はクロロメチルが例示される。
【００４２】
一般式（ｖ）において、下付き文字ｈは１〜６、あるいは１〜２の整数である。Ｑ５はそれぞれ独立して、Ｏ、Ｐ、Ｓ、及びＣＨ２から選択される。あるいは、Ｑ５はそれぞれＳである。一般式（ｖ）の配位子の例としては、表１に示される配位子４及び１４が挙げられる。
【００４３】
あるいは、配位子は一般式（ｖｉ）：
【化５】
2014528009.tif 000006
を有してもよい。
【００４４】
一般式（ｖｉ）において、Ａ１２は、Ｈ又はアルキル基及びアリール基等の一価の炭化水素基である。
【００４５】
一般式（ｖｉ）において、Ａ１３、Ａ１４、及びＡ１５はそれぞれ独立して、Ｈ及び一価の有機基から選択されるが、但し、あるいは、Ａ１３、Ａ１４、及びＡ１５のうち２つは互いに結合して複素芳香族基等の縮合複素環基を形成してもよい。一価の有機基は、一価の炭化水素基又は一価のヘテロ原子含有基であってよい。一価の炭化水素基の例としては、アルキル基又はアリール基が挙げられる。一価のヘテロ原子含有基の例としては、ハロゲン化炭化水素基及びヒドロカルボノオキシ基が挙げられる。一般式（ｖｉ）の配位子の例としては、表１に示される配位子２が挙げられる。
【００４６】
あるいは、配位子は一般式（ｖｉｉ）：
【化６】
2014528009.tif 000007
を有してもよい。
【００４７】
一般式（ｖｉｉ）において、Ａ１６及びＡ１７はそれぞれ、環中の炭素原子に共有結合した置換基を表す。下付き文字ｉは０〜４、あるいは０〜３、あるいは０〜２、あるいは０〜１の整数である。下付き文字ｊは０〜４、あるいは０〜３、あるいは０〜２、あるいは０〜１の整数である。
【００４８】
一般式（ｖｉｉ）において、Ａ１６はそれぞれ独立して一価の炭化水素基である。Ａ１６の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール基（例えば、Ｐｈ）、及びアラルキル基（例えば、ベンジル）が挙げられる。あるいは、Ａ１６はＭｅ、Ｅｔ、Ｐｒ、又はＢｕ等のアルキル基であってもよく、あるいはＭｅであってもよい。
【００４９】
一般式（ｖｉｉ）において、Ａ１７はそれぞれ、独立して、一価の炭化水素基及び一価のヘテロ原子含有基から選択されてもよい一価の有機基である。Ａ１７の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ１７はＭｅ、Ｅｔ、Ｐｒ、又はＢｕ等のアルキル基であってもよく、あるいはＭｅであってもよい。
【００５０】
あるいは、Ａ１７は、ハロゲン化炭化水素基又はヒドロカルボノオキシ基等の一価のヘテロ原子含有基であってもよい。Ａ１７の一価のハロゲン化炭化水素基の例としては、限定するものではないが、フッ素化アルキル基及び塩素化アルキル基等のハロアルキル基が挙げられる。フッ素化アルキル基は、ＣＦ３、フルオロメチル、トリフルオロエチル、２−フルオロプロピル、３，３，３−トリフルオロプロピル、及び４，４，４−トリフルオロブチルが例示され、あるいはＣＦ３が例示される。塩素化アルキル基はクロロメチルが例示される。Ａ１７のヒドロカルボノオキシ基の例としては、ＯＭｅ、ＯＥｔ、ＯＰｒ、及びＯＢｕ等のアルコキシ、あるいはＯＭｅが挙げられる。
【００５１】
一般式（ｖｉｉ）において、Ａ１８及びＡ１９はそれぞれ独立してＨ及び一価の炭化水素基から選択される。Ａ１８及び／又はＡ１９の一価の炭化水素基の例としては、限定するものではないが、アルキル（例えば、Ｍｅ、Ｅｔ、Ｐｒ、又はＢｕ）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ１８及び／又はＡ１９は、水素原子又はＭｅ等のアルキル基であってもよい。あるいは、Ａ１８及びＡ１９はＨであってもよい。
【００５２】
一般式（ｖｉｉ）において、Ａ２０はそれぞれＨ又はＭｅ、Ｅｔ、Ｐｒ、若しくはＢｕ等のアルキルである。
【００５３】
一般式（ｖｉｉ）において、Ａ２１はそれぞれＨ又はＭｅ、Ｅｔ、Ｐｒ、若しくはＢｕ等のアルキルである。一般式（ｖｉｉ）の配位子の例としては、表１に示される配位子５が挙げられる。
【００５４】
あるいは、配位子は一般式（ｖｉｉｉ）：
【化７】
2014528009.tif 000008
を有してもよい。
【００５５】
一般式（ｖｉｉｉ）において、Ａ２４はＯ及びＳから選択されてもよいヘテロ原子であり、あるいはＡ２４はＯである。下付き文字ｋは０〜４、あるいは０〜３、あるいは０〜２、あるいは０〜１の整数である。Ａ２７はそれぞれ、フェニル環中の炭素原子に共有結合した置換基を表す。
【００５６】
一般式（ｖｉｉｉ）において、Ａ２７はそれぞれ独立してハロゲン原子、及び一価の有機基から選択される。一価の有機基は、一価の炭化水素基又は一価のヘテロ原子含有基であってよい。Ａ２７の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ２７は、炭素原子数１〜４のアルキル基等のアルキル基であってもよい。あるいは、Ａ２７はＭｅ又はｔＢｕ等のＢｕであってもよい。あるいは、Ａ２７はＰｈ等のアリール基であってもよい。あるいは、Ａ２７はそれぞれ、２−フェニルメチル、２−メチルフェニル、又は３，５−ジメチルフェニル等のアラルキル基であってもよい。
【００５７】
Ａ２７の一価のヘテロ原子含有基の例としては、ハロゲン化炭化水素基又はヒドロカルボノオキシ基が挙げられる。Ａ２７の一価のハロゲン化炭化水素基の例としては、フッ素化アルキル基（例えば、ＣＦ３、フルオロメチル、トリフルオロエチル、２−フルオロプロピル、３，３，３−トリフルオロプロピル、及び４，４，４−トリフルオロブチル）、及びクロロメチル等の塩素化アルキル基等のハロアルキル基が挙げられる。Ａ２７のヒドロカルボノオキシ基の例としては、アルコキシ及びアラルキルオキシが挙げられる。アルコキシ基はＯＭｅ、ＯＥｔ、ＯＰｒ、及びＯＢｕに例示され、あるいはＯＭｅに例示される。アラルキルオキシ基はフェニルメトキシ及びフェニルエトキシによって例示される。あるいは、一価のヘテロ原子含有基は、環中の炭素原子に結合した１つ以上の置換基を有するアリール基又はアラルキル基であってもよく、この場合、その１つ以上の置換基はヘテロ原子（例えば、上述のアラルキルオキシ、又は
【化８】
2014528009.tif 000009
（式中、＊は結合の位置を示す）等の基）を含む。
【００５８】
一般式（ｖｉｉｉ）において、Ａ２２は一価の炭化水素基である。Ａ２２の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ２２は、炭素原子数１〜４のアルキル基等のアルキル基であってもよい。あるいは、Ａ２２はＭｅであってもよい。
【００５９】
一般式（ｖｉｉｉ）において、Ａ２３はＨ又は一価の炭化水素基である。Ａ２３の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ２３は、炭素原子数１〜４のアルキル基等のアルキル基であってもよい。あるいは、Ａ２３はＭｅ又はｔＢｕ等のＢｕであってもよい。あるいは、Ａ２３は炭素環基であってもよい。あるいは、Ａ２３は、シクロヘキシル等のシクロアルキル基であってもよい。あるいは、Ａ２３は、ベンジル等のアラルキル基であってもよい。あるいは、Ａ２３は水素原子であってもよい。
【００６０】
一般式（ｖｉｉｉ）において、Ａ２５は一価の有機基である。Ａ２５の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ２５はＰｈ等のアリール基であってもよい。あるいは、Ａ２５はそれぞれ、２−フェニルメチル、２−メチルフェニル、又は３，５−ジメチルフェニル等のアラルキル基であってもよい。
【００６１】
Ａ２５の一価のヘテロ原子含有基の例としては、ハロゲン化炭化水素基又はヒドロカルボノオキシ基が挙げられる。Ａ２５の一価のハロゲン化炭化水素基の例としては、フッ素化アルキル基（例えば、ＣＦ３、フルオロメチル、トリフルオロエチル、２−フルオロプロピル、３，３，３−トリフルオロプロピル、及び４，４，４−トリフルオロブチル）、及びクロロメチル等の塩素化アルキル基等のハロアルキル基が挙げられる。Ａ２５のヒドロカルボノオキシ基の例としては、アルコキシ及びアラルキルオキシが挙げられる。アルコキシ基はＯＭｅ、ＯＥｔ、ＯＰｒ、及びＯＢｕに例示され、あるいはＯＭｅに例示される。アラルキルオキシ基はフェニルメトキシ及びフェニルエトキシによって例示される。あるいは、一価のヘテロ原子含有基は、環中の炭素原子に結合した１つ以上の置換基を有するアリール基又はアラルキル基であってもよく、この場合、その１つ以上の置換基はヘテロ原子（例えば、上述のアラルキルオキシ、又は
【化９】
2014528009.tif 000010
（式中、＊は結合の位置を示す）等の基）を含む。一般式（ｖｉｉｉ）の配位子の例としては、表１に示される配位子１３が挙げられる。
【００６２】
あるいは、配位子は一般式（ｉｘ）：
【化１０】
2014528009.tif 000011
を有してもよい。
【００６３】
一般式（ｉｘ）において、Ａ３１はＯ及びＳから選択されてもよいヘテロ原子であり、あるいはＡ３１はＯである。下付き文字ｍは０〜４、あるいは０〜３、あるいは０〜２、あるいは０〜１である。Ａ３０はそれぞれ、フェニル環中の炭素原子に共有結合した置換基を表す。
【００６４】
一般式（ｉｘ）において、Ａ３０はそれぞれ独立して一価の炭化水素基である。Ａ３０の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ３０は、炭素原子数１〜４のアルキル基等のアルキル基であってもよい。あるいは、Ａ３０はＭｅ又はｔＢｕ等のＢｕであってもよい。あるいは、Ａ３０は、Ｐｈ等のアリール基又はジメチルフェニル等のアラルキル基であってもよい。しかし、Ａ３０がアリール基又はアラルキル基の場合、Ａ３０は単環式である。
【００６５】
一般式（ｉｘ）において、Ａ２８は一価の炭化水素基である。Ａ２８の一価の炭化水素基の例としては、限定するものではないが、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、及びメシチル）、及びアラルキル（例えば、ベンジル又は２−フェニルエチル）が挙げられる。あるいは、Ａ２８は、炭素原子数１〜４のアルキル基等のアルキル基であってもよい。あるいは、Ａ２８はＭｅであってもよい。
【００６６】
一般式（ｉｘ）において、Ａ２９は一価の炭化水素基である。Ａ２９の一価の炭化水素基の例としては、アルキル（例えば、Ｍｅ、Ｅｔ、Ｐｒ、Ｂｕ、ペンチル、又はヘキシル）、アルケニル（例えば、ビニル、アリル、プロペニル、及びヘキセニル）、飽和炭素環基（例えば、シクロペンチル及びシクロヘキシル等のシクロアルキル）又は不飽和炭素環基（例えば、シクロペンタジエニル又はシクロオクタジエニル）に例示される炭素環基、アリール（例えば、Ｐｈ、トリル、キシリル、メシチル、及びナフチル）、及びアラルキル（例えば、ベンジル又は２−フェニルエチル）が挙げられる。あるいは、Ａ２９は炭素環基であってもよい。あるいは、Ａ２９は、シクロヘキシル等のシクロアルキル基であってもよい。あるいは、Ａ２９はＰｈ等のアリール基であってもよい。あるいは、Ａ２９は、ベンジル等のアラルキル基であってもよい。一般式（ｉｘ）の配位子の例としては、表１に示される配位子１２が挙げられる。
【００６７】
あるいは、配位子は一般式（ｘ）：
【化１１】
2014528009.tif 000012
を有してもよい。
【００６８】
一般式（ｘ）において、式中の「Ｒｎ」を有する結合は、共有単結合又は環構造の芳香族結合形成部分を表す。
【００６９】
一般式（ｘ）において、Ａ３９、Ａ４０、Ａ４１、Ａ４２、Ａ４３、及びＡ４４はそれぞれ独立してＨ及び一価の有機基から選択される。一価の有機基は、一価の炭化水素基又は一価のハロゲン化炭化水素基等の一価のヘテロ原子含有基であってよい。適切な一価の炭化水素基は、炭素原子数１〜８のアルキル基、炭素原子数５又は６の炭素環基、炭素原子数６〜９のアリール基、及び炭素原子数６〜１１のアラルキル基が挙げられる。あるいは、Ａ４２及びＡ４３は、互いに結合して、炭素環、アリール基、アラルキル基、又は複素環基等の環構造を形成していてもよい。Ａ４２及びＡ４３が互いに結合して環を形成する場合、Ａ４１及びＡ４４はＨであってもよい。
【００７０】
一般式（ｘ）において、Ａ４５は、一価の炭化水素基又は二価の連結基のどちらかである。適切なＡ４５の一価の炭化水素基はアルキル、アリール、及びアラルキルが挙げられる。あるいは、Ａ４５はＭｅ、Ｅｔ、Ｐｒ、又はＢｕ等のアルキル基であってもよい。Ａ４５の二価の連結基の例としては、アルキレン（例えば、エチレン、プロピレン、又はヘキシレン）、アリーレン（例えば、フェニレン）、又はアルキルアリーレン（例えば、
【化１２】
2014528009.tif 000013
）が挙げられる。
【００７１】
Ａ４５が二価の連結基である場合、Ａ４５は、一般式（ｘ）の構造と一般式（ｘｉ）：
【化１３】
2014528009.tif 000014
（式中、Ａ３９、Ａ４０、Ａ４１、Ａ４２、Ａ４３、及びＡ４４は上記定義のとおりである）の構造とを連結してもよい。一般式（ｘ）の配位子の例としては、表１に示される配位子８及び９が挙げられる。
【００７２】
成分（Ａ）の調製に使用が適切な配位子の中性型を下記表１〜３に示す。
【００７３】
【表１−１】
2014528009.tif 000015
【００７４】
【表１−２】
2014528009.tif 000016
【００７５】
【表１−３】
2014528009.tif 000017
【００７６】
【表２】
2014528009.tif 000018
【００７７】
【表３】
2014528009.tif 000019
【００７８】
上記表１〜３の各種配位子は市販されている。例えば、配位子１、２、３、６、７、８、１４、１５、１７、１８、１９、及び２０は、Ｓｉｇｍａ−Ａｌｄｒｉｃｈ，Ｉｎｃ．（Ｓｔ．Ｌｏｕｉｓ，Ｍｉｓｓｏｕｒｉ，Ｕ．Ｓ．Ａ．）より市販されていた。配位子１６は、Ａｌｆａ  Ａｅｓａｒ（Ｗａｒｄ  Ｈｉｌｌ，Ｍａｓｓａｃｈｕｓｅｔｔｓ，Ｕ．Ｓ．Ａ．）より市販されていた。配位子２１、２２、及び２３は、ＣｈｅｍＢｒｉｄｇｅ  Ｃｏｒｐｏｒａｔｉｏｎ（Ｓａｎ  Ｄｉｅｇｏ，Ｃａｌｉｆｏｒｎｉａ，Ｕ．Ｓ．Ａ．）から市販されていた。
【００７９】
成分（Ａ）を調製するために使用される配位子は表１に示される配位子であってもよい。あるいは、成分（Ａ）を調製するために使用される配位子は表２に示される配位子であってもよい。あるいは、使用される配位子は、Ｚｒ前駆体の選択も含む様々な要因によって選択されてもよい。例えば、Ｚｒ前駆体が、テトラベンジルジルコニウム等のアリールジルコニウム化合物である場合、配位子は、（上記表１の）配位子２、４、５、７、９、１０、１１、１４、１５、及び１７からなる群より選ばれてもよい。あるいは、Ｚｒ前駆体が、ジルコニウム（ＩＶ）エトキシド等のジルコニウムのヒドロカルボノオキシ官能性基である場合、配位子は、配位子１、２、３、４、６、７、８、１１、１２、１３、１４、１５、１６、及び１７からなる群より選ばれてもよい。あるいは、Ｚｒ前駆体が、ジルコニウム（ＩＶ）ｎ−ブトキシド等のジルコニウムのヒドロカルボノオキシ官能性基である場合、配位子は、配位子１８、１９、２０、２１、２２、及び２３からなる群より選ばれてもよく、あるいは配位子は、配位子１８及び２０からなる群より選ばれてもよい。
【００８０】
あるいは、配位子は、表１の配位子に化学的に類似している基（例えば、同様の構造を持つ等）から選択されてもよい。例えば、配位子は、配位子４及び１４からなる群より選ばれてもよい。あるいは、配位子は、配位子６、７、及び１０からなる群より選ばれてもよい。あるいは、配位子は、配位子３、１１、１５、１６、及び１７からなる群より選ばれてもよい。あるいは、配位子は、配位子８及び９からなる群より選ばれてもよい。あるいは、配位子は、配位子１であってもよい。あるいは、配位子は、配位子２であってもよい。あるいは、配位子は、配位子５であってもよい。あるいは、配位子は、配位子１２であってもよい。あるいは、配位子は、配位子１３であってもよい。
【００８１】
成分（Ａ）は、上述の、配位子及びＺｒ前駆体を反応させる工程を含み、それによりＺｒ−配位子錯体を含む触媒活性反応生成物を形成する方法で調製されてもよい。この方法は、任意で、Ｚｒ前駆体と配位子を混合する前に、Ｚｒ前駆体と配位子のどちらか１つ又は両方を、溶媒に溶かす工程を更に含んでもよい。適切な溶媒は、成分（Ｓ）として下記に示されるものが例示される。あるいは、配位子は容器の中で溶媒に溶かされてもよく、その後、その溶媒は、Ｚｒ前駆体を配位子の入った容器に加える前に、取り除いてもよい。配位子とＺｒ前駆体の分量は、配位子とＺｒ前駆体とのモル比（配位子：金属比）が１０：１〜１：１０、あるいは１：２〜３：１、あるいは１：２〜２：１、あるいは１：２〜１：１、あるいは１：１〜２：１の範囲となるように選択されてもよい。Ｚｒ前駆体と配位子の混合は、両者を共に混ぜ合わせる、又は容器を振とうする等の、任意の簡便な手段で行ってもよい。
【００８２】
Ｚｒ前駆体と配位子との反応は、上述のように調製されたＺｒ前駆体と配位子とを、加熱して、又は室温（ＲＴ；２５℃）にて一定時間、反応させる等の任意の簡便な手段で行ってもよい。加熱は、加熱マントル、加熱コイル、又は上記容器をオーブンに入れる等の任意の簡便な手段により行われてよい。反応温度は、選択された具体的なＺｒ前駆体及び配位子の反応性、配位子：金属比を含む様々な要因に依存するが、反応温度は２５℃〜２００℃、あるいは２５℃〜７５℃の範囲であってもよい。反応時間は、選択された反応温度を含む様々な要因に依存するが、反応時間は１分〜４８時間、あるいは４５分〜６０分の範囲であってもよい。配位子とＺｒ前駆体は、順次、混合してから加熱されてもよい。あるいは、配位子とＺｒ前駆体は、同時に、混合と加熱をされてもよい。
【００８３】
成分（Ａ）の触媒活性反応生成物の調製方法は、任意で、反応後に溶媒を加える工程を更に含んでいてもよい。適切な溶媒は、成分（Ｓ）として下記に示されるものが例示される。あるいは、溶媒が存在する場合（例えば、加熱前又は加熱中に、Ｚｒ前駆体と配位子との混合を行いやすくするために用いられた場合）、この方法は、任意で、反応副生成物及び／又は溶媒を取り除く工程を更に含んでいてもよい。副生成物は、例えば、Ｈ−Ａ（式中、Ａは上記一般式（ｉ）で定義されたとおりである）、又は配位子がＺｒ前駆体と反応する際に、Ｚｒ前駆体の有機基が反応することにより生じる全ての種を含む。副生成物は、加熱又は真空下でのストリッピング、蒸留、又はこれらの組み合わせ等の任意の簡便な手段により取り除かれてよい。得られる単離されたＺｒ−配位子錯体は、成分（Ａ）の触媒活性反応生成物として用いられてよい。
【００８４】
あるいは、成分（Ａ）として触媒活性反応生成物を使用する前に、反応副生成物を取り除かなくてもよい。例えば、溶媒を取り除いて又は取り除かずに、上記のように配位子とＺｒ前駆体を反応させてよく、得られる触媒活性反応生成物（Ｚｒ−配位子錯体、反応副生成物、及び任意で溶媒又は希釈剤を含む）は成分（Ａ）として使用されてよい。理論に縛られることを望むものではないが、Ｚｒ−配位子錯体のほかにも、副生成物は縮合反応触媒として作用し得る、又はＺｒ−配位子錯体の助触媒又は活性剤として作用し得ると考えられる。したがって、反応生成物は縮合反応に触媒作用を及ぼし得る。
【００８５】
組成物は１種の触媒を含んでいてもよい。あるいは、組成物は２種以上の上記触媒を成分（Ａ）として含んでいてもよく、この２種以上の触媒は、配位子の選択、前駆体の選択、配位子：金属比、及び一般式（ｉ）中のＡ基の定義等のうち、少なくとも１つ以上の性質が異なる。組成物はスズ触媒を含まなくてもよく、あるいは組成物はチタン触媒を含まなくてもよい、またあるいは組成物はスズ触媒及びチタン触媒を含まなくてもよい。あるいは、組成物は、Ｚｒ原子に結合するいずれの置換基も表１に示される配位子とは異なり、且つ、成分（Ａ）の他に、そのようなＺｒ化合物が成分（Ｂ）の加水分解性基の縮合反応に触媒作用を及ぼし得る、いかなるＺｒ化合物を含まなくてもよい。あるいは、組成物は、成分（Ａ）を除く金属縮合反応触媒を含まないものであってもよい。あるいは、組成物は、成分（Ａ）以外の、成分（Ｂ）の加水分解性基の縮合反応に触媒作用を及ぼし得る、いかなる成分も含まないものであってもよい。
【００８６】
組成物中に、成分（Ａ）は触媒的に有効量存在する。正確な量は、成分（Ａ）の反応性、成分（Ｂ）の種類と分量、及び、任意の追加の成分が存在する場合、その種類と分量といった、様々な要因によって異なる。しかし、組成物中の成分（Ａ）の分量は、組成物中の全ての成分の合計重量基準で、１ｐｐｍ（パーツ・パー・ミリオン）〜５％、あるいは０．１％〜２％、あるいは１ｐｐｍ〜１％、あるいは１ｐｐｍ〜１，０００ｐｐｍ、あるいは１ｐｐｍ〜５００ｐｐｍ、あるいは１ｐｐｍ〜４２５ｐｐｍの範囲であってもよい。
【００８７】
成分（Ｂ）はケイ素含有ベースポリマー（ベースポリマー）である。成分（Ｂ）は、１分子当たり平均で１つ以上の、共有結合した加水分解性置換基を有するポリマー主鎖を含む。あるいは、この１つ以上の加水分解性置換基は、加水分解性シリル置換基である。ポリマー主鎖は、ポリジオルガノシロキサン等のポリオルガノシロキサン、有機ポリマー主鎖、又はシリコーン−有機コポリマー主鎖（ポリマー主鎖中の原子に共有結合した加水分解性シリル置換基を１つ以上有する）から選択されてもよい。あるいは、成分（Ｂ）のポリマー主鎖は、ポリオルガノシロキサン主鎖又は有機主鎖であり得る。あるいは、成分（Ｂ）のポリマー主鎖は、ポリオルガノシロキサン主鎖であり得る。加水分解性置換基は、水素原子、ハロゲン原子、アミド基（例えば、アセトアミド基、ベンズアミド基、又はメチルアセトアミド基）、アシルオキシ基（例えば、アセトキシ基）、ヒドロカルボノオキシ基（例えば、アルコキシ基又はアルケニルオキシ基）、アミノ基、アミノキシ基、ヒドロキシル基、メルカプト基、オキシモ基、ケトキシモ（ketoximo）基、アルコキシシリルヒドロカルビレン基、又はこれらの組み合わせにより、例示される。あるいは、成分（Ｂ）は、１分子当たり平均で２個以上の加水分解性置換基を有し得る。成分（Ｂ）中の加水分解性置換基は、ポリマー主鎖上の末端位置、側鎖位置又は末端位置と側鎖位置の両方に位置し得る。あるいは、成分（Ｂ）中の加水分解性置換基は、ポリマー主鎖上の１つ以上の末端位置に位置し得る。成分（Ｂ）は、直鎖、側鎖、環状又は樹脂性構造を含み得る。あるいは、成分（Ｂ）は、直鎖、側鎖、又は環状構造を含み得る。あるいは、成分（Ｂ）は、直鎖又は側鎖構造を含み得る。あるいは、成分（Ｂ）は、直鎖構造を含み得る。あるいは、成分（Ｂ）は、直鎖構造及び樹脂状構造を含み得る。成分（Ｂ）は、ホモポリマー又はコポリマー又はこれらの組み合わせを含み得る。
【００８８】
成分（Ｂ）は、以下の式（ｉｉ）の基の中に含有される加水分解性置換基を有し得る。
【化１４】
2014528009.tif 000020
式中、Ｄはそれぞれ独立して、酸素原子、二価の有機基、二価のシリコーン有機基、又は二価の炭化水素基と二価のシロキサン基との組み合わせを表し、Ｘはそれぞれ独立して加水分解性置換基を表し、Ｒはそれぞれ独立して一価の炭化水素基を表し、下付き文字ｃは０、１、２又は３を表し、下付き文字ａは０、１又は２を表し、下付き文字ｂは０以上の値を有するが、但し、平均で少なくとも１つのＸが式中に存在するように、（ａ＋ｃ）の合計は少なくとも１である。あるいは、添字ｂは、０〜１８の範囲の値を有し得る。
【００８９】
あるいは、各Ｄはそれぞれ独立して、酸素原子及び二価の炭化水素基から選択され得る。あるいは、各Ｄは、酸素原子であり得る。あるいは、各Ｄは、アルキレン基（例えば、エチレン、プロピレン、ブチレン又はヘキシレン）、アリーレン基（例えば、フェニレン）、又はアルキルアリーレン基（例えば、
【化１５】
2014528009.tif 000021
）。あるいは、Ｄの例は酸素原子であり得、一方、Ｄの異なる例は二価の炭化水素基である。
【００９０】
あるいは、Ｘはそれぞれ独立して、アルコキシ基、アルケニルオキシ基、アミド基（例えば、アセトアミド、メチルアセトアミド基、又はベンズアミド基）、アシルオキシ基（例えば、アセトキシ）、アミノ基、アミノキシ基、ヒドロキシル基、メルカプト基、オキシモ基、ケトキシモ基、及びハロゲン原子からなる群より選ばれる加水分解性置換基であってもよい。あるいは、Ｘはそれぞれ独立して、アルコキシ基、アミド基、アシルオキシ基、アミノ基、ヒドロキシル基及びオキシモ基からなる群より選ばれてもよい。
【００９１】
あるいは、上記の式中の各Ｒは独立して、１〜２０個の炭素原子のアルキル基、６〜２０個の炭素原子のアリル基、及び７〜２０個の炭素原子のアラルキル基から選択され得る。
【００９２】
あるいは、添字ｂは０であり得る。
【００９３】
成分（Ｂ）は、ベースポリマーの０．２モル％〜１０モル％、あるいは０．５モル％〜５モル％、あるいは０．５モル％〜２．０モル％、あるいは０．５モル％〜１．５モル％、あるいは０．６モル％〜１．２モル％の範囲の量で上記の式（ｉｉ）により説明されている基を含み得る。
【００９４】
成分（Ｂ）は、直鎖構造を持つポリオルガノシロキサン主鎖、すなわち、ポリジオルガノシロキサン主鎖を有し得る。成分（Ｂ）がポリジオルガノシロキサン主鎖を有する場合、成分（Ｂ）は、アルコキシ末端封鎖ポリジオルガノシロキサン、アルコキシシリルヒドロカルビレン末端封鎖ポリジオルガノシロキサン、ヒドロキシル末端封鎖ポリジオルガノシロキサン、又はこれらの組み合わせを含み得る。
【００９５】
成分（Ｂ）は、以下の式（Ｉ）のポリジオルガノシロキサンを含み得る。
【化１６】
2014528009.tif 000022
式中、Ｒ１はそれぞれ独立して加水分解性置換基であり、Ｒ２はそれぞれ独立して一価の有機基であり、Ｒ３はそれぞれ独立して酸素原子又は二価の炭化水素基であり、下付き文字ｄはそれぞれ独立して１、２又は３であり、下付き文字ｅは、２５℃にて少なくとも１００ｍＰａ・ｓの粘度及び／又は少なくとも８７のＤＰを、このポリジオルガノシロキサンに与えるのに十分な値を有する整数である。ＤＰはポリスチレン標準液による校正を用いて、ＧＰＣにより測定してもよい。あるいは、添字ｅは、１〜２００，０００の範囲の値を有し得る。
【００９６】
適切なＲ１の加水分解性置換基は、限定するものではないが、Ｘ基の上記加水分解性置換基が挙げられる。あるいは、Ｒ１の加水分解性置換基は、ハロゲン原子、アセトアミド基、アシルオキシ基（例えば、アセトキシ）、アルコキシ基、アミド基、アミノ基、アミノキシ基、ヒドロキシル基、オキシモ基、ケトキシモ基、及びメチルアセトアミド基から選択され得る。
【００９７】
Ｒ２に好適な有機基としては、限定されるものではないが、炭化水素基及びハロゲン化炭化水素基のような一価の有機基が挙げられる。Ｒ２の一価の炭化水素基の例としては、限定するものではないが、アルキル（例えば、メチル、エチル、プロピル、ペンチル、オクチル、デシル、ドデシル、ウンデシル及びオクタデシル）、シクロアルキル（例えば、シクロペンチル及びシクロヘキシル）、アリール（例えば、フェニル、トリル、キシリル及びベンジル）、並びにアラルキル（例えば、２−フェニルエチル）が挙げられる。Ｒ２の一価のハロゲン化炭化水素基の例としては、限定するものではないが、塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル及び８，８，８，７，７−ペンタフルオロオクチル）、塩素化シクロアルキル基（例えば、２，２−ジクロロシクロプロピル、２，３−ジクロロシクロペンチル）、及びフッ素化シクロアルキル基（例えば、２，２−ジフルオロシクロプロピル、２，３−ジフルオロシクロブチル、３，４−ジフルオロシクロヘキシル及び３，４−ジフルオロ−５−メチルシクロヘプチル）が挙げられる。Ｒ２の他の一価の有機基の例としては、限定するものではないが、酸素原子で置換された炭化水素基（例えば、グリシドキシアルキル）、及び窒素原子で置換された炭化水素基（例えば、アミノアルキル）、及びシアノ官能基（例えば、シアノエチル及びシアノプロピル）が挙げられる。あるいは、Ｒ２はそれぞれ、メチル等のアルキル基であってもよい。
【００９８】
成分（Ｂ）は、上記の式（Ｉ）において、下付き文字ｄがそれぞれ１であり、Ｒ３がそれぞれ酸素原子である場合、α，ω−二官能性ポリジオルガノシロキサンを含んでもよい。例えば、成分（Ｂ）は、式（ＩＩ）：Ｒ１Ｒ２２ＳｉＯ−（Ｒ２２ＳｉＯ）ｅ’−ＳｉＲ２２Ｒ１（式中、Ｒ１及びＲ２は上記のとおりであり、下付き文字ｅ’は式（ＩＩ）のポリジオルガノシロキサンに上記の粘度を与えるのに十分な値の整数である。あるいは、添字ｅ’は、１〜２００，０００、あるいは５０〜１，０００、あるいは２００〜７００の範囲の値を有し得る。）を有してもよい。
【００９９】
あるいは、成分（Ｂ）は、上記の式（ＩＩ）のヒドロキシル官能性ポリジオルガノシロキサンを含んでもよい（式中、Ｒ１はそれぞれヒドロキシル基であってよく、Ｒ２はそれぞれ、メチル等のアルキル基であってよく、下付き文字ｅ’は、２５℃にて１００ｍＰａ・ｓ以上の粘度をヒドロキシル官能性ポリジオルガノシロキサンが有するような値を有してよい。あるいは、下付き文字ｅ’は５０〜７００の範囲の値を有してもよい）。例示的なヒドロキシル末端封鎖ポリジオルガノシロキサンは、ヒドロキシル末端封鎖ポリジメチルシロキサンである。成分（Ｂ）としての使用に好適なヒドロキシル末端封鎖ポリジオルガノシロキサンは、対応するオルガノハロシランの加水分解及び縮合、又は、環式ポリジオルガノシロキサンの平衡化といった、当該技術分野において既知の方法により調製され得る。
【０１００】
あるいは、成分（Ｂ）は、例えば、上記の式（Ｉ）においてＲ３がそれぞれ二価の炭化水素基、又は二価の炭化水素基と二価のシロキサン基との組み合わせである場合に、アルコキシシリルヒドロカルビレン末端封鎖ポリジオルガノシロキサンを含んでもよい。各Ｒ３は、アルキレン基（例えば、エチレン、プロピレン、又はヘキシレン）、アリーレン基（例えば、フェニレン）、又はアルキルアリーレン基（例えば、
【化１７】
2014528009.tif 000023
）。あるいは、Ｒ１及びＲ２はそれぞれアルキルであってもよく、Ｒ３はそれぞれアルキレン（例えば、エチレン）であってもよく、下付き文字ｄはそれぞれ３であってもよい。
【０１０１】
アルコキシシリルヒドロカルビレン末端封鎖ポリジオルガノシロキサンは、ビニル末端ポリジメチルシロキサンを（アルコキシシリルヒドロカルビル）テトラメチルジシロキサンと反応させることにより、調製され得る。
【０１０２】
あるいは、成分（Ｂ）は、水分硬化性シラン官能性有機ポリマーを含み得る。あるいは、有機ポリマーは、ポリマー主鎖中の少なくとも半分の原子が、ケイ素原子に結合した加水分解性置換基を含有する末端水分硬化性シリル基を有する炭素原子であるポリマーであってもよい。有機ポリマーは、例えば、炭化水素ポリマー、ポリエーテル、アクリレートポリマー、ポリウレタン及びポリ尿素から選択することができる。
【０１０３】
成分（Ｂ）は、エラストマーであってよく、すなわち、０℃未満のガラス転移温度（Ｔｇ）を有し得る。成分（Ｂ）がエラストマーである場合、Ｔｇに基づき、成分（Ｂ）は、半結晶質及び非晶質ポリオレフィン（例えば、α−オレフィン）とは区別することができ、一般に熱可塑性ポリマーと呼ばれる。
【０１０４】
成分（Ｂ）は、シリル化ポリ（α−オレフィン）、イソ−モノ−オレフィンとビニル芳香族モノマーのシリル化コポリマー、ジエンとビニル芳香族モノマーのシリル化コポリマー、オレフィンとジエンのシリル化コポリマー（例えば、ポリイソブチレンとイソプレンから調製されたシリル化ブチルゴム、場合によりハロゲン化されていてもよい）、又はこれらの組み合わせ（シリル化コポリマー）、イソ−モノ−オレフィンのシリル化ホモポリマー、ビニル芳香族モノマーのシリル化ホモポリマー、ジエンのシリル化ホモポリマー（例えば、シリル化ポリブタジエン又はシリル化水素添加ポリブタジエン）、又はこれらの組み合わせ（シリル化ホモポリマー）、又はシリル化コポリマーとシリル化ホモポリマーとの組み合わせを含んでもよい。議論を進めるため、シリル化コポリマー及びシリル化ホモポリマーは、集合的に「シリル化ポリマー」と表される。シリル化ポリマーは、シリル化ポリマーの原子に共有結合している１つ以上のハロゲン基、特に臭素基、を任意で含んでいてもよい。
【０１０５】
好適なモノ−イソ−オレフィンの例としては、限定するものではないが、イソアルキレン（例えば、イソブチレン、イソペンチレン、イソヘキシレン及びイソヘプチレン）、あるいはイソブチレンが挙げられる。好適なビニル芳香族モノマーの例としては、限定するものではないが、アルキルスチレン（例えば、α−メチルスチレン、ｔ−ブチルスチレン及びパラ−メチルスチレン）、あるいはパラ−メチルスチレンが挙げられる。好適なアルキル基の例としては、メチル、エチル、ｎ−プロピル、イソプロピル、ｎ−ブチル、イソブチル及びｔ−ブチル、あるいはメチルが挙げられる。好適なアルケニル基の例としては、ビニル、アリル、プロペニル、ブテニル及びヘキセニル、あるいはビニルが挙げられる。シリル化有機ポリマーは、２０，０００〜５００，０００、あるいは５０，０００〜２００，０００、あるいは２０，０００〜１００，０００、あるいは２５，０００〜５０，０００、あるいは２８，０００〜３５，０００の範囲のＭｎをもっていてもよく。Ｍｎの値は、１モル当たりのグラム数（ｇ／モル）として示され、トリプル検出サイズ排除クロマトグラフィーにより測定し、ポリスチレン分子量標準に基づいて計算した。
【０１０６】
適切なシリル化ポリ（α−オレフィン）の例は、当該技術分野において既知であり、市販されている。例としては、ＶＥＳＴＯＰＬＡＳＴ（登録商標）として流通している縮合反応硬化性シリル化ポリマーが挙げられ、これはＤｅｇｕｓｓａ  ＡＧ  Ｃｏａｔｉｎｇｓ  ＆  Ｃｏｌｏｒａｎｔｓ（Ｍａｒｌ，Ｇｅｒｍａｎｙ，Ｅｕｒｏｐｅ）から市販されている。
【０１０７】
簡潔に言えば、シリル化コポリマーの調製方法は、ｉ）炭素原子数４〜７のイソ−モノ−オレフィンの残留物を含む繰り返し単位を５０モル％以上、及びビニル芳香族モノマーの残留物を含む繰り返し単位を５０モル％以下含有するオレフィンコポリマー、ｉｉ）少なくとも２つの加水分解性基及び少なくとも１つのオレフィン系不飽和炭化水素又はヒドロカルボノオキシ基を含有するシラン、及びｉｉｉ）フリーラジカル発生剤、を接触させる工程を含む。
【０１０８】
あるいは、シリル化コポリマーは、既知の方法（例えば、イソシアネート官能性アルコキシシランと反応させる手法、Ｎａの存在下で塩化アリルと反応させ、その後、ヒドロシリル化する手法）により、市販のヒドロキシル化ポリブタジエン（例えば、Ｃｒａｙ  Ｖａｌｌｅｙ  ＳＡ（Ｐａｒｉｓ，Ｆｒａｎｃｅ）から商品名Ｐｏｌｙ  ＢＤ及びＫｒａｓｏｌで市販されているもの）を転化する工程を含む方法により、調製され得る。
【０１０９】
あるいは、適切なシリル改質炭化水素ポリマーの例としては、シリル改質ポリイソブチレンが挙げられ、これはテレケリックポリマーの形態で市販されている。シリル改質ポリイソブチレンは、例えば、シリル置換アルキルアクリレート又はメタクリレートモノマー（例えば、ジアルコキシアルキルシリルプロピルメタクリレート又はトリアルコキシシリルプロピルメタクリレート）から誘導された硬化性シリル基を含有することができ、これは、リビングアニオン重合、原子移動ラジカル重合又は連鎖移動重合により調製されたポリイソブチレンと反応することができる。
【０１１０】
あるいは、成分（Ｂ）は、ポリエーテルを含み得る。ポリエーテルの１つのタイプは、式（−ＣｔＨ２ｔ−Ｏ−）の繰り返しオキシアルキレン単位を含むポリオキシアルキレンポリマーである（式中、下付き文字ｔは２〜４の範囲の値を有する整数である）。ポリオキシアルキレンポリマーは典型的には末端ヒドロキシル基を有し、例えば、末端ヒドロキシル基を過剰なアルキルトリアルコキシシランと反応させて末端アルキルジアルコキシシリル基を導入することにより、ケイ素原子に結合した加水分解性置換基を有するシリル基で容易に末端封鎖することができる。あるいは、重合は、ヒドロシリル化型プロセスによって生じ得る。ほとんどオキシプロピレン単位から構成されるポリオキシアルキレンは、多くの封止剤用途に好適な特性を有し得る。末端アルキルジアルコキシシリル又はトリアルコキシシリル基を有するポリオキシアルキレンポリマー（特にポリオキシプロピレン）は、成分（Ａ）及び水分の存在下で互いに反応し得る。これらのベースポリマーを含む組成物は、任意で、更に架橋剤を含んでいてもよい。
【０１１１】
あるいは、加水分解性シリル基を有する有機ポリマーは、アクリレートポリマーとすることができ、これはアクリレート及び／又はメタクリレートエステルモノマーの付加ポリマーであり、アクリレートポリマー中に少なくとも５０モル％の繰り返しモノマー単位を含んでいてもよい。適切なアクリレートエステルモノマーの例は、ｎ−ブチル、イソブチル、ｎ−プロピル、エチル、メチル、ｎ−ヘキシル、ｎ−オクチル及び２−エチルヘキシルアクリレートである。適切なメタクリレートエステルモノマーの例は、ｎ−ブチル、イソブチル、メチル、ｎ−ヘキシル、ｎ−オクチル、２−エチルヘキシル及びラウリルメタクリレートである。一部の適用例では、アクリレートポリマーは、周囲温度よりも低いＴｇを有してもよく、アクリレートポリマーはメタクリレートポリマーよりも低いＴｇのポリマーを生じ得る。例示的なアクリレートポリマーは、ポリブチルアクリレートである。アクリレートポリマーは、スチレン、アクリロニトリル又はアクリルアミドのような他のモノマーをより少量含有する。アクリレートポリマーは、従来のラジカル重合又はリビングラジカル重合（例えば、原子移動ラジカル重合）、可逆的付加開裂連鎖移動重合、又はアニオン重合（例えば、リビングアニオン重合）といった様々な方法により調製することができる。硬化性シリル基は、例えば、シリル置換アルキルアクリレート又はメタクリレートモノマーから誘導することができる。加水分解性シリル基（例えば、ジアルコキシアルキルシリル又はトリアルコキシシリル基）は、例えば、ジアルコキシアルキルシリルプロピルメタクリレート又はトリアルコキシシリルプロピルメタクリレートから誘導することができる。アクリレートポリマーが、反応性末端基を形成する重合プロセス（例えば、原子移動ラジカル重合、連鎖移動重合又はリビングアニオン重合）により調製された場合、アクリレートポリマーは、シリル置換アルキルアクリレート又はメタクリレートモノマーと容易に反応して、末端加水分解性シリル基を形成することができる。
【０１１２】
シラン改質ポリウレタン又はポリ尿素は、例えば、末端エチレン性不飽和基を有するポリウレタン又はポリ尿素を、加水分解性基とＳｉ−Ｈ基とを含有するシリルモノマー（例えば、ジアルコキシアルキルケイ素水素化物又はトリアルコキシケイ素水素化物）と反応させることにより、調製することができる。
【０１１３】
あるいは、ベースポリマーは、シリコーン−有機ブロックコポリマー主鎖を有してもよく、これは少なくとも１つのポリオルガノシロキサン基のブロックと、少なくとも１つの有機ポリマー鎖のブロックと、を含む。ポリオルガノシロキサン基は、式−（Ｒ４ｆＳｉＯ（４−ｆ）／２）−（式中、Ｒ４はそれぞれ独立して、有機基、例えば、炭素原子数１〜１８の炭化水素基、炭素原子数１〜１８のハロゲン化炭化水素基（例えば、クロロメチル、ペルフルオロブチル、トリフルオロエチル、及びノナフルオロヘキシル）、炭素原子数１８以下のヒドロカルボノオキシ基、あるいは、酸素原子含有基（例えば、（メタ）アクリル又はカルボキシル）、窒素原子含有基（例えば、アミノ官能基、アミド官能基、及びシアノ官能基）、硫黄原子含有基（例えば、メルカプト基）により例示される別の有機基であり、下付き文字ｆは平均で１〜３、あるいは１．８〜２．２の範囲の値を有する）の基を含んでもよい。
【０１１４】
あるいは、Ｒ４はそれぞれ、炭素原子数１〜１０の炭化水素基、又はハロゲン化炭化水素基であってもよく、下付き文字ｆは０、１又は２であってもよい。Ｒ４に適切な基の例としては、メチル、エチル、プロピル、ブチル、ビニル、シクロヘキシル、フェニル、トリル基、塩素又はフッ素で置換されたプロピル基（例えば、３，３，３−トリフルオロプロピル）、クロロフェニル、β−（ペルフルオロブチル）エチル又はクロロシクロヘキシル基が挙げられる。
【０１１５】
ポリマー主鎖中の有機ブロックは、例えば、ポリスチレン及び／又は置換ポリスチレン、例えば、ポリ（α−メチルスチレン）、ポリ（ビニルメチルスチレン）、ジエン、ポリ（ｐ−トリメチルシリルスチレン）及びポリ（ｐ−トリメチルシリル−α−メチルスチレン）を含み得る。ポリマー主鎖中に組み込まれてもよい他の有機基としては、アセチレン末端オリゴフェニレン、ビニルベンジル末端芳香族ポリスルホンオリゴマー、芳香族ポリエステル、芳香族ポリエステル系モノマー、ポリアルキレン、ポリウレタン、脂肪族ポリエステル、脂肪族ポリアミド、及び芳香族ポリアミドを挙げることができる。
【０１１６】
あるいは、成分（Ｂ）のシロキサン有機ブロックコポリマー中の有機ポリマーブロックは、平均式（−ＣｇＨ２ｇ−Ｏ−）ｈ（式中、下付き文字ｇは２〜４の範囲の値の整数であり、下付き文字ｈは４以上の整数である）で表される繰り返しオキシアルキレン単位を含むポリオキシアルキレン系ブロックであってもよい。各ポリオキシアルキレンポリマーブロックの数平均分子量（Ｍｎ）は３００〜１０，０００の範囲であってよい。更に、オキシアルキレン単位は必ずしもポリオキシアルキレンブロックの全体にわたって同一でなくともよく、単位毎に異なることができる。例えば、ポリオキシアルキレンブロックは、オキシエチレン単位（−Ｃ２Ｈ４−Ｏ−）、オキシプロピレン単位（−Ｃ３Ｈ６−Ｏ−）、又はオキシブチレン単位（−Ｃ４Ｈ８−Ｏ−）、又はこれらの組み合わせを含むことができる。あるいは、ポリオキシアルキレンポリマー主鎖は、オキシエチレン単位及び／又はオキシプロピレン単位を主成分としてもよい。他のポリオキシアルキレンブロックは、例えば、構造：−［−Ｒ５−Ｏ−（−Ｒ６−Ｏ−）ｉ−Ｐｎ−ＣＲ７２−Ｐｎ−Ｏ−（−Ｒ６−Ｏ−）ｊ−Ｒ５］−（式中、Ｐｎは１，４−フェニレン基であり、Ｒ５はそれぞれ、同一又は互いに異なって、炭素原子数２〜８の二価の炭化水素基であり、Ｒ６はそれぞれ、同一又は互いに異なって、エチレン基又はプロピレン基であり、Ｒ７はそれぞれ、同一又は互いに異なって、水素原子又はメチル基であり、下付き文字ｉ及びｊはそれぞれ３〜３０の範囲の値を持つ正の整数を表す）の単位を含んでもよい。
【０１１７】
あるいは、成分（Ｂ）は、成分（Ｂ）について上述したポリマーのうちの１つに加えて又はその代わりに、シリコーン樹脂を含み得る。好適なシリコーン樹脂は、ＭＱ樹脂により例示され、これは、次の式のシロキサン単位を含む：
Ｒ２９ｗＲ３０（３−ｗ）ＳｉＯ１／２及びＳｉＯ４／２、（式中、Ｒ２９及びＲ３０は、一価の有機基（例えば、アルキル（例えば、メチル、エチル、プロピル、ペンチル、オクチル、デシル、ドデシル、ウンデシル及びオクタデシル）、シクロアルキル（例えば、シクロペンチル及びシクロヘキシル）、アリール（例えば、フェニル、トリル、キシリル及びベンジル）、及びアラルキル（例えば、２−フェニルエチル）により例示される一価の炭化水素基）、ハロゲン化炭化水素基（塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル、及び８，８，８，７，７−ペンタフルオロオクチル）、塩素化シクロアルキル基（例えば、２，２−ジクロロシクロプロピル、２，３−ジクロロシクロペンチル）及びフッ素化シクロアルキル（例えば、２，２−ジフルオロシクロプロピル、２，３−ジフルオロシクロブチル、３，４−ジフルオロシクロヘキシル、及び３，４−ジフルオロ−５−メチルシクロヘプチルにより例示される））、及び、他の一価の有機基（例えば、酸素原子で置換された炭化水素基（例えば、グリシドキシアルキル）及び窒素原子で置換された炭化水素基（例えば、アミノアルキル）及びシアノ官能基（例えば、シアノエチル及びシアノプロピル）であり、下付き文字ｗの各例は、０、１又は２である）。あるいは、Ｒ２９及びＲ３０はそれぞれ、アルキル基であってもよい）ＭＱ樹脂は、０．５：１〜１．５：１の、Ｍユニット対Ｑユニットのモル比（Ｍ：Ｑ）を有し得る。これらのモル比は、Ｓｉ２９  ＮＭＲ分光法により簡単に測定される。この技法は、シリコーン樹脂の総ヒドロキシル量に加えて、シリコーン樹脂及び最初のシリコーン樹脂中に存在したネオペンタマー（neopentamer）Ｓｉ（ＯＳｉＭｅ３）４から誘導されたＲ２９３  ＳｉＯ１／２（「Ｍ」）単位とＳｉＯ４／２（「Ｑ」）単位の濃度を量的に測定することができる。
【０１１８】
ＭＱシリコーン樹脂は、液体炭化水素（ベンゼン、トルエン、キシレン及びヘプタンにより例示される）のような溶媒又は液体有機ケイ素化合物（低粘度環状及び直鎖ポリジオルガノシロキサン）に可溶性である。
【０１１９】
ＭＱシリコーン樹脂は、式Ｘ”ＳｉＯ３／２により表される末端単位を２．０％以下、あるいは０．７％以下、あるいは０．３％以下を含んでもよい。（式中、Ｘ”は、ヒドロキシル又は加水分解性基（例えば、アルコキシ（例えば、メトキシ及びエトキシ）、アルケニルオキシ（例えば、イソプロペニルオキシ）、ケトキシモ（例えば、メチルエチルケトキシモ）、カルボキシ（例えば、アセトキシ）、アミドオキシ（例えば、アセトアミドオキシ）、及びアミノキシ（例えば、Ｎ，Ｎ−ジメチルアミノキシ））を表す）シリコーン樹脂中に存在するシラノール基の濃度は、ＦＴＩＲを使用して測定することができる。
【０１２０】
ＭＱシリコーン樹脂の所望の流動特性を達成するのに望ましいＭｎは、少なくとも部分的に、シリコーン樹脂のＭｎ及びこの成分中に存在するＲ２９により表される有機基のタイプに応じ異なることができる。ＭＱシリコーン樹脂のＭｎは、典型的には３，０００超、より典型的には４５００〜７５００である。
【０１２１】
ＭＱシリコーン樹脂は、任意の好適な方法により調製することができる。このタイプのシリコーン樹脂は、報告によると、対応するシランの共加水分解により、又は当該技術分野において既知のシリカヒドロゾルキャッピング法（silica hydrosol capping methods）により、調製されている。簡単に述べると、この方法は、酸性条件下でシリカヒドロゾルをトリメチルクロロシラン等の加水分解性トリオルガノシラン、ヘキサメチルジシロキサン等のシロキサン又はそれらの組み合わせと反応させる工程と、Ｍ及びＱ単位を含む生成物（ＭＱ樹脂）を回収する工程を包含する。得られるＭＱ樹脂は、２〜５重量パーセントのケイ素結合ヒドロキシル基を含有し得る。
【０１２２】
ＭＱシリコーン樹脂を調製するのに使用される中間体は、式Ｒ２９３ＳｉＸのトリオルガノシランであってもよい。（式中、Ｘは、成分（Ｂ）について上述したように、４個の加水分解性基（例えば、ハロゲン、アルコキシ又はヒドロキシル）を有するシラン、又はアルカリ金属ケイ酸塩（例えば、ケイ酸ナトリウム）のいずれかの加水分解性基を表す）。
【０１２３】
一部の組成物では、シリコーン樹脂中のケイ素結合ヒドロキシル基（すなわち、ＨＯＲ２９ＳｉＯ１／２又はＨＯＳｉＯ３／２基）の量は、シリコーン樹脂の総重量の０．７重量％未満、あるいは０．３重量％未満であることが望ましいものであり得る。シリコーン樹脂の調製中に形成されるケイ素結合ヒドロキシル基は、シリコーン樹脂を、適切な末端基を含有するシラン、ジシロキサン又はジシラザンと反応させることにより、トリヒドロカルビルシロキシ基又は加水分解性基に転化される。加水分解性基を含有するシランは、シリコーン樹脂のケイ素結合ヒドロキシル基の理論量よりも過剰に添加されてもよい。
【０１２４】
様々な好適なＭＱ樹脂が、例えばＤｏｗ  Ｃｏｒｎｉｎｇ  Ｃｏｒｐｏｒａｔｉｏｎ（Ｍｉｄｌａｎｄ、ＭＩ、Ｕ．Ｓ．Ａ．）、Ｍｏｍｅｎｔｉｖｅ  Ｐｅｒｆｏｒｍａｎｃｅ  Ｍａｔｅｒｉａｌｓ（Ａｌｂａｎｙ、Ｎ．Ｙ．、Ｕ．Ｓ．Ａ．）、及びＢｌｕｅｓｔａｒ  Ｓｉｌｉｃｏｎｅｓ  ＵＳＡ  Ｃｏｒｐ．（Ｅａｓｔ  Ｂｒｕｎｓｗｉｃｋ、Ｎ．Ｊ．、Ｕ．Ｓ．Ａ．）等の企業から市販されている。例えば、ＤＯＷ  ＣＯＲＮＩＮＧ（登録商標）ＭＱ−１６００固形樹脂、ＤＯＷ  ＣＯＲＮＩＮＧ（登録商標）ＭＱ−１６０１固形樹脂、及びＤＯＷ  ＣＯＲＮＩＮＧ（登録商標）１２５０界面活性剤、ＤＯＷ  ＣＯＲＮＩＮＧ（登録商標）７４６６樹脂、及びＤＯＷ  ＣＯＲＮＩＮＧ（登録商標）７３６６樹脂（これらは全てＤｏｗ  Ｃｏｒｎｉｎｇ  Ｃｏｒｐｏｒａｔｉｏｎから市販されている）が、本明細書に記述されている方法での使用に好適である。あるいは、これもＤｏｗ  Ｃｏｒｎｉｎｇ  Ｃｏｒｐｏｒａｔｉｏｎから市販されているＤＯＷ  ＣＯＲＮＩＮＧ（登録商標）ＭＱ−１６４０  Ｆｌａｋｅ樹脂のようなＭ、Ｔ及びＱ単位を含有する樹脂が使用され得る。このような樹脂は、有機溶媒の溶液として供給され得る。
【０１２５】
あるいは、シリコーン樹脂は、シルセスキオキサン樹脂、すなわち、式（Ｒ３１ＳｉＯ３／２）のＴ単位を含有する樹脂を含んでもよい。Ｒ３１はそれぞれ独立して水素原子及び一価の有機基、例えば、一価の炭化水素基（アルキル（例えば、メチル、エチル、プロピル、ペンチル、オクチル、デシル、ドデシル、ウンデシル、及びオクタデシル）、シクロアルキル（例えば、シクロペンチル、及びシクロヘキシル）、アリール（例えば、フェニル、トリル、キシリル、及びベンジル）、及びアラルキル（例えば、２−フェニルエチル）により例示される）、ハロゲン化炭化水素基（塩素化アルキル基（例えば、クロロメチル及びクロロプロピル基）、フッ素化アルキル基（例えば、フルオロメチル、２−フルオロプロピル、３，３，３−トリフルオロプロピル、４，４，４−トリフルオロブチル、４，４，４，３，３−ペンタフルオロブチル、５，５，５，４，４，３，３−ヘプタフルオロペンチル、６，６，６，５，５，４，４，３，３−ノナフルオロヘキシル、及び８，８，８，７，７−ペンタフルオロオクチル）、塩素化シクロアルキル基（例えば、２，２−ジクロロシクロプロピル、及び２，３−ジクロロシクロペンチル）、及びフッ素化シクロアルキル基（例えば、２，２−ジフルオロシクロプロピル、２，３−ジフルオロシクロブチル、３，４−ジフルオロシクロヘキシル、及び３，４−ジフルオロ−５−メチルシクロヘプチルにより例示される））、及び別の一価の有機基（例えば、酸素原子で置換された炭化水素基（例えば、グリシドキシアルキル）、及び窒素原子で置換された炭化水素基（例えば、アミノアルキル）及びシアノ官能基（例えば、シアノエチル及びシアノプロピル））から選択されてもよい。本明細書での使用に好適なシルセスキオキサン樹脂は、当該技術分野において既知であり、市販されている。例えば、重量平均分子量（Ｍｗ）が１，２００ｇ／モルであり、ＤＰが１５であるメチルメトキシシロキサン・メチルシルセスキオキサン樹脂はＤＯＷ  ＣＯＲＮＩＮＧ（登録商標）ＵＳ−ＣＦ  ２４０３樹脂としてＤｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されている。あるいは、シルセスキオキサン樹脂は、フェニルシルセスキオキサン単位、メチルシルセスキオキサン単位、又はこれらの組み合わせを有してもよい。このような樹脂は、当該技術分野において既知であり、これもまたＤｏｗ  Ｃｏｒｎｉｎｇ  ＣｏｒｐｏｒａｔｉｏｎからＤＯＷ  ＣＯＲＮＩＮＧ（登録商標）２００  Ｆｌａｋｅ樹脂として市販されている。あるいは、シリコーン樹脂は、式（Ｒ３１２ＳｉＯ２／２）及び／又は（Ｒ３１Ｒ３２ＳｉＯ２／２）のＤ単位と、式（Ｒ３１ＳｉＯ３／２）及び／又は（Ｒ３２ＳｉＯ３／２）のＴ単位とを含んでもよい、すなわち、ＤＴ樹脂である（式中、Ｒ３１は上記のとおりであり、Ｒ３２は、上記のＸ基のような加水分解性基である）。ＤＴ樹脂は当該技術分野において既知であり、市販されており、例えば、メトキシ官能性ＤＴ樹脂としては、ＤＯＷ  ＣＯＲＮＩＮＧ（登録商標）３０７４及びＤＯＷ  ＣＯＲＮＩＮＧ（登録商標）３０３７樹脂が挙げられ、シラノール官能性樹脂としては、ＤＯＷ  Ｃ��ＲＮＩＮＧ（登録商標）８００  Ｓｅｒｉｅｓ樹脂が挙げられ、これらもまたＤｏｗ  Ｃｏｒｎｉｎｇ  Ｃｏｒｐｏｒａｔｉｏｎから市販されている。他の好適な樹脂としては、メチル及びフェニル基を含有するＤＴ樹脂が挙げられる。
【０１２６】
組成物に添加されるシリコーン樹脂の量は、組成物の最終用途に応じ変動することができる。例えば、組成物の反応生成物がゲルである場合、シリコーン樹脂はほとんど又は全く添加されない可能性もある。しかしながら、組成物中のシリコーン樹脂の量は、組成物の全成分の重量に基づいて０〜９０重量％、あるいは０．１〜５０重量％の範囲であり得る。
【０１２７】
成分（Ｂ）の量は、組成物の反応生成物の最終用途、成分（Ｂ）に選択されるベースポリマーのタイプ、並びに、もし存在すれば、存在する任意の追加の成分のタイプ及び量といった様々な因子に応じて異なることができる。しかしながら、成分（Ｂ）の量は、組成物の０．０１〜９９重量％、あるいは１０〜９５重量％、あるいは１０〜６５重量％の範囲であり得る。
【０１２８】
成分（Ｂ）は、１つの単一ベースポリマー、又は以下の特性のうちの少なくとも１つが異なる２つ以上のベースポリマーを含む組み合わせであり得る：平均分子量、加水分解性置換基、シロキサン単位、配列、及び粘度。成分（Ｂ）の１つのベースポリマーが１分子当たり平均で１〜２個のみの加水分解性置換基を含有する場合、組成物は、１分子当たり平均で２個を超える加水分解性置換基を有する追加のベースポリマー、又は成分（Ｃ）架橋剤を更に含み得る。
【０１２９】
組成物は、場合により、１つ以上の追加の成分を更に含んでもよく、すなわち、成分（Ａ）及び（Ｂ）に加えて、成分（Ａ）及び（Ｂ）とは異なる１つ以上の成分を更に含んでもよい。追加の成分は、存在する場合、組成物の使用方法及び／又は組成物の硬化生成物の最終用途のような因子に基づいて選択され得る。追加の成分は、（Ｃ）架橋剤；（Ｄ）乾燥剤；（Ｅ）増量剤、可塑剤又はこれらの組み合わせ；（Ｆ）充填剤（例えば、（ｆ１）補強充填剤、（ｆ２）増量充填剤、（ｆ３）伝導性充填剤（例えば、導電性、熱伝導性、又はその両方））；（Ｇ）充填剤処理剤；（Ｈ）殺生物剤（例えば、（ｈ１）殺真菌剤、（ｈ２）除草剤、（ｈ３）殺虫剤、又は（ｈ４）抗菌剤）；（Ｊ）難燃剤；（Ｋ）表面改質剤（例えば、（ｋ１）接着促進剤又は（ｋ２）離型剤）；（Ｌ）鎖延長剤；（Ｍ）末端封鎖剤；（Ｎ）非反応性結合剤；（Ｏ）老化防止添加剤；（Ｐ）水放出剤；（Ｑ）顔料；（Ｒ）レオロジー添加剤；（Ｓ）賦形剤；（Ｔ）粘着付与剤；（Ｕ）腐食防止剤；及びこれらの組み合わせであってもよい。追加の成分は互いに異なる。幾つかの実施形態では、少なくとも１つの、又は追加の成分（Ｃ）〜（Ｕ）のそれぞれ、又はこれらの組み合わせは、成分（Ｂ）の縮合反応を完全には妨げない。
【０１３０】
成分（Ｃ）は、成分（Ｂ）が１分子当たり平均で１又は２個のみの加水分解性置換基を含有する場合に、並びに／あるいは、組成物の縮合反応により調製される反応生成物の架橋密度を増加させるために、組成物に添加され得る架橋剤である。一般に、成分（Ｃ）は、組成物の反応生成物において所望される架橋度に依存して変動できる官能基により、並びに、反応生成物が縮合反応の副生成物に起因する重量喪失を著しく示すことのないように、選択される。一般に、成分（Ｃ）の選択は、組成物が、水分不透過性パッケージにおいて、数ヶ月にわたる保存中に有用であるべく十分な反応性を保つように、行われる。一般に、成分（Ｃ）は成分（Ｃ）の加水分解性置換基が成分（Ｂ）に反応するように選択される。例えば、成分（Ｂ）のＸがヒドロキシ基である場合、成分（Ｃ）の加水分解性置換基は、水素原子、ハロゲン原子、アミド基、アシロキシ基、ヒドロカルボノオキシ基、アミノ基、アミノキシ基、メルカプト基、オキシモ基、ケトキシモ基、又はアルコキシシリルヒドロカルビレン基、又はこれらの組み合わせであってもよい。成分（Ｃ）の正確な量は、選択されるベースポリマー及び架橋剤のタイプ、ベースポリマー及び架橋剤の加水分解性置換基の反応性、並びに、反応生成物に所望される架橋密度といった因子に応じて変動できる。しかしながら、架橋剤の量は、成分（Ｂ）１００重量部に基づいて、０．５〜１００重量部の範囲であり得る。
【０１３１】
成分（Ｃ）は、加水分解性基を有するシラン架橋剤、又はその部分若しくは完全加水分解生成物を含み得る。成分（Ｃ）は、成分（Ｂ）の加水分解性置換基と反応性である置換基を、１分子当たり平均で２個を超えて有する。成分（Ｃ）に適切なシラン架橋剤の例は、一般式（ＩＩＩ）Ｒ８ｋＳｉ（Ｒ９）（４−ｋ）（式中、Ｒ８はそれぞれ独立して、一価の炭化水素基（例えば、アルキル基）であり、Ｒ９はそれぞれ加水分解性置換基であり、これは成分（Ｂ）について上述したＸと同じであってもよい。あるいは、Ｒ９はそれぞれ、例えば、水素原子、ハロゲン原子、アセトアミド基、アシルオキシ基（例えば、アセトキシ）、アルコキシ基、アミド基、アミノ基、アミノキシ基、ヒドロキシル基、オキシモ基、ケトキシモ基、又はメチルアセトアミド基であってもよく、下付き文字ｋの各例は、０、１、２、又は３であってもよい）を有してもよい。成分（Ｃ）について、添字ｋは、２より大きい平均値を有する。あるいは、添字ｋは、３〜４の範囲の値を有し得る。あるいは、Ｒ９はそれぞれ独立して、ヒドロキシル、アルコキシ、アセトキシ、アミド、又はオキシムから選択され得る。あるいは、成分（Ｃ）は、アシルオキシシラン、アルコキシシラン、ケトキシモシラン、及びオキシモシランから選択され得る。
【０１３２】
成分（Ｃ）は、アルコキシシラン（ジアルコキシシラン（例えば、ジアルキルジアルコキシシラン）、トリアルコキシシラン（例えば、アルキルトリアルコキシシラン）、テトラアルコキシシランにより例示される）、又は、その部分若しくは完全加水分解生成物、又はこれらの別の組み合わせを含み得る。好適なトリアルコキシシランの例としては、メチルトリメトキシシラン、メチルトリエトキシシラン、エチルトリメトキシシラン、エチルトリエトキシシラン、イソブチルトリメトキシシラン、イソブチルトリエトキシシラン、及びこれらの組み合わせ、あるいは、メチルメトキシシランが挙げられる。好適なテトラアルコキシシランの例としては、テトラエトキシシランが挙げられる。硬化性シリコーン組成物中で使用されるアルコキシシランの量は、成分（Ｂ）１００重量部当たり０．５〜１５重量部の範囲であり得る。
【０１３３】
成分（Ｃ）は、アシルオキシシラン（例えば、アセトキシシラン）を含み得る。アセトキシシランとしては、テトラアセトキシシラン、オルガノトリアセトキシシラン、ジオルガノジアセトキシシラン、又はこれらの組み合わせが挙げられる。このアセトキシシランは、アルキル基（例えば、メチル、エチル、プロピル、イソプロピル、ブチル及び三級ブチル）、アルケニル基（例えば、ビニル、アリル又はヘキセニル）、アリル基（例えば、フェニル、トリル、又はキシリル）、アラルキル基（例えば、ベンジル又は２−フェニルエチル）、及びフッ素化アルキル基（例えば、３，３，３−トリフルオロプロピル）を含有し得る。例示のアセトキシシランとしては、限定するものではないが、テトラアセトキシシラン、メチルトリアセトキシシラン、エチルトリアセトキシシラン、ビニルトリアセトキシシラン、プロピルトリアセトキシシラン、ブチルトリアセトキシシラン、フェニルトリアセトキシシラン、オクチルトリアセトキシシラン、ジメチルジアセトキシシラン、フェニルメチルジアセトキシシラン、ビニルメチルジアセトキシシラン、ジフェニルジアセトキシシラン、テトラアセトキシシラン、及びこれらの組み合わせが挙げられる。あるいは、成分（Ｃ）は、オルガノトリアセトキシシラン、例えば、メチルトリアセトキシシランとエチルトリアセトキシシランとを含む混合物、を含み得る。硬化性シリコーン組成物中で使用されるアセトキシシランの量は、成分（Ｂ）１００重量部当たり０．５〜１５重量部、あるいは３〜１０重量部の範囲であり得る。
【０１３４】
組成物中で使用され得るアルコキシ基とアセトキシ基とを両方含有する成分（Ｃ）に好適なシランの例としては、メチルジアセトキシメトキシシラン、メチルアセトキシジメトキシシラン、ビニルジアセトキシシラン、ビニルアセトキシジメトキシシラン、メチルジアセトキシエトキシシラン、メチルアセトキシジエトキシシラン、及びこれらの組み合わせが挙げられる。
【０１３５】
成分（Ｃ）として適しているアミノ官能性アルコキシシランは、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２、及びこれらの組み合わせにより例示される。
【０１３６】
成分（Ｃ）に好適なオキシモシランとしては、アルキルトリオキシモシラン（例えば、メチルトリオキシモシラン、エチルトリオキシモシラン、プロピルトリオキシモシラン、及びブチルトリオキシモシラン）、アルコキシトリオキシモシラン（例えば、メトキシトリオキシモシラン、エトキシトリオキシモシラン及びプロポキシトリオキシモシラン）、又はアルケニルトリオキシモシラン（例えば、プロペニルトリオキシモシラン又はブテニルトリオキシモシラン）、アルケニルオキシモシラン（例えば、ビニルオキシモシラン）、アルケニルアルキルジオキシモシラン（例えば、ビニルメチルジオキシモシラン、ビニルエチルジオキシモシラン、ビニルメチルジオキシモシラン、又はビニルエチルジオキシモシラン）、又はこれらの組み合わせが挙げられる。
【０１３７】
成分（Ｃ）に好適なケトキシモシランとしては、メチルトリス（ジメチルケトキシモ）シラン、メチルトリス（メチルエチルケトキシモ）シラン、メチルトリス（メチルプロピルケトキシモ）シラン（methyl tris（methylpropylketoximo）silane）、メチルトリス（メチルイソブチルケトキシモ）シラン、エチルトリス（ジメチルケトキシモ）シラン（ethyl tris（dimethylketoximo）silane）、エチルトリス（メチルエチルケトキシモ）シラン（ethyl tris（methylethylketoximo）silane）、エチルトリス（メチルプロピルケトキシモ）シラン（ethyl tris（methylpropylketoximo）silane）、エチルトリス（メチルイソブチルケトキシモ）シラン（ethyl tris（methylisobutylketoximo）silane）、ビニルトリス（ジメチルケトキシモ）シラン、ビニルトリス（メチルエチルケトキシモ）シラン、ビニルトリス（メチルプロピルケトキシモ）シラン（vinyl tris（methylpropylketoximo）silane）、ビニルトリス（メチルイソブチルケトキシモ）シラン、テトラキス（ジメチルケトキシモ）シラン（tetrakis（dimethylketoximo）silane）、テトラキス（メチルエチルケトキシモ）シラン、テトラキス（メチルプロピルケトキシモ）シラン（tetrakis（methylpropylketoximo）silane）、テトラキス（メチルイソブチルケトキシモ）シラン（tetrakis（methylisobutylketoximo）silane）、メチルビス（ジメチルケトキシモ）シラン（methylbis（dimethylketoximo）silane）、メチルビス（シクロヘキシルケトキシモ）シラン（methylbis（cyclohexylketoximo）silane）、トリエトキシ（エチルメチルケトキシム）シラン（triethoxy（ethylmethylketoxime）silane）、ジエトキシジ（エチルメチルケトキシム）シラン（diethoxydi（ethylmethylketoxime）silane）、エトキシトリ（エチルメチルケトキシム）シラン、メチルビニルビス（メチルイソブチルケトキシモ）シラン（methylvinylbis（methylisobutylketoximo）silane）、又はこれらの組み合わせが挙げられる。
【０１３８】
あるいは、成分（Ｃ）は、高分子であり得る。例えば、成分（Ｃ）は、ビス（トリエトキシシリル）ヘキサン）、１，４−ビス［トリメトキシシリル（エチル）］ベンゼン、及びビス［３−（トリエトキシシリル）プロピル］テトラスルフィドといった、ジシランを含み得る。
【０１３９】
成分（Ｃ）は、１つの単一の架橋剤、又は、以下の特性のうちの少なくとも１つにおいて異なる２つ以上の架橋剤を含む組み合わせであり得る：加水分解性置換基、及びケイ素に結合した他の有機基、並びに、高分子架橋剤が使用される場合には、シロキサン単位、構造、分子量及び配列。
【０１４０】
成分（Ｄ）は、乾燥剤である。乾燥剤は、様々な供給源由来の水を捕捉する。例えば、乾燥剤は、水及びアルコールといった、縮合反応の副生成物を捕捉し得る。
【０１４１】
成分（Ｄ）に好適な吸着剤の例としては、無機粒子を挙げることができる。吸着剤は、１０マイクロメートル以下、あるいは５マイクロメートル以下の粒径を有し得る。吸着剤は、例えば、１０Å（オングストローム）以下、あるいは５Å以下、あるいは３Å以下といった、水及びアルコールを吸着するのに十分な平均孔径を有し得る。吸着剤の例としては、沸石（例えば、菱沸石、モルデン沸石及び方沸石）、分子篩（例えば、アルカリ金属のアルミノケイ酸塩、シリカゲル、シリカマグネシアゲル、活性炭、活性アルミナ、酸化カルシウム）及びこれらの組み合わせが挙げられる。
【０１４２】
市販の乾燥剤の例としては、乾燥分子篩（例えば、Ｇｒａｃｅ  Ｄａｖｉｄｓｏｎから商品名ＳＹＬＯＳＩＶ（登録商標）で、及びＺｅｏｃｈｅｍ（Ｌｏｕｉｓｖｉｌｌｅ，Ｋｅｎｔｕｃｋｙ，Ｕ．Ｓ．Ａ．）から商品名ＰＵＲＭＯＬで市販されている３Å（オングストローム）の分子篩、並びに、Ｉｎｅｏｓ  Ｓｉｌｉｃａｓ（Ｗａｒｒｉｎｇｔｏｎ，Ｅｎｇｌａｎｄ）から入手可能なＤｏｕｃｉｌゼオライト４Ａ等の４Å（オングストローム）の分子篩）が挙げられる。他の有用な分子篩としては、ＵＯＰ（Ｉｌｌｉｎｏｉｓ，Ｕ．Ｓ．Ａ．）から全て市販されているＭＯＬＳＩＶ  ＡＤＳＯＲＢＥＮＴ  ＴＹＰＥ  １３Ｘ、３Ａ、４Ａ、及び５Ａ、Ａｔｏｆｉｎａ（Ｐｈｉｌａｄｅｌｐｈｉａ，Ｐｅｎｎｓｙｌｖａｎｉａ，Ｕ．Ｓ．Ａ．）からのＳＩＬＩＰＯＲＩＴＥ  ＮＫ  ３０ＡＰ及び６５ｘＰ、並びに、Ｗ．Ｒ．Ｇｒａｃｅ（Ｍａｒｙｌａｎｄ，Ｕ．Ｓ．Ａ．）から入手可能な分子篩が挙げられる。
【０１４３】
あるいは、乾燥剤は、化学的手段により水及び／又は他の副生成物を捕捉し得る。（成分（Ｃ）に加えて）組成物に添加された一定量のシラン架橋剤は、化学的乾燥剤としても機能し得る。理論に束縛されるものではないが、化学的乾燥剤は、組成物の複数の構成部分を一緒に混合した後に、この組成物を水に触れさせないようにするために、多部構成組成物（multiple part composition）の乾燥部分に添加され得る。例えば、乾燥剤として好適なアルコキシシランとしては、ビニルトリメトキシシラン、ビニルトリエトキシシラン、及びこれらの組み合わせが挙げられる。
【０１４４】
成分（Ｄ）の量は、選択される具体的な乾燥剤に依存する。しかしながら、成分（Ｄ）が化学的乾燥剤である場合、その量は、０部〜５部、あるいは０．１部〜０．５部の範囲であり得る。成分（Ｄ）は、１つの化学的乾燥剤であり得る。あるいは、成分（Ｄ）は、２つ以上の異なる化学的乾燥剤を含み得る。
【０１４５】
成分（Ｅ）は、増量剤及び／又は可塑剤である。非官能性ポリオルガノシロキサンを含む増量剤を、組成物に使用することができる。例えば、非官能性ポリオルガノシロキサンは、式Ｒ２２２ＳｉＯ２／２の二官能性単位及び式Ｒ２３３ＳｉＤ’−の末端単位を有してもよい。式中、Ｒ２２及びＲ２３はそれぞれ独立して一価の有機基（例えば、一価の炭化水素基（アルキル（例えば、メチル、エチル、プロピル、及びブチル）、アルケニル（例えば、ビニル、アリル、及びヘキセニル）、アリール（例えば、フェニル、トリル、キシリル、及びナフチル）、及びアラルキル基（例えば、フェニルエチル）により例示される））であり、Ｄ’は、酸素原子、又は末端単位のケイ素原子を別のケイ素原子と連結する二価基（例えば、成分（Ｂ）について上述した基Ｄ）であり、あるいは、Ｄ’は酸素原子である）非官能性ポリオルガノシロキサンは、当該技術分野において既知であり、市販されている。好適な非官能性ポリオルガノシロキサンは、限定するものではないが、ポリジメチルシロキサンにより例示される。このようなポリジメチルシロキサンとしては、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されているＤＯＷ  ＣＯＲＮＩＮＧ（登録商標）２００流体が挙げられ、５Ｅ−５ｍ２／ｓ（５０ｃＳｔ）〜０．１ｍ２／ｓ（１００，０００ｃＳｔ）、あるいは５Ｅ−５ｍ２／ｓ（５０ｃＳｔ）〜０．０５ｍ２／ｓ（５０，０００ｃＳｔ）、あるいは０．０１２５〜０．０６ｍ２／ｓ（１２，５００〜６０，０００ｃＳｔ）の範囲の粘度を有し得る。
【０１４６】
有機可塑剤は、上記の非官能性ポリオルガノシロキサン増量剤に加えて、又はその代わりに、使用され得る。有機可塑剤は、当該技術分野において既知であり、市販されている。有機可塑剤は、フタル酸塩、カルボン酸塩、カルボン酸エステル、アジピン酸塩、又はこれらの組み合わせを含み得る。有機可塑剤は、ビス（２−エチルヘキシル）テレフタレート、ビス（２−エチルヘキシル）−１，４−ベンゼンジカルボキシレート、２−エチルヘキシルメチル−１，４−ベンゼンジカルボキシレート、分枝状及び直鎖の１，２シクロヘキサンジカルボン酸，ジノニルエステル、ビス（２−プロピルへプチル）フタレート、ジイソノニルアジペート、及びこれらの組み合わせからなる群より選択され得る。
【０１４７】
有機可塑剤は、式
【化１８】
2014528009.tif 000024
の基を１分子当たり平均で少なくとも１つ有してもよい。（式中、Ｒ１８は、水素原子又は一価の有機基を表す。あるいは、Ｒ１８は、分枝状又は直鎖一価の炭化水素基を表してもよい。）一価の有機基は、４〜１５個の炭素原子、あるいは９個〜１２個の炭素原子のアルキル基といった、分枝状又は直鎖の一価の炭化水素基であり得る。好適な可塑剤は、アジピン酸塩、カルボン酸塩、フタル酸塩及びこれらの組み合わせからなる群より選択され得る。
【０１４８】
あるいは、有機可塑剤は、環式炭化水素中の炭素原子に結合した上記の式の基を、１分子当たり平均で少なくとも２個有し得る。有機可塑剤は、次の一般式を有し得る：
【化１９】
2014528009.tif 000025
を有してもよい。
【０１４９】
（式中、Ｚ基は、３個以上の炭素原子、あるいは３〜１５個の炭素原子を有する炭素環基を表す。添字ｓは、１〜１２の範囲の値を有し得る。Ｚ基は、飽和又は芳香族であり得る。Ｒ２０はそれぞれ独立して水素原子、又は分枝状若しくは直鎖の一価の有機基である。Ｒ１９の一価の有機基は、メチル、エチル、又はブチルといった、アルキル基であってもよい。あるいは、Ｒ２０の一価の有機基は、エステル官能基であってもよい。Ｒ１９はそれぞれ独立して、４〜１５個の炭素原子のアルキル基といった、分枝状又は直鎖の一価の炭化水素基である。）
【０１５０】
好適な有機可塑剤は、当該技術分野において既知であり、市販されている。可塑剤は、フタレート、例えば、ジアルキルフタレート、例えば、ジブチルフタレート（Ｅａｓｔｍａｎ（商標）ＤＢＰ可塑剤）、ジヘプチルフタレート、ジ（２−エチルヘキシル）フタレート、又はジイソデシルフタレート（ＤＩＤＰ）、ビス（２−プロピルヘプチル）フタレート（ＢＡＳＦ  Ｐａｌａｔｉｎｏｌ（登録商標）ＤＰＨＰ）、ジ（２−エチルヘキシル）フタレート（Ｅａｓｔｍａｎ（商標）ＤＯＰ可塑剤）、ジメチルフタレート（Ｅａｓｔｍａｎ（商標）ＤＭＰ可塑剤）；ジエチルフタレート（Ｅａｓｔｍａｎ（商標）ＤＭＰ可塑剤）；ブチルベンジルフタレート、及びビス（２−エチルヘキシル）テレフタレート（Ｅａｓｔｍａｎ（商標）４２５可塑剤）；ジカルボキシレート、例えば、ベンジル、Ｃ７〜Ｃ９直鎖及び分枝アルキルエステル、１，２ベンゼンジカルボン酸（Ｆｅｒｒｏ  ＳＡＮＴＩＣＩＺＥＲ（登録商標）２６１Ａ）、１，２，４−ベンゼントリカルボン酸（ＢＡＳＦ  Ｐａｌａｔｉｎｏｌ（登録商標）ＴＯＴＭ−Ｉ）、ビス（２−エチルヘキシル）−１，４−ベンゼンジカルボキシレート（Ｅａｓｔｍａｎ（商標）１６８可塑剤）；２−エチルヘキシルメチル−１，４−ベンゼンジカルボキシレート；１，２シクロヘキサンジカルボン酸、ジノニルエステル、分枝及び直鎖（ＢＡＳＦ  Ｈｅｘａｍｏｌｌ  ＊ＤＩＮＣＨ）；ジイソノニルアジペート；トリメリタート、例えば、トリオクチルトリメリタート（Ｅａｓｔｍａｎ（商標）ＴＯＴＭ可塑剤）；トリエチレングリコールビス（２−エチルヘキサン酸）（Ｅａｓｔｍａｎ（商標）ＴＥＧ−ＥＨ可塑剤）；トリアセチン（Ｅａｓｔｍａｎ（商標）トリアセチン）；非芳香族二塩基酸エステル、例えば、ジオクチルアジペート、ビス（２−エチルヘキシル）アジペート（Ｅａｓｔｍａｎ（商標）ＤＯＡ可塑剤、及びＥａｓｔｍａｎ（商標）ＤＯＡ可塑剤，Ｋｏｓｈｅｒ）、ジ−２−エチルヘキシルアジペート（ＢＡＳＦ  Ｐｌａｓｔｏｍｏｌｌ（登録商標）ＤＯＡ）、ジオクチルセバシン酸塩、ジブチルセバシン酸塩及びジイソデシルコハク酸塩；脂肪族エステル、例えば、ブチルオレイン酸塩及びメチルアセチルリシノレート；リン酸塩、例えば、トリクレジルリン酸塩及びトリブチルリン酸塩；塩素化パラフィン；炭化水素油、例えば、アルキルジフェニル及び部分水素化テルフェニル；プロセス油；エポキシ可塑剤、例えば、エポキシ化大豆油及びベンジルエポキシステアリン酸塩；トリス（２−エチルヘキシル）エステル；脂肪酸エステル；及びこれらの組み合わせを含み得る。その他の適切な可塑剤とそれらの市販元としては、ＢＡＳＦ  Ｐａｌａｍｏｌｌ（登録商標）６５２及びＥａｓｔｍａｎ  １６８  Ｘｔｒｅｍｅ（商標）可塑剤が挙げられる。
【０１５１】
あるいは、ポリマー可塑剤を使用することもできる。ポリマー可塑剤の例としては、様々な方法によりビニル若しくはアリルモノマーを重合することによって得られるアルケニルポリマー；ポリアルキレングリコールエステル（例えば、ジエチレングリコールジベンゾエート、トリエチレングリコールジベンゾエート、及びペンタエリスリトールエステル）；二塩基酸（例えば、セバシン酸、アジピン酸、アゼライン酸及びフタル酸）と二価アルコール（例えば、エチレングリコール、ジエチレングリコール、トリエチレングリコール、プロピレングリコール及びジプロピレングリコール）から得られるポリエステル可塑剤；それぞれ５００以上の分子量を有するポリエーテルポリオール（例えば、ポリエチレングリコール、プロピレングリコール及びポリテトラメチレングリコール）とポリスチレン（例えば、ポリスチレン及びポリ−α−メチルスチレン）とを含むポリエーテル；並びに、ポリブタジエン、ポリブテン、ポリイソブチレン、ブタジエンアクリロニトリル及びポリクロロプレンが挙げられる。
【０１５２】
有機可塑剤が存在する場合、有機可塑剤の量は、組成物中の全成分の総重量に基づいて、５〜１５０重量部の範囲であり得る。
【０１５３】
成分（Ｅ）について上述したポリオルガノシロキサン増量剤及び有機可塑剤は、それぞれ単独で、又は、これらを２つ以上組み合わせて、のいずれかで使用され得る。低分子量有機可塑剤と高分子量ポリマー可塑剤を組み合わせて使用してもよい。組成物中で使用される成分（Ｅ）の正確な量は、組成物及びその硬化生成物の所望される最終用途といった様々な因子によって異なることができる。しかしながら、成分（Ｅ）の量は、組成物中の全成分の総重量に基づいて０．１〜１０重量％の範囲であり得る。
【０１５４】
成分（Ｆ）は、充填剤である。充填剤は、補強充填剤、増量充填剤、伝導性充填剤、又はこれらの組み合わせを含み得る。例えば、組成物は、場合により、成分（ｆ１）補強充填剤を更に含み得、これは、存在する場合には、組成物の０．１〜９５重量％、あるいは１〜６０重量％の範囲の量で添加され得る。成分（ｆ１）の正確な量は、組成物の反応生成物の形態、及び、他の充填剤が添加されるかどうか、といった様々な因子によって異なる。好適な補強充填剤の例としては、補強シリカ充填剤（例えば、ヒュームシリカ、シリカエアロゲル、シリカキセロゲル及び沈殿シリカ）が挙げられる。ヒュームドシリカは、当該技術分野において既知であり、市販されている：例えば、Ｃａｂｏｔ  Ｃｏｒｐｏｒａｔｉｏｎ（Ｍａｓｓａｃｈｕｓｅｔｔｓ，Ｕ．Ｓ．Ａ．）から名称ＣＡＢ−Ｏ−ＳＩＬで販売されているヒュームドシリカ。
【０１５５】
組成物は、場合により、成分（ｆ２）増量充填剤を、組成物の０．１〜９５重量％、あるいは１〜６０重量％、あるいは１〜２０重量％の範囲の量で更に含み得る。増量充填剤の例としては、破砕石英、酸化アルミニウム、酸化マグネシウム、炭酸カルシウム（例えば、軽質炭酸カルシウム）、酸化亜鉛、タルク、珪藻土、酸化鉄、粘土、雲母、白亜、二酸化チタン、ジルコニア、砂、カーボンブラック、グラファイト、又はこれらの組み合わせが挙げられる。増量充填剤は、当該技術分野において既知であり、例えば、Ｕ．Ｓ．Ｓｉｌｉｃａ（Ｂｅｒｋｅｌｅｙ  Ｓｐｒｉｎｇｓ，ＷＶ）により名称ＭＩＮ−Ｕ−ＳＩＬで販売されている破砕シリカといったように、市販されている。好適な軽質炭酸カルシウムとしては、ＳｏｌｖａｙからのＷｉｎｎｏｆｉｌ（登録商標）ＳＰＭ、並びに、ＳＭＩからのＵｌｔｒａｐｆｌｅｘ（登録商標）及びＵｌｔｒａｐｆｌｅｘ（登録商標）１００が挙げられる。
【０１５６】
組成物は、場合により、成分（ｆ３）伝導性充填剤を更に含む。伝導性充填剤は、熱伝導性又は導電性であってよく、あるいはいずれもであってもよい。伝導性充填剤は、当該技術分野において既知であり、金属粒子（例えば、アルミニウム、銅、金、ニッケル、銀、及びこれらの組み合わせ）；非伝導性基材上にコーティングされたこのような金属；金属酸化物（例えば、酸化アルミニウム、酸化ベリリウム、酸化マグネシウム、酸化亜鉛及びこれらの組み合わせ）、溶融性充填剤（例えば、はんだ）、窒化アルミニウム、アルミニウム三水和物、チタン酸バリウム、窒化ホウ素、炭素繊維、ダイヤモンド、グラファイト、水酸化マグネシウム、オニキス、炭化ケイ素、炭化タングステン、及びこれらの組み合わせにより例示される。
【０１５７】
あるいは、他の充填剤が組成物に添加されてもよく、タイプ及び量は、組成物の硬化生成物の最終用途等の因子によって異なる。このような他の充填剤の例としては、磁気粒子（例えば、フェライト）、及び誘電性粒子（例えば、溶融ガラス微小球、チタニア、及び炭酸カルシウム）が挙げられる。
【０１５８】
組成物は、場合により、成分（Ｇ）処理剤を更に含み得る。成分（Ｇ）の量は、選択される処理剤のタイプ、処理される粒子のタイプ及び量、粒子が組成物の添加前に処理されるのかどうか、又は、粒子がその場で処理されるのかどうか、といった因子に応じて変動することができる。しかしながら、成分（Ｇ）は、組成物の０．０１〜２０重量％、あるいは０．１〜１５重量％、あるいは０．５〜５重量％の範囲の量で使用され得る。粒子、例えば、充填剤、物理的乾燥剤、特定の難燃剤、特定の顔料、及び／又は、特定の水放出剤は、存在する場合には、場合により、成分（Ｇ）で表面処理され得る。粒子は、組成物に添加される前に、又は、その場にて、成分（Ｇ）で処理され得る。成分（Ｇ）は、アルコキシシラン、アルコキシ官能性オリゴシロキサン、環式ポリオルガノシロキサン、ヒドロキシル官能性オリゴシロキサン、例えば、ジメチルシロキサン、又はメチルフェニルシロキサン、又は脂肪酸を含み得る。脂肪酸の例としては、ステアリン酸カルシウムといったステアリン酸塩が挙げられる。
【０１５９】
成分（Ｇ）として使用できる一部の代表的な有機ケイ素充填剤処理剤としては、シリカ充填剤を処理するのに通常使用される組成物、例えば、オルガノクロロシラン、オルガノシロキサン、オルガノシラザン（例えば、ヘキサアルキルジシラザン）、及びオルガノアルコキシシラン、例えば、Ｃ６Ｈ１３Ｓｉ（ＯＣＨ３）３、Ｃ８Ｈ１７Ｓｉ（ＯＣ２Ｈ５）３、Ｃ１０Ｈ２１Ｓｉ（ＯＣＨ３）３、Ｃ１２Ｈ２５Ｓｉ（ＯＣＨ３）３、Ｃ１４Ｈ２９Ｓｉ（ＯＣ２Ｈ５）３、及びＣ６Ｈ５ＣＨ２ＣＨ２Ｓｉ（ＯＣＨ３）３が挙げられる。使用できる他の処理剤としては、アルキルチオール、脂肪酸、チタン酸塩、チタン酸塩カップリング剤、ジルコン酸塩カップリング剤、及びこれらの組み合わせが挙げられる。
【０１６０】
あるいは、成分（Ｇ）は、式：Ｒ１３ｏＳｉ（ＯＲ１４）（４−ｐ）を有するアルコキシシランを含んでよい（式中、下付き文字ｐは１〜３の範囲の値を有してもよく、あるいは下付き文字ｐは３である。各Ｒ１３はそれぞれ独立して、１〜５０個の炭素原子、あるいは８〜３０個の炭素原子、あるいは８〜１８個の炭素原子の一価の炭化水素基といった、一価の有機基である。Ｒ１３としては、ヘキシル、オクチル、ドデシル、テトラデシル、ヘキサデシル及びオクタデシル等のアルキル基、並びにベンジル及びフェニルエチル等の芳香族基が挙げられる。Ｒ１３は、飽和又は不飽和、並びに、分枝状又は非分枝状であり得る。あるいは、Ｒ１３は、飽和及び非分枝状であり得る。
【０１６１】
各Ｒ１４は、独立して、１〜４個の炭素原子、あるいは１〜２個の炭素原子の飽和炭化水素基である。成分（Ｇ）は、ヘキシルトリメトキシシラン、オクチルトリエトキシシラン、デシルトリメトキシシラン、ドデシルトリメトキシシラン、テトラデシルトリメトキシシラン、フェニルエチルトリメトキシシラン、オクタデシルトリメトキシシラン、オクタデシルトリエトキシシラン、及びこれらの組み合わせにより例示される。
【０１６２】
アルコキシ官能性オリゴシロキサンはまた、処理剤としても使用され得る。例えば、好適なアルコキシ官能性オリゴシロキサンとしては、式（Ｒ１５Ｏ）ｑＳｉ（ＯＳｉＲ１６２Ｒ１７）（４−ｑ）のものが挙げられる。（式中、添字ｑは１、２、又は３であり、あるいは添字ｑは３である。各Ｒ１５は、アルキル基であり得る。各Ｒ１６は、１〜１０個の炭素原子の不飽和一価の炭化水素基であり得る。各Ｒ１７は、少なくとも１０個の炭素原子を有する不飽和一価の炭化水素基であり得る。）
【０１６３】
金属充填剤等の特定の粒子は、アルキルチオール（例えば、オクタデシルメルカプタン）、脂肪酸（例えば、オレイン酸及びステアリン酸）、及びこれらの組み合わせで処理され得る。
【０１６４】
他の処理剤としては、アルケニル官能性ポリオルガノシロキサンが挙げられる。好適なアルケニル官能性ポリオルガノシロキサンとしては、限定するものではないが、以下のものが挙げられる：
【化２０】
2014528009.tif 000026

（式中、下付き文字ｒは、１，５００までの値を有する）。
【０１６５】
あるいは、水素結合可能なポリオルガノシロキサンが、処理剤として有用である。充填剤の表面を処理するためのこの方法は、相溶性の部分を充填剤表面に繋ぎ止める手段として、集積している又は分散している又はその両方のいずれかの多数の水素結合を利用する。水素結合可能なポリオルガノシロキサンは、水素結合可能なケイ素結合基を１分子当たり平均で少なくとも１つ有する。この基は、多数のヒドロキシル官能基を有する有機基、又は、少なくとも１つのアミノ官能基を有する有機基から選択され得る。水素結合可能なポリオルガノシロキサンは、水素結合が、充填剤に対するポリオルガノシロキサンにとっての主な取り付け様式であることを意味する。ポリオルガノシロキサンは、充填剤と共有結合を形成できなくてもよい。ポリオルガノシロキサンは、縮合可能なシリル基（例えば、ケイ素が結合したアルコキシ基、シラザン、及びシラノール）を含まなくてもよい。水素結合可能なポリオルガノシロキサンは、糖−シロキサンポリマー、アミノ官能性ポリオルガノシロキサン、及びこれらの組み合わせからなる群より選択され得る。あるいは、水素結合可能なポリオルガノシロキサンは、糖−シロキサンポリマーであり得る。
【０１６６】
成分（Ｈ）は、殺生物剤である。成分（Ｈ）の量は、選択される殺生物剤のタイプ及び所望される効果といった因子に応じて変動することができる。しかしながら、成分（Ｈ）の量は、組成物の全成分の重量に基づいて０重量％超〜５重量％の範囲であり得る。成分（Ｈ）は、（ｈ１）殺真菌剤、（ｈ２）除草剤、（ｈ３）殺虫剤、（ｈ４）抗菌剤、又はこれらの組み合わせにより、例示される。
【０１６７】
成分（ｈ１）は、殺真菌剤であり、例えば、殺真菌剤としては、Ｎ−置換ベンゾイミダゾールカルバメート、ベンゾイミダゾリルカルバメート（例えば、メチル２−ベンゾイミダゾリルカルバメート、エチル２−ベンゾイミダゾリルカルバメート、イソプロピル２−ベンゾイミダゾリルカルバメート、メチルＮ−｛２−［１−（Ｎ，Ｎ−ジメチルカルバモイル）ベンゾイミダゾリル］｝カルバメート、メチルＮ−｛２−［１−（Ｎ，Ｎ−ジメチルカルバモイル）−６−メチルベンゾイミダゾリル］｝カルバメート、メチルＮ−｛２−［１−（Ｎ，Ｎ−ジメチルカルバモイル）−５−メチルベンゾイミダゾリル］｝カルバメート、メチルＮ−｛２−［１−（Ｎ−メチルカルバモイル）ベンゾイミダゾリル］｝カルバメート、メチルＮ−｛２−［１−（Ｎ−メチルカルバモイル）−６−メチルベンゾイミダゾリル］｝カルバメート、メチルＮ−｛２−［１−（Ｎ−メチルカルバモイル）−５−メチルベンゾイミダゾリル］｝カルバメート、エチルＮ−｛２−［１−（Ｎ，Ｎ−ジメチルカルバモイル）ベンゾイミダゾリル］｝カルバメート、エチルＮ−｛２−［２−（Ｎ−メチルカルバモイル）ベンゾイミダゾリル］｝カルバメート、エチルＮ−｛２−［１−（Ｎ，Ｎ−ジメチルカルバモイル）−６−メチルベンゾイミダゾリル］｝カルバメート、エチルＮ−｛２−［１−（Ｎ−メチルカルバモイル）−６−メチルベンゾイミダゾリル］｝カルバメート、イソプロピルＮ−｛２−［１−（Ｎ，Ｎ−ジメチルカルバモイル）ベンゾイミダゾリル］｝カルバメート、イソプロピルＮ−｛２−［１−（Ｎ−メチルカルバモイル）ベンゾイミダゾリル］｝カルバメート、メチルＮ−｛２−［１−（Ｎ−プロピルカルバモイル）ベンゾイミダゾリル］｝カルバメート、メチルＮ−｛２−［１−（Ｎ−ブチルカルバモイル）ベンゾイミダゾリル］｝カルバメート、メトキシエチルＮ−｛２−［１−（Ｎ−プロピルカルバモイル）ベンゾイミダゾリル］｝カルバメート、メトキシエチルＮ−｛２−［１−（Ｎ−ブチルカルバモイル）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイル）ベンゾイミダゾリル］｝カルバメート、メチルＮ−｛１−（Ｎ，Ｎ−ジメチルカルバモイルオキシ）ベンゾイミダゾリル］｝カルバメート、メチルＮ−｛２−［Ｎ−メチルカルバモイルオキシ）ベンゾイミダゾリル］｝カルバメート、メチルＮ−｛２−［１−（Ｎ−ブチルカルバモイルオキシ）ベンゾイミダゾリル］｝カルバメート、エトキシエチルＮ−｛２−［１−（Ｎ−プロピルカルバモイル）ベンゾイミダゾリル］｝カルバメート、エトキシエチルＮ−｛２−［１−（Ｎ−ブチルカルバモイルオキシ）ベンゾイミダゾリル］｝カルバメート、メチルＮ−｛２−［１−（Ｎ，Ｎ−ジメチルカルバモイル）−６−クロロベンゾイミダゾリル］｝カルバメート、及びメチルＮ−｛２−［１−（Ｎ，Ｎ−ジメチルカルバモイル）−６−ニトロベンゾイミダゾリル］｝カルバメート）、１０，１０’−オキシビスフェノキサルシン（商品名：Ｖｉｎｙｚｅｎｅ，ＯＢＰＡ）、ジ−ヨードメチル−パラ−トリルスルホン、ベンゾチオフェン−２−シクロヘキシルカルボキサミド−Ｓ，Ｓ−ジオキシド、Ｎ−（フルオロジクロリド（fluordichloride）メチルチオ）フタルイミド（商品名：Ｆｌｕｏｒ−Ｆｏｌｐｅｒ，Ｐｒｅｖｅｎｔｏｌ  Ａ３）、メチル−ベンゾイミダゾール−２−イルカルバメート（商品名：Ｃａｒｂｅｎｄａｚｉｍ，Ｐｒｅｖｅｎｔｏｌ  ＢＣＭ）、亜鉛−ビス（２−ピリジルチオ−１−オキシド）（亜鉛ピリチオン）２−（４−チアゾリル）−ベンゾイミダゾール、Ｎ−フェニル−ヨードプロパルギルカルバメート、Ｎ−オクチル−４−イソチアゾリン−３−オン、４，５−ジクロリド−２−ｎ−オクチル−４−イソチアゾリン−３−オン、Ｎ−ブチル−１，２−ベンズイソチアゾリン−３−オン、及び／又は、トリアゾリル化合物（例えば、銀を含有するゼオライトと組み合わせたテブコナゾール）が挙げられる。
【０１６８】
成分（ｈ２）は除草剤であり、例えば、適切な除草剤としては、アミド系除草剤（例えば、アリドクロルＮ，Ｎ−ジアリル−２−クロロアセトアミド、ＣＤＥＡ  ２−クロロ−Ｎ，Ｎ−ジエチルアセトアミド、エトニプロミド（ＲＳ）−２−［５−（２，４−ジクロロフェノキシ）−２−ニトロフェノキシ］−Ｎ−エチルプロピオンアミド）、アニリド系除草剤（例えば、シサニリドシス−２，５−ジメチルピロリジン−１−カルボキシアニリド、フルフェナセット４’−フルオロ−Ｎ−イソプロピル−２−［５−（トリフルオロメチル）−１，３，４−チアジアゾール−２−イルオキシ］アセトアニリド、ナプロアニリド（ＲＳ）−α−２−ナフトキシプロピオンアニリド）、アリールアラニン系除草剤（例えば、ベンゾイルプロップＮ−ベンゾイル−Ｎ−（３，４−ジクロロフェニル）−ＤＬ−アラニン、フラムプロップ−Ｍ  Ｎ−ベンゾイル−Ｎ−（３−クロロ−４−フルオロフェニル）−Ｄ−アラニン）、クロロアセトアニリド系除草剤（例えば、ブタクロールＮ−ブトキシメチル−２−クロロ−２’，６’−ジエチルアセトアニリド、メタザクロル２−クロロ−Ｎ−（ピラゾール−１−イルメチル）アセト−２’，６’−キシリジド、プリナクロル（ＲＳ）−２−クロロ−Ｎ−（１−メチルプロパ−２−イニル）アセトアニリド）、スルホンアニリド系除草剤（例えば、クロランスラム３−クロロ−２−（５−エトキシ−７−フルオロ［１，２，４］トリアゾロ［１，５−ｃ］ピリミジン−２−イルスルホンアミド）安息香酸、メトスラム２’，６’−ジクロロ−５，７−ジメトキシ−３’−メチル［１，２，４］トリアゾロ［１，５−ａ］ピリミジン−２−スルホンアニリド）、抗生物質系除草剤（例えば、ビラナホス４−［ヒドロキシ（メチル）ホスフィノイル］−Ｌ−ホモアラニル−Ｌ−アラニル−Ｌ−アラニン）、安息香酸系除草剤（例えば、クロランベン３−アミノ−２，５−ジクロロ安息香酸、２，３，６−ＴＢＡ  ２，３，６−トリクロロ安息香酸）、ピリミジニルオキシ安息香酸系除草剤（例えば、ビスピリバック２，６−ビス（４，６−ジメトキシピリミジン−２−イルオキシ）安息香酸）、ピリミジニルチオ安息香酸系除草剤（例えば、ピリチオバック２−クロロ−６−（４，６−ジメトキシピリミジン−２−イルチオ）安息香酸）、フタル酸系除草剤（例えば、クロルタールテトラクロロテレフタル酸）、ピコリン酸系除草剤（例えば、アミノピラリド４−アミノ−３，６−ジクロロピリジン−２−カルボン酸）、キノリンカルボン酸系除草剤（例えば、キンクロラック３，７−ジクロロキノリン−８−カルボン酸）、ヒ素系除草剤（例えば、ＣＭＡカルシウムビス（水素メチルアルソネート）、ＭＡＭＡアンモニウム水素メチルアルソネート、亜ヒ酸ナトリウム）、ベンゾイルシクロヘキサンジオン系除草剤（例えば、メソトリオン２−（４−メシル−２−ニトロベンゾイル）シクロヘキサン−１，３−ジオン）、ベンゾフラニルアルキルスルホネート系除草剤（例えば、ベンフレセート２，３−ジヒドロ−３，３−ジメチルベンゾフラン−５−イルエタンスルホネート）、カルバミン酸塩系除草剤（例えば、カルボキサゾールメチル５−ｔｅｒｔ−ブチル−１，２−オキサゾール−３−イルカルバ���ート、フェナスラム（fenasulam）メチル４−［２−（４−クロロ−ｏ−トリルオキシ）アセトアミド］フェニルスルホニルカルバメート）、カルバニル酸塩系除草剤（例えば、ＢＣＰＣ（ＲＳ）−ｓｅｃ−ブチル３−クロロカルバニレート、デスメジファムエチル３−フェニルカルバモイルオキシフェニルカルバメート、スウェップメチル３，４−ジクロロカルバニレート）、シクロヘキセンオキシム系除草剤（例えば、ブトロキシジム（ＲＳ）−（ＥＺ）−５−（３−ブチリル−２，４，６−トリメチルフェニル）−２−（１−エトキシイミノプロピル）−３−ヒドロキシシクロヘキサ−２−エン−１−オン、テプラロキシジム（ＲＳ）−（ＥＺ）−２−｛１−［（２Ｅ）−３−クロロアリルオキシイミノ］プロピル｝−３−ヒドロキシ−５−ペルヒドロピラン−４−イルシクロヘキサ−２−エン−１−オン）、シクロプロピルイソオキサゾール系除草剤（例えば、イソキサクロルトール４−クロロ−２−メシルフェニル５−シクロプロピル−１，２−オキサゾール−４−イルケトン）、ジカルボキシミド系除草剤（例えば、フルメジン２−メチル−４−（α，α，α−トリフルオロ−ｍ−トリル）−１，２，４−オキサジアジナン−３，５−ジオン）、ジニトロアニリン系除草剤（例えば、エタルフルラリンＮ−エチル−α，α，α−トリフルオロ−Ｎ−（２−メチルアリル）−２，６−ジニトロ−ｐ−トルイジン、プロジアミン５−ジプロピルアミノ−α，α，α−トリフルオロ−４，６−ジニトロ−ｏ−トルイジン）、ジニトロフェノール系除草剤（例えば、ジノプロップ４，６−ジニトロ−ｏ−シメン−３−オール、エチノフェンα−エトキシ−４，６−ジニトロ−ｏ−クレゾール）、ジフェニルエーテル系除草剤（例えば、エトキシフェンＯ−［２−クロロ−５−（２−クロロ−α，α，α−トリフルオロ−ｐ−トリルオキシ）ベンゾイル］−Ｌ乳酸）、ニトロフェニルエーテル系除草剤（例えば、アクロニフェン２−クロロ−６−ニトロ−３−フェノキシアニリン、ニトロフェン２，４−ジクロロフェニル４−ニトロフェニルエーテル）、ジチオカルバメート系除草剤（例えば、ダゾメット３，５−ジメチル−１，３，５−チアジアジナン−２−チオン）、ハロゲン化脂肪族系除草剤（例えば、ダラポン２，２−ジクロロプロピオン酸）、クロロ酢酸、イミダゾリノン系除草剤（例えば、イマザピル（ＲＳ）−２−（４−イソプロピル−４−メチル−５−オキソ−２−イミダゾリン−２−イル）ニコチン酸）、無機除草剤（例えば、四ホウ酸二ナトリウム十水和物、アジ化ナトリウム）、ニトリル系除草剤（例えば、クロロキシニル３，５−ジクロロ−４−ヒドロキシベンゾニトリル、イオキシニル４−ヒドロキシ−３，５−ジ−ヨードベンゾニトリル）、有機リン系除草剤（例えば、アニロホスＳ−４−クロロ−Ｎ−イソプロピルカルバニロイルメチルＯ，Ｏ−ジメチルホスホロジチオネート、グルホシネート４−［ヒドロキシ（メチル）ホスフィノイル］−ＤＬ−ホモアラニン、フェノキシ系除草剤（例えば、クロメプロップ（ＲＳ）−２−（２，４−ジクロロ−ｍ−トリルオキシ）プロピオンアニリド、フェンテラコール２−（２，４，５−トリクロロフェノキシ）エタノール）、フェノキシ酢酸系除草剤（例えば、ＭＣ��Ａ（４−クロロ−２−メチルフェノキシ）酢酸）、フェノキシ酪酸系除草剤（例えば、ＭＣＰＢ  ４−（４−クロロ−ｏ−トリルオキシ）酪酸）、フェノキシプロピオン酸系除草剤（例えば、フェノプロップ（ＲＳ）−２−（２，４，５−トリクロロフェノキシ）プロピオン酸）、アリールオキシフェノキシプロピオン酸系除草剤（例えば、イソキサピリホップ（ＲＳ）−２−［２−［４−（３，５−ジクロロ−２−ピリジルオキシ）フェノキシ］プロピオニル］イソオキサゾリジン）、フェニレンジアミン系除草剤（例えば、ジニトラミンＮ１，Ｎ１−ジエチル−２，６−ジニトロ−４−トリフルオロメチル−ｍ−フェニレンジアミン）、ピラゾリルオキシアセトフェノン系除草剤（例えば、ピラゾキシフェン２−［４−（２，４−ジクロロベンゾイル）−１，３−ジメチルピラゾール−５−イルオキシ］アセトフェノン）、ピラゾリルフェニル系除草剤（例えば、ピラフルフェン２−クロロ−５−（４−クロロ−５−ジフルオロメトキシ−１−メチルピラゾール−３−イル）−４−フルオロフェノキシ酢酸）、ピリダジン系除草剤（例えば、ピリダフォル６−クロロ−３−フェニルピリダジン−４−オール）、ピリダジノン系除草剤（例えば、クロリダゾン５−アミノ−４−クロロ−２−フェニルピリダジン−３（２Ｈ）−オン、オキサピラゾン５−ブロモ−１，６−ジヒドロ−６−オキソ−１−フェニルピリダジン−４−イルオキサム酸）、ピリジン系除草剤（例えば、フルロキシピル４−アミノ−３，５−ジクロロ−６−フルオロ−２−ピリジルオキシ酢酸、チアゾピルメチル２−ジフルオロメチル−５−（４，５−ジヒドロ−１，３−チアゾール−２−イル）−４−イソブチル−６−トリフルオロメチルニコチネート）、ピリミジンジアミン除草剤（例えば、イプリダム６−クロロ−Ｎ４−イソプロピルピリミジン−２，４−ジアミン）、四級アンモニウム系除草剤（例えば、ジエタムクアット１，１’−ビス（ジエチルカルバモイルメチル）−４，４’−ビピリジニウム、パラクアット１，１’−ジメチル−４，４’−ビピリジニウム）、チオカルバメート系除草剤（例えば、シクロエートＳ−エチルシクロヘキシル（エチル）チオカルバメート、チオカルバジルＳ−ベンジルジ−ｓｅｃ−ブチルチオカルバメート）、チオカルボネート除草剤（例えば、ＥＸＤ  Ｏ，Ｏ−ジエチルジチオビス（チオホルメート））、チオ尿素系除草剤（例えば、メチウロン１，１−ジメチル−３−ｍ−トリル−２−チオ尿素）、トリアジン系除草剤（例えば、トリアジフラム（ＲＳ）−Ｎ−［２−（３，５−ジメチルフェノキシ）−１−メチルエチル］−６−（１−フルオロ−１−メチルエチル）−１，３，５−トリアジン−２，４−ジアミン）、クロロトリアジン系除草剤（例えば、シプラジン６−クロロ−Ｎ２−シクロプロピル−Ｎ４−イソプロピル−１，３，５−トリアジン−２，４−ジアミン、プロパジン６−クロロ−Ｎ２，Ｎ４−ジ−イソプロピル−１，３，５−トリアジン−２，４−ジアミン）、メトキシトリアジン系除草剤（例えば、プロメトンＮ２，Ｎ４−ジ−イソプロピル−６−メトキシ−１，３，５−トリアジン−２，４−ジアミン）、メチルチオトリアジン系除草剤（例えば、シアナトリン２−（４−エチルアミ���−６−メチルチオ−１，３，５−トリアジン−２−イルアミノ）−２−メチルプロピオニトリル）、トリアジノン系除草剤（例えば、ヘキサジノン３−シクロヘキシル−６−ジメチルアミノ−１−メチル−１，３，５−トリアジン−２，４（１Ｈ，３Ｈ）−ジオン）、トリアゾール系除草剤（例えば、エプロナズＮ−エチル−Ｎ−プロピル−３−プロピルスルホニル−１Ｈ−１，２，４−トリアゾール−１−カルボキサミド）、トリアゾロン系除草剤（例えば、カルフェントラゾン（ＲＳ）−２−クロロ−３−｛２−クロロ−５−［４−（ジフルオロメチル）−４，５−ジヒドロ−３−メチル−５−オキソ−１Ｈ−１，２，４−トリアゾール−１−イル］−４−フルオロフェニル｝プロピオン酸）、トリアゾールピリミジン系除草剤（例えば、フロラスラム２’，６’，８−トリフルオロ−５−メトキシ［１，２，４］トリアゾロ［１，５−ｃ］ピリミジン−２−スルホンアニリド）、ウラシル系除草剤（例えば、フルプロパシルイソプロピル２−クロロ−５−（１，２，３，６−テトラヒドロ−３−メチル−２，６−ジオキソ−４−トリフルオロメチルピリミジン−１−イル）ベンゾエート）、尿素系除草剤（例えば、シクルロン３−シクロ−オクチル−１，１−ジメチル尿素、モニソウロン（monisouron）１−（５−ｔｅｒｔ−ブチル−１，２−オキサゾール−３−イル）−３−メチル尿素）、フェニル尿素系除草剤（例えば、クロロクスロン３−［４−（４−クロロフェノキシ）フェニル］−１，１−ジメチル尿素、シデュロン１−（２−メチルシクロヘキシル）−３−フェニル尿素）、ピリミジニルスルホニル尿素系除草剤（例えば、フラザスルフロン１−（４，６−ジメトキシピリミジン−２−イル）−３−（３−トリフルオロメチル−２−ピリジルスルホニル）尿素、ピラゾスルフロン５−［（４，６−ジメトキシピリミジン−２−イルカルバモイル）スルファモイル］−１−メチルピラゾール−４−カルボン酸）、トリアジニルスルホニル尿素除草剤（例えば、チフェンスルフロン３−（４−メトキシ−６−メチル−１，３，５−トリアジン−２−イルカルバモイルスルファモイル）チオフェン−２−カルボン酸）、チアジアゾリル尿素除草剤（例えば、テブチウロン１−（５−ｔｅｒｔ−ブチル−１，３，４−チアジアゾール−２−
イル）−１，３−ジメチル尿素）、並びに／又は、未分類の除草剤（例えば、クロルフェナック（２，３，６−トリクロロフェニル）酢酸、メタゾール２−（３，４−ジクロロフェニル）−４−メチル−１，２，４−オキサジアゾリジン−３，５−ジオン、トリタック（tritac）（ＲＳ）−１−（２，３，６−トリクロロベンジルオキシ）プロパン−２−オール、２，４−Ｄ、クロリムロン、及びフェノキサプロップ）、並びにこれらの組み合わせが挙げられる。
【０１６９】
成分（ｈ３）は、殺虫剤である。好適な殺虫剤は、アトラジン、ダイアジノン、及びクロロピリホスにより、例示される。議論を進めるため、殺虫剤は、昆虫忌避剤（例えば、Ｎ，Ｎ−ジエチル−メタ−トルアミド）及びプレスロイド（例えば、ピレトリン）を包含するものとする。
【０１７０】
成分（ｈ４）は、抗菌剤である。好適な抗菌剤は市販されており、例えば、ＤＯＷ  ＣＯＲＮＩＮＧ（登録商標）５７００及びＤＯＷ  ＣＯＲＮＩＮＧ（登録商標）５７７２が挙げられ、これらはＤｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）からのものである。
【０１７１】
あるいは、成分（Ｈ）は、例えば、ホウ素無水物、ホウ砂又は八ホウ酸二ナトリウム四水和物といったホウ素含有物質を含んでよく、これは殺虫剤、殺真菌剤、及び／又は難燃剤として機能し得る。
【０１７２】
成分（Ｊ）は、難燃剤である。好適な難燃剤としては、例えば、カーボンブラック、水酸化アルミニウム水和物、及びケイ酸塩（例えば、ウォラストナイト）、白金及び白金化合物を挙げることができる。あるいは、難燃剤は、ハロゲン系難燃剤、例えば、デカブロモジフェニルオキシド、オクタブロモジフェニルオキシド（octabromordiphenyl oxide）、ヘキサブロモシクロドデカン、デカブロモビフェニルオキシド、ジフェニルオキシベンゼン、エチレンビス−テトラブロモフタルアミド、ペンタブロモエチルベンゼン、ペンタブロモベンジルアクリレート、トリブロモフェニルマレイン酸イミド、テトラブロモビスフェニルＡ、ビス−（トリブロモフェノキシ）エタン、ビス−（ペンタブロモフェノキシ）エタン、ポリジブロモフェニレンオキシド、トリブロモフェニルアリルエーテル、ビス−ジブロモプロピルエーテル、テトラブロモフタル酸無水物、ジブロモネオペンチルグリコール、ジブロモエチルジブロモシクロヘキサン、ペンタブロモジフェニルオキシド、トリブロモスチレン、ペンタブロモクロロシクロヘキサン、テトラブロモキシレン、ヘキサブロモシクロドデカン、臭素化ポリスチレン、テトラデカブロモジフェノキシベンゼン、トリフルオロプロペン及びＰＶＣから選択され得る。あるいは、難燃剤は、リン系難燃剤（例えば、（２，３−ジブロモプロピル）−ホスフェート、リン、環式リン酸塩、トリアリルホスフェート、ビス−メラミニウムペンテート、ペンタエリスリトール二環式ホスフェート、ジメチルメチルホスフェート、ホスフィンオキシドジオール、トリフェニルホスフェート、トリス−（２−クロロエチル）ホスフェート）、リン酸エステル（例えば、トリクレイル（tricreyl）、トリキシレニル、イソデシルジフェニル、エチルヘキシルジフェニル）、様々なアミンのリン酸塩（例えば、リン酸アンモニウム、トリオクチル、トリブチル又はトリス−ブトキシエチルホスフェートエステル）から選択され得る。他の難燃剤としては、テトラアルキル鉛化合物（例えば、テトラエチル鉛）、ペンタカルボニル鉄、メチルシクロペンタジエニルマンガントリカルボニル、メラミン及び誘導体（例えば、メラミン塩）、グアニジン、ジシアンジアミド、スルファミン酸アンモニウム、アルミナ三水和物、及び水酸化マグネシウムとアルミナ三水和物を挙げることができる。
【０１７３】
難燃剤の量は、選択される難燃剤、及び溶媒が存在するかどうかといった因子に応じて変動することができる。しかしながら、組成物中の難燃剤の量は、組成物の全成分の総重量に基づいて０重量％超〜１０重量％の範囲であり得る。
【０１７４】
成分（Ｋ）は、表面改質剤である。好適な表面改質剤は、（ｋ１）接着促進剤又は（ｋ２）離型剤により、例示される。成分（ｋ１）に好適な接着促進剤は、遷移金属キレート、ハイドロカルボノオキシシラン、例えば、アルコキシシラン、アルコキシシランとヒドロキシ官能性ポリオルガノシロキサンの組み合わせ、アミノ官能性シラン、又はこれらの組み合わせを含み得る。接着促進剤は、当該技術分野において既知であり、式Ｒ２４ｔＲ２５ｕＳｉ（ＯＲ２６）４−（ｔ＋ｕ）を有するシランを含んでよく、式中、Ｒ２４はそれぞれ独立して、少なくとも３個の炭素原子を有する一価の有機基であり、Ｒ２５は、接着促進基（例えば、アミノ、エポキシ、メルカプト、又はアクリレート基）を有するＳｉＣ結合置換基を少なくとも１つ含有し、下付き文字ｔは０〜２の範囲の値を有し、下付き文字ｕは１又は２のいずれかであり、（ｔ＋ｕ）の合計は３以下である。あるいは、接着促進剤は、上記シランの部分縮合体を含み得る。あるいは、接着促進剤は、アルコキシシランとヒドロキシ官能性ポリオルガノシロキサンの組み合わせを含み得る。
【０１７５】
あるいは、接着促進剤は、不飽和又はエポキシ官能性化合物を含み得る。あるいは、接着促進剤は、不飽和又はエポキシ官能性アルコキシシランを含み得る。例えば、官能性アルコキシシランは、式Ｒ２７ｖＳｉ（ＯＲ２８）（４−ｖ）を有することができ、添字ｖは１、２又は３であり、あるいは、添字ｖは１である。各Ｒ２７は、それぞれ独立して一価の有機基であるが、但し、少なくとも１つのＲ２７は、不飽和有機基又はエポキシ官能性有機基である。Ｒ２７のエポキシ官能性有機基は、３−グリシドキシプロピル及び（エポキシシクロヘキシル）エチルにより例示される。Ｒ２７の不飽和有機基は、３−メタクリロイルオキシプロピル、３−アクリロイルオキシプロピル、並びに、ビニル、アリル、ヘキセニル、ウンデシレノイル（undecylenyl）等の不飽和一価の炭化水素基により例示される。Ｒ２８は、それぞれ独立して、１〜４個の炭素原子、あるいは１〜２個の炭素原子の飽和炭化水素基である。Ｒ２８は、メチル、エチル、プロピル及びブチルにより例示される。
【０１７６】
好適なエポキシ官能性アルコキシシランの例としては、３−グリシドキシプロピルトリメトキシシラン、３−グリシドキシプロピルトリエトキシシラン、（エポキシシクロヘキシル）エチルジメトキシシラン、（エポキシシクロヘキシル）エチルジエトキシシラン及びこれらの組み合わせが挙げられる。好適な不飽和アルコキシシランの例としては、ビニルトリメトキシシラン、アリルトリメトキシシラン、アリルトリエトキシシラン、ヘキセニルトリメトキシシラン、ウンデシレノイル（undecylenyl）トリメトキシシラン、３−メタクリロイルオキシプロピルトリメトキシシラン、３−メタクリロイルオキシプロピルトリエトキシシラン、３−アクリロイルオキシプロピルトリメトキシシラン、３−アクリロイルオキシプロピルトリエトキシシラン及びこれらの組み合わせが挙げられる。
【０１７７】
あるいは、接着促進剤は、上記のようなヒドロキシ末端ポリオルガノシロキサンとエポキシ官能性アルコキシシランの反応生成物、又は、ヒドロキシ末端ポリオルガノシロキサンとエポキシ官能性アルコキシシランの物理的ブレンド等のエポキシ官能性シロキサンを含み得る。接着促進剤は、エポキシ官能性アルコキシシランとエポキシ官能性シロキサンの組み合わせを含み得る。例えば、接着促進剤は、３−グリシドキシプロピルトリメトキシシランと、ヒドロキシ末端メチルビニルシロキサンと３−グリシドキシプロピルトリメトキシシランの反応生成物と、の混合物、あるいは、３−グリシドキシプロピルトリメトキシシランとヒドロキシ末端メチルビニルシロキサンの混合物、あるいは、３−グリシドキシプロピルトリメトキシシランとヒドロキシ末端メチルビニル／ジメチルシロキサンコポリマーの混合物により、例示される。
【０１７８】
あるいは、接着促進剤はアミノ官能性シラン、例えば、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２、及びこれらの組み合わせに例示されるアミノ官能性アルコキシシランを含んでもよい。
【０１７９】
あるいは、接着促進剤は、遷移金属キレートを含み得る。好適な遷移金属キレートとしては、チタン酸塩、アセチルアセトナトジルコニウム等のジルコン酸塩、アセチルアセトナトアルミニウム等のアルミニウムキレート、及びこれらの組み合わせが挙げられる。
【０１８０】
成分（ｋ２）は、離型剤である。好適な離型剤は、フッ素化化合物（例えば、フルオロ官能性シリコーン又はフルオロ官能性有機化合物）により、例示される。
【０１８１】
あるいは、成分（Ｋ）にの表面改質剤は、組成物の反応生成物の表面の外観を変化させるために使用することができる。例えば、表面改質剤は、組成物の反応生成物の表面の光沢を増加させるために使用することができる。このような表面改質剤は、アルキル及びアリル基を有するポリジオルガノシロキサンを含み得る。例えば、ＤＯＷ  ＣＯＲＮＩＮＧ（登録商標）５５０流体は、Ｄｏｗ  Ｃｏｒｎｉｎｇ  Ｃｏｒｐｏｒａｔｉｏｎから市販されている、０．０００１２５ｍ２／ｓ（１２５ｃＳｔ）の粘度を有するトリメチルシロキシ末端ポリ（ジメチル／メチルフェニル）シロキサンである。
【０１８２】
あるいは、成分（Ｋ）は、亜麻仁油、桐油、大豆油、ヒマシ油、魚油、麻実油、綿実油、オイチシカ油及び菜種油といった、植物又は動物資源から得られる天然油であり得る。
【０１８３】
成分（Ｋ）の正確な量は、成分（Ｋ）として選択される表面改質剤のタイプ、並びに、組成物及びその反応生成物の最終用途といった、様々な因子に応じて異なる。しかしながら、成分（Ｋ）は、存在する場合、組成物の重量に基づいて０．０１〜５０重量部、あるいは０．０１〜１０重量部、あるいは０．０１〜５重量部の範囲の量で組成物に添加され得る。成分（Ｋ）は、１つの接着促進剤であってもよい。あるいは、成分（Ｋ）は、以下の特性のうちの少なくとも１つが異なる２つ以上の異なる表面改質剤を含んでもよい：構造、粘度、平均分子量、ポリマー単位、及び配列。
【０１８４】
鎖延長剤は、二官能性シラン及び二官能性シロキサンを含んでよく、これらは、架橋が生じる前にポリオルガノシロキサン鎖の長さを延長する。鎖延長剤は、硬化生成物の引張弾性率を減少させるために使用することができる。鎖延長剤と架橋剤は、成分（Ｂ）中の加水分解性置換基との反応において競合する。顕著な鎖延長を得るためには、二官能性シランは、これと共に使用される三官能性架橋剤よりもかなり高い反応性を有する必要がある。好適な鎖延長剤としては、ジアミノシラン（例えば、ジアルキルジアセトアミドシラン又はアルケニルアルキルジアセトアミドシラン、特にメチルビニルジ（Ｎ−メチルアセトアミド）シラン又はジメチルジ（Ｎ−メチルアセトアミド）シラン）、ジアセトキシシラン（例えば、ジアルキルジアセトキシシラン又はアルキルアルケニルジアセトキシシラン）、ジアミノシラン（例えば、ジアルキルジアミノシラン又はアルキルアルケニルジアミノシラン）、ジアルコキシシラン（例えば、ジメチルジメトキシシラン、ジメチルジエトキシシラン）、並びに、α−アミノアルキルジアルコキシアルキルシラン、２〜２５の重合度を有し、１分子当たり平均で少なくとも２個の加水分解性基（例えば、アセトアミド又はアセトキシ又はアミノ又はアルコキシ又はアミド又はケトキシモ置換基）を有するポリジアルキルシロキサン、並びに、ジケトキシミノシラン（diketoximinosilanes）（例えば、ジアルキルケトキシミノシラン及びアルキルアルケニルジケトキシミノシラン）が挙げられる。成分（Ｌ）は、１つの鎖延長剤であってもよい。あるいは、成分（Ｌ）は、以下の特性のうちの少なくとも１つが異なる２つ以上の異なる鎖延長剤を含んでもよい：構造、粘度、平均分子量、ポリマー単位、及び配列。
【０１８５】
成分（Ｍ）は、末端封鎖剤であり、これはＭ単位、すなわち、式Ｒ２９３ＳｉＯ１／２のシロキサン単位を含む。（式中、Ｒ２９はそれぞれ独立して、一価の炭化水素基等の、成分（Ｂ）とは反応性ではない一価の有機基を表す）成分（Ｍ）は、一方の末端をトリオルガノシリル基（例えば、（ＣＨ３）３ＳｉＯ−）により、もう一方の末端をヒドロキシル基により末端封鎖されたポリオルガノシロキサンを含んでよい。成分（Ｍ）は、ポリジオルガノシロキサン（例えば、ポリジメチルシロキサン）であり得る。ヒドロキシル末端基とトリオルガノシリル末端基の両方を有するポリジオルガノシロキサンは、全ての末端基の５０％超、あるいは７５％超をヒドロキシル基として有し得る。ポリジメチルシロキサン中のトリオルガノシリル基の量は、組成物の縮合反応により調製される反応生成物の弾性率を制御するために使用することができる。理論に束縛されるものではないが、トリオルガノシリル末端基の濃度が高いほど、特定の硬化生成物における弾性率が低くなり得ると考えられている。成分（Ｍ）は、１つの末端封鎖剤であってもよい。あるいは、成分（Ｍ）は、以下の特性のうちの少なくとも１つが異なる２つ以上の異なる末端封鎖剤を含んでもよい：構造、粘度、平均分子量、ポリマー単位、及び配列。
【０１８６】
成分（Ｎ）は、非反応性のエラストマー有機ポリマーであり、すなわち、成分（Ｂ）と反応しないエラストマー有機ポリマーである。成分（Ｎ）は成分（Ｂ）と相溶性であり、すなわち、成分（Ｎ）は成分（Ｂ）と二相系を形成しない。成分（Ｎ）の気体及び水分透過性は低くてもよい。成分（Ｎ）は、３０，０００〜７５，０００の範囲のＭｎを有し得る。あるいは、成分（Ｎ）は、高分子量の非反応性エラストマー有機ポリマーと低分子量の非反応性エラストマー有機ポリマーとのブレンドであり得る。この場合、高分子量ポリマーは１００，０００〜６００，０００の範囲のＭｎを有し、低分子量ポリマーは９００〜１０，０００、あるいは９００〜３，０００の範囲のＭｎを有する。Ｍｎの範囲の下端の値は、成分（Ｎ）が成分（Ｂ）及び組成物の他の成分と相溶性を有するように、選択され得る。
【０１８７】
成分（Ｎ）は、ポリイソブチレンを含み得る。ポリイソブチレンは当該技術分野において既知であり、市販されている。成分（Ｎ）として使用に好適な例としては、ＢＡＳＦ  Ｃｏｒｐｏｒａｔｉｏｎ（ドイツ）により商品名ＯＰＰＡＮＯＬ（登録商標）で流通しているポリイソブチレンが挙げられる。
【０１８８】
他のポリイソブチレンとしては、日油株式会社化成事業部（１５０〜６０１９東京都渋谷区恵比寿四丁目２０番３号恵比寿ガーデンプレイスタワー、日本）からの最高分子量の水素添加ポリイソブテンＰＡＲＬＥＡＭ（登録商標）ＳＶ（ＰＯＬＹＳＹＮＬＡＮＥ  ＳＶ）（動粘度（９８．９℃）４７００）といった異なるＰａｒｌｅａｍグレードが挙げられる。他のポリイソブチレンは、ＥｘｘｏｎＭｏｂｉｌ  Ｃｈｅｍｉｃａｌ  Ｃｏ．（Ｂａｙｔｏｗｎ，Ｔｅｘａｓ，Ｕ．Ｓ．Ａ．）から市販されており、例としては、商品名ＶＩＳＴＡＮＥＸ（登録商標）（例えば、ＭＭＬ−８０、ＭＭＬ−１００、ＭＭＬ−１２０、及びＭＭＬ−１４０）で流通しているポリイソブチレンが挙げられる。ＶＩＳＴＡＮＥＸ（登録商標）ポリイソブチレンは、鎖末端オレフィン結合のみを含有する長い直鎖マクロ分子から構成されるパラフィン系炭化水素である。ＶＩＳＴＡＮＥＸ（登録商標）ＭＭポリイソブチレンは、７０，０００〜９０，０００の範囲の粘度平均分子量を有する。低分子量ポリイソブチレンとしては、ＶＩＳＴＡＮＥＸ（登録商標）ＬＭ（例えば、ＬＭ−ＭＳ（８，７００〜１０，０００の範囲の粘度平均分子量、これもまたＥｘｘｏｎＭｏｂｉｌ  Ｃｈｅｍｉｃａｌ  Ｃｏ．製）及びＶＩＳＴＡＮＥＸ  ＬＭ−ＭＨ（１０，０００〜１１，７００の粘度平均分子量）、並びに、ＡｍｏｃｏからのＳｏｌｔｅｘ  ＰＢ−２４（Ｍｎ  ９５０）及びＩｎｄｏｐｏｌ（登録商標）Ｈ−１００（Ｍｎ  ９１０）及びＩｎｄｏｐｏｌ（登録商標）Ｈ−１２００（Ｍｎ  ２１００）が挙げられる。他のポリイソブチレンは、ＢＰ  Ｃｈｅｍｉｃａｌｓ（Ｌｏｎｄｏｎ，Ｅｎｇｌａｎｄ）により商品名ＮＡＰＶＩＳ（登録商標）及びＨＹＶＩＳ（登録商標）で流通している。これらのポリイソブチレンとしては、ＮＡＰＶＩＳ（登録商標）２００、Ｄ１０及びＤＥ３、並びに、ＨＹＶＩＳ（登録商標）２００が挙げられる。ＮＡＰＶＩＳ（登録商標）ポリイソブチレンは、９００〜１３００の範囲のＭｎを有し得る。
【０１８９】
あるいは、成分（Ｎ）は、ブチルゴムを含み得る。あるいは、成分（Ｎ）は、スチレン−エチレン／ブチレン−スチレン（ＳＥＢＳ）ブロックコポリマー、スチレン−エチレン／プロピレン−スチレン（ＳＥＰＳ）ブロックコポリマー、又はこれらの組み合わせを含み得る。ＳＥＢＳ及びＳＥＰＳブロックコポリマーは、当該技術分野において既知であり、Ｋｒａｔｏｎ  Ｐｏｌｙｍｅｒｓ  Ｕ．Ｓ．  ＬＬＣ（Ｈｏｕｓｔｏｎ，Ｔｅｘａｓ，Ｕ．Ｓ．Ａ．）からＫｒａｔｏｎ（登録商標）Ｇポリマーとして、及びＫｕｒａｒａｙ  Ａｍｅｒｉｃａ，Ｉｎｃ．（Ｎｅｗ  Ｙｏｒｋ，ＮＹ，Ｕ．Ｓ．Ａ．）からＳｅｐｔｏｎポリマーとして市販されている。あるいは、成分（Ｎ）はポリオレフィンプラストマーを含んでいてもよい。ポリオレフィンプラストマーは、当該技術分野において既知であり、Ｄｏｗ  Ｃｈｅｍｉｃａｌ  Ｃｏｍｐａｎｙ，Ｅｌａｓｔｏｍｅｒｓ  ＆  Ｓｐｅｃｉａｌｔｙ  Ｐｒｏｄｕｃｔｓ  Ｄｉｖｉｓｉｏｎ（Ｍｉｄｌａｎｄ，Ｍｉｃｈｉｇａｎ，Ｕ．Ｓ．Ａ．）からＡＦＦＩＮＩＴＹ（登録商標）ＧＡ  １９００及びＡＦＦＩＮＩＴＹ（登録商標）ＧＡ  １９５０として市販されている。
【０１９０】
成分（Ｎ）の量は、組成物の重量に基づいて０部〜５０部、あるいは１０部〜４０部、あるいは５部〜３５部の範囲であり得る。成分（Ｎ）は、１つの非反応性エラストマー有機ポリマーであり得る。あるいは、成分（Ｎ）は、以下の特性のうちの少なくとも１つが異なる２つ以上の異なる非反応性エラストマー有機ポリマーを含んでもよい：構造、粘度、平均分子量、ポリマー単位、及び配列。あるいは、成分（Ｎ）は、成分（Ｂ）が有機ポリマー主鎖を有するベースポリマーを含む場合に、組成物に添加され得る。
【０１９１】
成分（Ｏ）は、老化防止添加剤である。老化防止添加剤は、酸化防止剤、紫外線吸収剤、紫外線安定剤、熱安定剤、又はこれらの組み合わせを含み得る。好適な酸化防止剤は、当該技術分野において既知であり、市販されている。好適な酸化防止剤としては、フェノール系酸化防止剤、及び、フェノール系酸化防止剤と安定剤の組み合わせが挙げられる。フェノール系酸化防止剤は、完全立体障害フェノール及び部分障害フェノールを含む。あるいは、安定剤は、テトラメチル−ピペリジン誘導体のような立体障害アミンであってもよい。適切なフェノール系酸化防止剤としては、ビタミンＥ、及びＣｉｂａ  Ｓｐｅｃｉａｌｔｙ  Ｃｈｅｍｉｃａｌｓ（Ｕ．Ｓ．Ａ．）からのＩＲＧＡＮＯＸ（登録商標）１０１０が挙げられる。ＩＲＧＡＮＯＸ（登録商標）１０１０は、ペンタエリスリトールテトラキス（３−（３，５−ジ−ｔ−ブチル−４−ヒドロキシフェニル）プロピオネート）を含む。紫外線吸収剤の例としては、分枝状及び直鎖の、２−（２Ｈ−ベンゾトリアゾール−２−イル）−６−ドデシル−４−メチル−フェノール（ＴＩＮＵＶＩＮ（登録商標）５７１）が挙げられる。紫外線安定剤の例としては、ビス（１，２，２，６，６−ペンタメチル−４−ピペリジル）セバケート、メチル１，２，２，６，６−ペンタメチル−４−ピぺリジル／セバケート、及びこれらの組み合わせ（ＴＩＮＵＶＩＮ（登録商標）２７２）が挙げられる。これらの及び他のＴＩＮＵＶＩＮ（登録商標）添加剤（例えば、ＴＩＮＵＶＩＮ（登録商標）７６５）は、Ｃｉｂａ  Ｓｐｅｃｉａｌｔｙ  Ｃｈｅｍｉｃａｌｓ（Ｔａｒｒｙｔｏｗｎ，ＮＹ，Ｕ．Ｓ．Ａ．）から市販されている。その他の紫外線及び光安定剤は市販されており、ＣｈｅｍｔｕｒａからのＬｏｗＬｉｔｅ、ＰｏｌｙＯｎｅからのＯｎＣａｐ、Ｅ．Ｉ．ｄｕ  Ｐｏｎｔ  ｄｅ  Ｎｅｍｏｕｒｓ  ａｎｄ  Ｃｏｍｐａｎｙ（Ｄｅｌａｗａｒｅ，Ｕ．Ｓ．Ａ．）からのＬｉｇｈｔ  Ｓｔａｂｉｌｉｚｅｒ  ２１０に例示される。あるいは、（高分子量）オリゴマーの安定剤は、例えば、組成物又はその硬化物から安定剤が移る可能性を最小限にするために使用されてもよい。オリゴマーの酸化防止剤安定剤（特に障害アミン光安定剤（ＨＡＬＳ））は、Ｃｉｂａ  ＴＩＮＵＶＩＮ（登録商標）６２２であり、これは、４−ヒドロキシ−２，２，６，６−テトラメチル−１−ピペリジンエタノールと共重合したブタン二酸のジメチルエステルである。熱安定剤は、酸化鉄及びカーボンブラック、カルボン酸鉄、セリウム水和物、ジルコン酸バリウム、オクタン酸セリウム及びオクタン酸ジルコニウム、並びにポルフィリンを含み得る。
【０１９２】
成分（Ｏ）の量は、選択される特定の老化防止添加剤及び所望される老化防止効果といった様々な因子に応じて異なる。しかしながら、成分（Ｏ）の量は、組成物の重量に基づいて０〜５重量％、あるいは０．１〜４重量％、あるいは０．５〜３重量％の範囲であり得る。成分（Ｏ）は、１つの老化防止添加剤であってもよい。あるいは、成分（Ｏ）は、２つ以上の異なる老化防止添加剤であってもよい。
【０１９３】
成分（Ｐ）は、適用温度範囲にわたって水を放出する水放出剤である。成分（Ｐ）は、組成物と部分的又は完全に反応するのに十分な量の水を成分（Ｐ）が含有するように、並びに、使用温度（すなわち、組成物が使用される温度）に十分な時間にわたって曝露されたときに成分（Ｐ）が十分な量の水を放出するように、選択される。しかしながら、成分（Ｐ）は、組成物の製造工程の間及び組成物を貯蔵する間に過度の水が放出されないように水を十分に捕捉する。例えば、成分（Ｐ）は、組成物が使用される適用プロセスの間又はその後に、十分な水が組成物の縮合反応に利用可能であるように、組成物の混練中に水を十分に捕捉する。この「制御放出」特性はまた、過度の水が適用プロセス中にあまりにも急速に放出されないようにするという効果をもたらし得るが、それは、これが組成物の縮合反応により形成される反応組成物中に発泡又は空隙を生じ得るからである。軽質炭酸カルシウムは、適用温度が８０℃〜１２０℃、あるいは９０℃〜１１０℃、あるいは９０℃〜１００℃の範囲である場合に、成分（Ｐ）として使用され得る。しかしながら、組成物が連続（二軸）混練装置で調製される場合、成分は、短い時間にわたって適合温度よりも２０℃〜３０℃高い温度にて混練され得る。それゆえに、成分（Ｐ）は、混練中に含水量の全てを放出せず、しかしながら、十分な時間にわたって適切な範囲の温度に曝露されると成分（Ｐ）が組成物の縮合反応に十分な量の水を放出するように、選択される。
【０１９４】
好適な水放出剤の例は、金属塩水和物、水和分子篩、及びＳｏｌｖａｙから商品名ＷＩＮＮＯＦＩＬ（登録商標）ＳＰＭで入手可能な軽質炭酸カルシウムにより、例示される。選択される水放出剤は、組成物のために選択される他の成分（例えば、触媒のタイプ及び量）、混練、包装、及び適用中のプロセス条件といった、様々な因子に応じて異なることができる。二軸混練装置において、滞留時間は、数分未満、典型的には１〜２分未満であり得る。成分は急速に加熱されるが、それは、容器における及び軸に沿った表面積／容積比が高く、成分をせん断することにより熱が生じるからである。どれだけの量の水が成分（Ｐ）から得られるかは、水結合能力、温度、曝露時間（持続時間）、及び混練装置の中を通過する組成物を剥離するために使用される真空のレベルに応じて異なる。理論に縛られることを望むものではないが、１２０℃の二軸混練温度では、組成物が９０℃にて適用された場合、室温にて１〜２週間にわたる縮合反応により組成物を反応させるのに十分な水が析出したＣａＣＯ３上に残るものと考えられる。
【０１９５】
水放出剤は、例えば、ベースポリマーの水透過性が低い場合（例えば、ベースポリマーが有機ポリマー主鎖を有する場合）に、添加することができ、並びに／又は、組成物中の成分（Ｐ）の量は、成分（Ａ）、（Ｂ）及び（Ｃ）の選択、及び、任意の追加の成分が存在するかどうかといった様々な因子に応じて異なるが、成分（Ｐ）の量は、組成物の重量に基づいて５〜３０部の範囲であり得る。
【０１９６】
理論に縛られることを望むものではないが、組成物を適用温度に加熱すると、熱は水を遊離させ、水は、成分（Ｂ）の加水分解性基と反応して組成物を反応させると考えられる。組成物中に残されるアルコール及び／又は水等の副生成物は、乾燥剤により捕捉され得、これにより、縮合反応（平衡反応である）は完了に向かって進行する。
【０１９７】
成分（Ｑ）は、顔料である。議論を進めるため、用語「顔料」は、本明細書に記載の組成物の反応生成物に色を付与するのに使用される任意の成分を包含するものとする。顔料の量は、選択される顔料のタイプ及び反応生成物の所望される色合いといった様々な因子に応じて異なる。例えば、組成物は、組成物中の全成分の量に基づいて、０〜２０重量％、あるいは０．００１〜５重量％の顔料を含み得る。
【０１９８】
好適な顔料の例としては、インディゴ、二酸化チタンＳｔａｎ−Ｔｏｎｅ  ５０ＳＰ０１  Ｇｒｅｅｎ（ＰｏｌｙＯｎｅから市販されている）及びカーボンブラックが挙げられる。カーボンブラックの代表的な非限定例としては、Ｓｈａｗｉｎｉｇａｎアセチレンブラック（Ｃｈｅｖｒｏｎ  Ｐｈｉｌｌｉｐｓ  Ｃｈｅｍｉｃａｌ  Ｃｏｍｐａｎｙ  ＬＰから市販されている）、ＳＵＰＥＲＪＥＴ（登録商標）カーボンブラック（ＬＢ−１０１１）（Ｅｌｅｍｅｎｔｉｓ  Ｐｉｇｍｅｎｔｓ  Ｉｎｃ．（Ｆａｉｒｖｉｅｗ  Ｈｅｉｇｈｔｓ，ＩＬ  Ｕ．Ｓ．Ａ．）により供給されている）、ＳＲ  ５１１（Ｓｉｄ  Ｒｉｃｈａｒｄｓｏｎ  Ｃａｒｂｏｎ  Ｃｏ，（Ａｋｒｏｎ，ＯＨ  Ｕ．Ｓ．Ａ．）により供給されている）、並びに、Ｎ３３０、Ｎ５５０、Ｎ７６２、Ｎ９９０（Ｄｅｇｕｓｓａ  Ｅｎｇｉｎｅｅｒｅｄ  Ｃａｒｂｏｎｓ（Ｐａｒｓｉｐｐａｎｙ，ＮＪ，Ｕ．Ｓ．Ａ．））が挙げられる。
【０１９９】
組成物は、場合により、組成物のレオロジーを改質するために、組成物の重量に基づいて最大で５重量％、あるいは１〜２重量％の成分（Ｒ）レオロジー添加剤を更に含み得る。レオロジー添加剤は、当該技術分野において既知であり、市販されている。例としては、ポリアミド、Ｅｖｏｎｉｋから市販されているＰｏｌｙｖｅｓｔ、Ｋｉｎｇ  Ｉｎｄｕｓｔｒｉｅｓから市販されているＤｉｓｐａｒｌｏｎ、Ｄｕ  Ｐｏｎｔから市販されているＫｅｖｌａｒ  Ｆｉｂｒｅ  Ｐｕｌｐ、Ｎａｎｏｃｏｒから市販されているＲｈｅｏｓｐａｎ、Ｌｕｂｒｉｚｏｌから市販されているＩｒｃｏｇｅｌが挙げられる。他の好適なレオロジー添加剤としては、ポリアミド蝋、硬化ヒマシ油誘導体、及び金属石鹸（例えば、ステアリン酸カルシウム、ステアリン酸アルミニウム及びステアリン酸バリウム）、及びこれらの組み合わせが挙げられる。
【０２００】
あるいは、成分（Ｒ）は、２５℃にて固体（蝋）である微結晶性ワックスを含み得る。融点は、所望される温度の適用範囲の下端にて蝋が融点を有するように、選択することができる。理論に束縛されるものではないが、成分（Ｒ）は、流動特性を改善する一方で、例えば、組成物を基材に適用した後に、組成物を数度冷却する際に生強度を急激に増大（すなわち、温度降下に伴って組成物から生成されるシールの負荷保持能力の増加に対応する粘度の大幅な増加）を可能にする加工助剤として働くと考えられる。理論に束縛されるものではないが、蝋の組み込みは、充填剤の組み込み、（組成物の製造中の）混練及び脱気、及び混合（多部構成組成物の複数の構成部分の適用中の静的又は動的混合）を促進し得ると考えられる。蝋は、溶融すると加工助剤として働き、混練中の組成物において充填剤の組み込み、混練プロセスそれ自体、並びに、使用される場合には脱気工程を容易にすると考えられる。蝋は、１００℃未満の溶融温度では、単純な静的ミキサーでも、適用前の多部構成組成物の複数の構成部分の混合を促進し得る。蝋はまた、８０℃〜１１０℃、あるいは９０℃〜１００℃の範囲の温度にて、良好なレオロジーを伴って、組成物の適用を促進し得る。
【０２０１】
成分（Ｒ）としての使用に好適な蝋は、無極性炭化水素であり得る。蝋は、分枝状構造、環状構造、又はこれらの組み合わせを有し得る。例えば、石油微結晶性ワックスは、Ｓｔｒａｈｌ  ＆  Ｐｉｔｓｃｈ，Ｉｎｃ．（Ｗｅｓｔ  Ｂａｂｙｌｏｎ，ＮＹ，Ｕ．Ｓ．Ａ．）から入手可能であり、例としては、ＳＰ  ９６（６２℃〜６９℃の範囲の融点）、ＳＰ  １８（７３℃〜８０℃の範囲の融点）、ＳＰ  １９（７６℃〜８３℃の範囲の融点）、ＳＰ  ２６（７６℃〜８３℃の範囲の融点）、ＳＰ  ６０（７９℃〜８５℃の範囲の融点）、ＳＰ  ６１７（８８℃〜９３℃の範囲の融点）、ＳＰ  ８９（９０℃〜９５℃の範囲の融点）、及びＳＰ  ６２４（９０℃〜９５℃の範囲の融点）が挙げられる。その他の石油微結晶性ワックスとしては、Ｃｒｏｍｐｔｏｎ  Ｃｏｒｐｏｒａｔｉｏｎ（Ｐｅｔｒｏｌｉａ，Ｐｅｎｎｓｙｌｖａｎｉａ，Ｕ．Ｓ．Ａ．）からＭｕｌｔｉｗａｘ（登録商標）の商標の下、市販されているワックスが挙げられる。これらのワックスは、７９℃〜８７℃の範囲の融点をもち、飽和分枝及び環状の非極性炭化水素を含む１８０−Ｗ、７６℃〜８３℃の範囲の融点をもち、飽和分枝及び環状の非極性炭化水素を含むＭｕｌｔｉｗａｘ（登録商標）Ｗ−４４５、及び７３℃〜８０℃の範囲の融点をもち、飽和分枝及び環状の非極性炭化水素を含むＭｕｌｔｉｗａｘ（登録商標）Ｗ−８３５が挙げられる。
【０２０２】
成分（Ｒ）の量は、選択される特定のレオロジー添加剤及び組成物の他の成分の選択といった様々な因子に応じて異なる。しかしながら、成分（Ｒ）の量は、組成物の重量に基づいて０部〜２０部、あるいは１部〜１５部、あるいは１部〜５部の範囲であってよい。成分（Ｒ）は、１つのレオロジー添加剤であってもよい。あるいは、成分（Ｒ）は、２つ以上の異なるレオロジー添加剤を含んでもよい。
【０２０３】
組成物中に、賦形剤（例えば、溶媒及び／又は希釈剤）を使用してもよい。賦形剤は、組成物の流動及びシリコーン樹脂のような特定の成分の導入を促進し得る。本明細書で使用される賦形剤は、組成物の成分の流動化を促進するが、これらの成分のいずれとも本質的に反応しないものである。賦形剤は、組成物中の成分の溶解性及び揮発性に基づいて選択され得る。「溶解性」は、賦形剤が組成物の成分を溶解及び／又は分散させるのに十分であることを指す。「揮発性」は、賦形剤の蒸気圧を指す。賦形剤の揮発性が高すぎる（高すぎる蒸気圧を有する）場合、適用温度にて組成物中に気泡が生じる場合があり、この気泡は破裂を生じる、又は、破裂を生じずとも硬化物の特性を弱める、又は負の影響を与えるおそれがある。しかしながら、賦形剤が十分に揮発性でない（蒸気圧が低すぎる）場合には、賦形剤は、組成物の反応生成物において可塑剤のままとなる、又は反応生成物が物理特性を発現する時間が所望されるよりも長くなるおそれがある。
【０２０４】
好適な賦形剤としては、好適な蒸気圧を有するポリオルガノシロキサン、例えば、ヘキサメチルジシロキサン、オクタメチルトリシロキサン、ヘキサメチルシクロトリシロキサン及び他の低分子量ポリオルガノシロキサン、例えば、５Ｅ−７〜１．５Ｅ−６ｍ２／ｓ（０．５〜１．５センチストークス（ｃＳｔ））のＤｏｗ  Ｃｏｒｎｉｎｇ（登録商標）２００流体及びＤＯＷ  ＣＯＲＮＩＮＧ（登録商標）ＯＳ流体（これらは、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販されている）が挙げられる。
【０２０５】
あるいは、賦形剤は有機溶媒であり得る。有機溶媒は、アルコール（例えば、メタノール、エタノール、イソプロパノール、ブタノール、又はｎ−プロパノール）、ケトン（例えば、アセトン、メチルエチルケトン、又はメチルイソブチルケトン）、芳香族炭化水素（例えば、ベンゼン、トルエン、又はキシレン）、脂肪族炭化水素（例えば、ヘプタン、ヘキサン、又はオクタン）、グリコールエーテル（例えば、プロピレングリコールメチルエーテル、ジプロピレングリコールメチルエーテル、プロピレングリコールｎ−ブチルエーテル、プロピレングリコールｎ−プロピルエーテル、又はエチレングリコールｎ−ブチルエーテル）、ハロゲン化炭化水素（例えば、ジクロロメタン、１，１，１−トリクロロエタン、又は塩化メチレン）、クロロホルム、ジメチルスルホキシド、ジメチルホルムアミド、アセトニトリル、テトラヒドロフラン、ホワイトスピリット、ミネラルスピリット、ナフサ、ｎ−メチルピロリドン、又はこれらの組み合わせであり得る。
【０２０６】
賦形剤の量は、選択される賦形剤のタイプ並びに組成物のために選択される他の成分の量及びタイプといった様々な因子に応じて異なることができる。しかしながら、賦形剤の量は、組成物の１〜９９重量％、あるいは２〜５０重量％の範囲であり得る。
【０２０７】
組成物は、場合により、成分（Ｔ）粘着付与剤を更に含み得る。粘着付与剤は、脂肪族炭化水素樹脂、例えば、６〜２０個の炭素原子を有する水素添加ポリオレフィン、水素添加テルペン樹脂、ロジンエステル、水素添加ロジングリセロールエステル、又はこれらの組み合わせを含み得る。粘着付与樹脂は、市販されている。脂肪族炭化水素樹脂は、Ｅｘｘｏｎ  ＣｈｅｍｉｃａｌからのＥＳＣＯＲＥＺ  １１０２、１３０４、１３１０、１３１５及び５６００、ＥａｓｔｍａｎからのＥａｓｔｏｔａｃ樹脂（例えば、１００℃の環球式軟化点を有するＥａｓｔｏｔａｃ  Ｈ−１００、１１５℃の環球式軟化点を有するＥａｓｔｏｔａｃ  Ｈ−１１５Ｅ、及び１３０℃の環球式軟化点を有するＥａｓｔｏｔａｃ  Ｈ−１３０Ｌ）により、例示される。水素添加テルペン樹脂は、荒川化学工業株式会社のＡｒｋｏｎ  Ｐ  １００、及びＧｏｏｄｙｅａｒのＷｉｎｇｔａｃｋ  ９５により、例示される。水素添加ロジングリセロールエステルは、ＨｅｒｃｕｌｅｓのＳｔａｙｂｅｌｉｔｅ  Ｅｓｔｅｒ  １０及びＦｏｒａｌにより、例示される。市販のポリテルペンの例としては、ＨｅｒｃｕｌｅｓのＰｉｃｃｏｌｙｔｅ  Ａ１２５が挙げられる。脂肪族／芳香族又は脂環式／芳香族樹脂としては、Ｅｘｘｏｎ  ＣｈｅｍｉｃａｌのＥＣＲ  １４９Ｂ又はＥＣＲ  １７９Ａが挙げられる。あるいは、固体粘着付与剤（すなわち、２５℃以上の環球式軟化点を有する粘着付与剤）が添加され得る。好適な粘着付与剤としては、任意の適合性樹脂又はこれらの混合物、例えば、（１）天然又は変性ロジン（例えば、ガムロジン、ウッドロジン、トール油ロジン、揮発ロジン、水素添加ロジン、二量化ロジン、及び重合ロジン）、（２）天然又は変性ロジンのグリセロール及びペンタエリスリトールエステル（例えば、ペール、ウッドロジン（pale, wood rosin）のグリセロールエステル、水素添加ロジンのグリセロールエステル、重合ロジンのグリセロールエステル、水素添加ロジンのペンタエリスリトールエステル、及びロジンのフェノール変性ペンタエリスリトールエステル）、（３）天然テルペン（例えば、スチレン／テルペン及びα−メチルスチレン／テルペン）のコポリマー及びターポリマー、（４）ＡＳＴＭ方法Ｅ２８，５８Ｔにより測定した場合に６０℃〜１５０℃の範囲の軟化点を有するポリテルペン樹脂（後者のポリテルペン樹脂は一般に、やや低温にてフリーデル・クラフツ触媒の存在下でピネンとして知られる二環式モノテルペンのようなテルペン炭化水素の重合から生じ、また、水素添加ポリテルペン樹脂も含まれる）、（５）（例えば、酸性媒質中で二環式テルペンとフェノールの縮合から生じる樹脂生成物としての）フェノール系変性テルペン樹脂及びこれらの水素添加誘導体、（６）６０℃〜１３５℃の範囲の環球式軟化点を有する脂肪族石油炭化水素樹脂（後者の樹脂は、主にオレフィン及びジオレフィンからなるモノマーの重合から生じ、水素添加脂肪族石油炭化水素樹脂も含む）、（７）脂環式石油炭化水素樹脂及びこれらの水素添加誘導体、並びに（８）脂肪族／芳香族又は脂環式／芳香族コポリマー及びこれらの水素添加誘導体が挙げられる。粘着付与剤の量は、選択される特定の粘着付与剤及び組成物中の他の成��の選択といった様々な因子に応じて異なる。しかしながら、粘着付与剤の量は、組成物の重量に基づいて０部〜２０部の範囲であり得る。
【０２０８】
組成物は、場合により、成分（Ｕ）腐食防止剤を更に含む。適切な腐食防止剤の例としては、ベンゾトリアゾール、メルカプトベンゾトリアゾール、及び市販の腐食防止剤（例えば、２，５−ジメルカプト−１，３，４−チアジアゾール誘導体（ＣＵＶＡＮ（登録商標）８２６）及びＲ．Ｔ．Ｖａｎｄｅｒｂｉｌｔ（Ｎｏｒｗａｌｋ，Ｃｏｎｎｅｃｔｉｃｕｔ，Ｕ．Ｓ．Ａ．）からのアルキルチアジアゾール（ＣＵＶＡＮ（登録商標）４８４））が挙げられる。存在する場合、成分（Ｕ）の量は、組成物の重量に基づいて０．０５％〜０．５％の範囲であってよい。
【０２０９】
本明細書に記載の特定の成分は１つを超える機能を有し得るため、上述の組成物の成分を選択する際、成分の種類に重複があり得る。例えば、特定のアルコキシシランは充填剤処理剤としても接着促進剤としても有用であり得、特定の脂肪酸エステルは可塑剤としても有用であり得、充填剤処理剤としても有用であり得、カーボンブラックは顔料、難燃剤、及び／又は充填剤として有用であり得、非反応性ポリジオルガノシロキサン（例えば、ポリジメチルシロキサン）は増量剤としても溶媒としても有用であり得る。
【０２１０】
上記の組成物は、例えば、混合等の任意の好都合な手段によって全成分を組み合わせることにより、一部構成組成物として調製され得る。例えば、一部構成組成物は、場合により、ベースポリマー（Ｂ）と増量剤（Ｅ）を組み合わせ（予め混合し）、生じた展延ベースポリマーを充填剤（Ｆ）の全て又は一部と混合し、これを架橋剤（Ｃ）及び成分（Ａ）を含むプレミックスと混合することにより、製造され得る。（Ｏ）老化防止添加剤及び（Ｑ）顔料といった他の添加剤は、任意の所望される段階にて混合物に添加され得る。最終混合工程は実質的に無水の条件下で行うことができ、生じた組成物は一般に使用準備が整うまで実質的無水条件下で、例えば、密封容器で保管される。
【０２１１】
あるいは、組成物は、架橋剤が存在する場合、多部構成（例えば、２部構成）組成物として調製され得る。この例では、触媒及び架橋剤は別個の構成部分として保管され、これらの構成部分は、組成物の使用直前に組み合わされる。例えば、二部構成硬化性組成物は、成分（Ｂ）及び（Ｃ）を含む成分を組み合わせて混合のような任意の好都合な手段により第一（硬化剤）構成部分を形成することによって、調製され得る。第二（ベース）構成部分は、混合のような任意の好都合な手段により成分（Ａ）及び（Ｂ）を組み合わせることによって、調製され得る。これらの成分は、一部構成組成物又は多部構成組成物のどちらが選択されるかといった様々な因子に応じて、周囲条件又は無水条件下で周囲温度又は高温にて組み合わせられ得る。ベース構成部分と硬化剤構成部分は、使用直前に、混合のような任意の好都合な手段により、組み合わせることができる。ベース構成部分と硬化剤構成部分は、相対的に１：１〜１０：１の範囲のベース：硬化剤量で組み合わせることができる。
【０２１２】
成分の混合に使用される装置は、特に限定されない。好適な混合装置の例は、選択される各成分のタイプ及び量に応じて選択されてよい。例えば、反応によりガム又はゲルを形成する組成物等の比較的低粘度の組成物には、撹拌バッチケトルが使用されてもよい。あるいは、例えば、より粘稠な組成物及び、粒子を比較的多量に含有する組成物には、二軸押出成形機のような押出成形機といった連続混練装置が使用され得る。本明細書に記載の組成物の調製に使用できる代表的な方法としては、例えば、米国特許出願公開第２００９／０２９１２３８号及び同第２００８／０３００３５８号に開示されているものが挙げられる。
【０２１３】
上述のように製造されるこれらの組成物は、水分への曝露から組成物を保護する容器での保管時に安定であり得るが、これらの組成物は、大気の水分に曝露されると縮合反応によって反応し得る。あるいは、低浸透性組成物が配合された場合、組成物は、水放出剤から水分が放出された際に硬化して、硬化生成物を生じ得る。
【０２１４】
上記のように調製された組成物及びこれらの反応生成物は、様々な用途を有する。上記の成分は、成分（Ａ）及び（Ｂ）を含む様々なタイプの組成物を調製するために、使用され得る。組成物は、組成物のタイプ並びに組成物及び／又は組成物の反応生成物の所望される最終用途に応じて、上記の追加の成分のうちの１つ以上を更に含み得る。例えば、上記の成分及び方法は、例えば、ベースポリマーが１分子当たり平均で１〜２個の加水分解性基を有する場合に、ベースポリマーの粘度を増加させるために、及び／又は、ガムを形成するために、鎖延長プロセスに使用され得る。あるいは、上記の成分及び方法は、例えば、ベースポリマーが１分子当たり平均で２個以上の加水分解性基を有する場合に、及び／又は、架橋剤が組成物中に存在する場合に、硬化性組成物を配合するために使用することができる。本明細書に記載の組成物は、水分に曝露することにより縮合反応によって、反応し得る。例えば、組成物は、大気水分に曝露されると、縮合反応によって反応し得る。あるいは、組成物は、水放出剤が存在する場合に、水放出剤から放出される水分と反応する。本明細書に記載の組成物はそれぞれ、反応して反応生成物を形成する。反応生成物は、ガム、ゲル、ゴム、及び樹脂から選択される形態をもっていてよい。
【実施例】
【０２１５】
これらの実施例は、本発明の幾つかの実施形態を例示することを目的とするものであり、請求項に記載の本発明の範囲を制限するものとして解釈すべきではない。参考例は、従来技術であるとの記載がない限り、従来技術とみなされるべきではない。下記の成分が下記実施例において使用された。ジルコニウム（ＩＶ）エトキシド（「Ｚｒ（Ｏ−Ｅｔ）４」）ロットＡ０６１６０６７は、Ｓｔｒｅｍ  Ｃｈｅｍｉｃａｌｓ  Ｉｎｃ．から購入された。テトラベンジルジルコニウム（「Ｚｒ（ｂｅｎｚｙｌ）４」）もまたＳｔｒｅｍ  Ｃｈｅｍｉｃａｌｓ  Ｉｎｃ．から購入された。ジルコニウム（ＩＶ）ｎ−ブトキシド（「Ｚｒ（Ｏ−ｎＢｕ）４」）ロット１１０９６ＥＪはＳｉｇｍａ−Ａｌｄｒｉｃｈ，Ｉｎｃ．（Ｓｔ．Ｌｏｕｉｓ，Ｍｉｓｓｏｕｒｉ，Ｕ．Ｓ．Ａ．）から購入された。架橋剤、ｎ−ブチルトリメトキシシラン（「ｎ−ＢｕＳｉ（Ｏ−Ｍｅ）３」）はＧｅｌｅｓｔ，Ｉｎｃ．（Ｍｏｒｒｉｓｖｉｌｌｅ，Ｐｅｎｎｓｙｌｖａｎｉａ，Ｕ．Ｓ．Ａ．）から購入された。別の架橋剤、メチルトリメトキシシラン（「ＭＴＭ」）はＧｅｌｅｓｔ，Ｉｎｃ．（Ｍｏｒｒｉｓｖｉｌｌｅ，Ｐｅｎｎｓｙｌｖａｎｉａ，Ｕ．Ｓ．Ａ．）から購入された。粘度が９Ｅ−５〜０．０００１２ｍ２／ｓ（９０〜１２０ｃＳｔ）であり、数平均分子量（Ｍｗ）が４２００である、シラノール末端ポリジメチルシロキサン（「ＰＤＭＳ  １」）であるベースポリマーもまた、Ｇｅｌｅｓｔ，Ｉｎｃ．から購入された。
【０２１６】
実施例１−金属−配位子錯体の形成
前駆体溶液は、前駆体と、Ｚｒ（ｅｔｈｏｘｉｄｅ）４又はＺｒ（ｂｅｎｚｙｌ）４（濃度：０．０２５Ｍ）のどちらかとを、トルエンと混合することにより調製された。前駆体溶液は無色であった。上記表１に示される各配位子の溶液もまた、各配位子（濃度：０．０２５Ｍ）を、トルエンと混合することにより調製された。
【０２１７】
上述のとおり調製された配位子溶液はそれぞれ、予め秤量された１ｍＬ（ミリリットル）のバイアル瓶の中に入れられた。各バイアル瓶中、２４μＬ（マイクロリットル）の溶液（０．６μモル（マイクロモル）の配位子に相当）か、又は４８μＬの溶液（１．２μモルの配位子に相当）が使用された。バイアル瓶中のトルエンは、窒素を流通させた箱の中に、バイアル瓶の蓋を外した状態で一晩置くことにより取り除いた。
【０２１８】
配位子（溶媒を含まない）を含む各バイアル瓶に、上記のとおり調製された２４μＬの前駆体溶液（０．６μモルの前駆体に相当）を加え、金属−配位子混合液を生成した。金属−配位子混合液を含むバイアル瓶は、金属−配位子錯体を形成するために、２５℃において６０分間又は７５℃において４５分間、６０ｒｐｍ（回毎分）で振とうされた。
【０２１９】
実施例２−縮合反応
上記（実施例１）の錯形成反応の完了後、２１０ｍｇ（ミリグラム）のＰＤＭＳ  １（２３５．７μＬ、すなわち５０μモルに相当）及び１７．８ｍｇ（１９．１μＬ、すなわち１００μモルに相当）のｎ−ＢｕＳｉ（Ｏ−Ｍｅ）３が、ドライボックス内の金属−配位子錯体を含む各バイアル瓶に注入された。その後、各バイアル瓶内の合計量が３２５μＬとなるように、更にトルエンが加えられた。実施例２のサンプルはこのように調製された。陰性対照サンプルもまた上記前駆体を使用して調製したが、配位子は含まずに調製した。陰性対照サンプルには、２１０ｍｇのＰＤＭＳ  １、１７．８ｍｇのｎ−ＢｕＳｉ（Ｏ−Ｍｅ）３、及びトルエン（合計量が３２５μＬになるのに十分な量）が前駆体の入ったバイアル瓶に注入された。追加の陰性対照サンプルもまた上記表１に示す配位子を使用して調製したが、前駆体は含まずに調製した。これらの追加の陰性対照サンプルには、２１０ｍｇのＰＤＭＳ  １、１７．８ｍｇのｎ−ＢｕＳｉ（Ｏ−Ｍｅ）３、及びトルエン（合計量が３２５μＬになるのに十分な量）が配位子の入ったバイアル瓶に注入された。
【０２２０】
得られた組成物入りのバイアル瓶はドライボックスからドラフトチャンバーに移動され、１分間勢いよく攪拌した（それぞれの組成物を均質にするため、数百ｒｐｍで攪拌した）。その後、バイアル瓶はそれぞれ多孔板で蓋をされ、相対湿度（ＲＨ）を９５％、温度を３０℃に保った恒湿オーブンに入れられた。
【０２２１】
恒湿オーブンに４８時間入れた後、バイアル瓶は恒湿オーブンから取り出され、目視による粘度の観察が記録された。４８時間目視粘度測定は、サンプルと、異なる粘度の標準試料を含むバイアル瓶とを交互に比べて目視により測定した。測定は、サンプルが初めて水分に曝されてから４８時間後に行われた。各サンプルの目視による粘度測定値は、サンプルが最も近く一致する標準試料のバイアル瓶に基づき特定される。標準試料は、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から市販の、粘度の異なるＤＯＷ  ＣＯＲＮＩＮＧ（登録商標）２００流体（「２００  Ｆｌｕｉｄ」）であった。目視による粘度の記述とそれに対応する標準は下記表４に示す。０又は１の値は、サンプルが縮合反応を４８時間以内に起こさなかったことを示した。２〜５の値は、次第に縮合反応が起きたことを示した。繰り返し実験では、目視による粘度測定を行う作業者や、繰り返し試験が別の時に行われたかどうか等の様々な要因による通常の誤差が生じた。
【０２２２】
【表４】
2014528009.tif 000027
【０２２３】
表５は、表１の配位子を使用して調製されたサンプルの配位子、金属前駆体配位子：金属比、反応条件（温度）、及び結果（４８時間目視粘度、色、及び外観）を示す。色は目視により検査された。サンプルの目視比較は１人により行われた。
【０２２４】
【表５−１】
2014528009.tif 000028
【０２２５】
【表５−２】
2014528009.tif 000029
【０２２６】
表５において、外観の値は次のように定義される。「Ｈ」は濁っていることを、「Ｃ」は透明であることを、「Ｃ／Ｃ」は透明で且つ硬化されたことを意味する。表３の各配位子について、配位子が検査された陰性対照サンプルは、前駆体を使用しないことを除いて実施例２の方法に従って調製された。各例において、４８時間目視粘度値は１だった。
【０２２７】
上記実施例は、成分（Ａ）は透明及び／又は無色であってよいということを示す。これらの実施例は、金属−配位子錯体及びベースポリマー（本明細書においてそれぞれ、成分（Ａ）及び成分（Ｂ）と記載される）をいくらか含む組成物が、透明及び／又は無色の反応生成物を生成するために使用されてもよいということを示す。例えば、配位子が、配位子１〜５、１０、１１、及び１３〜１７からなる群より選ばれる場合、そのような配位子で調製された成分（Ａ）と、成分（Ｂ）とを含む組成物は無色であってもよい。あるいは、配位子が、配位子１〜５、１０、１１、及び１３〜１７からなる群より選ばれる場合、組成物の反応生成物は無色であってもよい。あるいは、配位子が、１〜５、１１、及び１３〜１７からなる群より選ばれる場合、そのような配位子で調製された成分（Ａ）と、成分（Ｂ）とを含む組成物は無色透明であってもよい。あるいは、配位子が、１〜５、１１、及び１３〜１７からなる群より選ばれる場合、そのような配位子で調製された成分（Ａ）と、成分（Ｂ）とを含む組成物の反応生成物は無色透明であってもよい。
【０２２８】
実施例３−金属−配位子錯体の形成
前駆体溶液は、Ｚｒ（Ｏ−ｎＢｕ）４（濃度：０．０２５Ｍ）をトルエンと混合することにより調製された。前駆体溶液は無色であった。上記表２に示される各配位子の溶液は、配位子（濃度：０．０２５Ｍ）を、トルエンと混合することにより調製された。
【０２２９】
上述のとおり調製された配位子溶液はそれぞれ、予め秤量された８ｍＬ（ミリリットル）のバイアル瓶の中に入れられた。各バイアル瓶中に、３μモル相当の量の配位子が使用された。バイアル瓶中のトルエンは、窒素を流通させた箱の中に、バイアル瓶の蓋を外した状態で一晩置くことにより取り除いた。
【０２３０】
参考例２で調製された、配位子（溶媒を含まない）を含む各バイアル瓶に、上記のとおり調製されたＺｒ（Ｏ−ｎＢｕ）４前駆体溶液（３μモルのＺｒ前駆体に相当の量）を加え、金属−配位子混合液を生成した。金属−配位子混合液を含むバイアル瓶は、金属−配位子錯体を形成するために、２５℃において６０分間又は７５℃において４５分間、６０ｒｐｍ（回毎分）で振とうされた。
【０２３１】
実施例４−縮合反応
上記（実施例３）の錯形成反応の完了後、２０３７ｍｇ（ミリグラム）のＰＤＭＳ  １及び１２９．９ｍｇのＭＴＭが、ドライボックス内の金属−配位子錯体を含む各バイアル瓶に注入された。その後、各バイアル瓶内の合計量が３０００μＬとなるように、更にトルエンが加えられた。実施例４のサンプルはこのように調製された。陰性対照サンプルもまた上記前駆体を使用して調製したが、配位子は含まずに調製した。陰性対照サンプルには、２０３７ｍｇのＰＤＭＳ、１２９．９ｍｇのＭＴＭ、及びトルエン（合計量が３０００μＬになるのに十分な量）が、前駆体の入ったバイアル瓶に注入された。追加の陰性対照サンプルもまた上記表２に示す配位子を使用して調製したが、前駆体は含まずに調製した。これらの追加の陰性対照サンプルには、２０３７ｍｇのＰＤＭＳ、１２９．９ｍｇのＭＴＭ、及びトルエン（合計量が３０００μＬになるのに十分な量）が、配位子の入ったバイアル瓶に注入された。
【０２３２】
得られた組成物入りのバイアル瓶はドライボックスからドラフトチャンバーに移動され、１分間勢いよく攪拌した（それぞれの組成物を均質にするため、数百ｒｐｍで攪拌した）。その後、バイアル瓶はそれぞれ多孔板で蓋をされ、相対湿度（ＲＨ）を５０％、温度を２５℃に保った恒湿オーブンに入れられた。
【０２３３】
恒湿オーブンに４８時間入れた後、バイアル瓶は恒湿オーブンから取り出され、目視による粘度の観察と色が、上記実施例２の表４のサンプルのとおり、記録された。
【０２３４】
表６は、表２の配位子を使用して調製されたサンプルの配位子、金属前駆体配位子：金属比、反応条件（時間及び温度）、及び結果（４８時間目視粘度及び色）を示す。
【０２３５】
【表６】
2014528009.tif 000030
【０２３６】
実施例５−金属−配位子錯体の形成
前駆体溶液は、ジルコニウムイソプロポキシド（ヘプタンに７０〜７５％含有）（濃度：０．０２５Ｍ）とを、トルエンと混合することにより調製された。前駆体溶液は無色であった。表３に示される各配位子の溶液は、配位子（濃度：０．０２５Ｍ）を、トルエンと混合することにより調製された。
【０２３７】
上述のとおり調製された配位子溶液はそれぞれ、予め秤量された１ｍＬ（ミリリットル）のバイアル瓶の中に入れられた。各バイアル瓶中、２４μＬ（マイクロリットル）の溶液（０．６μモル（マイクロモル）の配位子に相当）か、又は４８μＬの溶液（１．２μモルの配位子に相当）が使用された。バイアル瓶中のトルエンは、窒素を流通させた箱の中に、バイアル瓶の蓋を外した状態で一晩置くことにより取り除いた。
【０２３８】
配位子（溶媒を含まない）を含む各バイアル瓶に、上記のとおり調製された２４μＬの前駆体溶液（０．６μモルの前駆体に相当）を加え、金属−配位子混合液を生成した。金属−配位子混合液を含むバイアル瓶は、金属−配位子錯体を形成するために、２５℃において６０分間又は７５℃において４５分間、６０ｒｐｍ（回毎分）で振とうされた。
【０２３９】
実施例６−縮合反応
上記（実施例５）の錯形成反応の完了後、２０３７ｍｇ（ミリグラム）のＰＤＭＳ  １及び１２９．９ｍｇのＭＴＭ（メチルトリメトキシシラン）が、ドライボックス内の金属−配位子錯体を含む各バイアル瓶に注入された。その後、各バイアル瓶内の合計量が３ｍＬとなるように、更にトルエンが加えられた。実施例６のサンプルはこのように調製された。陰性対照サンプルもまた上記前駆体を使用して調製したが、配位子は含まずに調製した。陰性対照サンプルには、２０３７ｍｇのＰＤＭＳ  １、１２９．９ｍｇのＭＴＭ、及びトルエン（合計量が３ｍＬになるのに十分な量）が、前駆体の入ったバイアル瓶に注入された。追加の陰性対照サンプルもまた表３に示す配位子を使用して調製したが、前駆体は含まずに調製した。これらの追加の陰性対照サンプルには、２０３７ｍｇのＰＤＭＳ  １、１２９．９ｍｇのＭＴＭ、及びトルエン（合計量が３ｍＬになるのに十分な量）が、配位子の入ったバイアル瓶に注入された。
【０２４０】
得られた組成物入りのバイアル瓶はドライボックスからドラフトチャンバーに移動され、１分間勢いよく攪拌した（それぞれの組成物を均質にするため、数百ｒｐｍで攪拌した）。その後、バイアル瓶はそれぞれ多孔板で蓋をされ、相対湿度（ＲＨ）を９５％、温度を３０℃に１つ湿オーブンに入れられた。
【０２４１】
恒湿オーブンに４８時間入れた後、バイアル瓶は恒湿オーブンから取り出され、目視による粘度の観察が、実施例２と同じ手順を用いて記録された。結果を表７に示す。
【０２４２】
【表７】
2014528009.tif 000031
【０２４３】
実施例は、実施例のセクションに記載のとおり検査された、成分（Ａ）の上記触媒が、縮合反応を触媒できるということを示す。上記の触媒のように、本明細書に記載の組成物はスズ触媒を含まなくてもよい。理論に縛られることを望むものではないが、スズ触媒を含む同じ組成物と比較して、成分（Ａ）として本明細書に記載される触媒は、いくつかの縮合反応硬化性組成物において、代替の、同等の、又はより良い硬化性能を提供し得ると考えられる。
【０２４４】
成分（Ａ）は透明及び／又は無色であってよい。理論に縛られることを望むものではないが、金属−配位子錯体及びベースポリマー（本明細書においてそれぞれ、成分（Ａ）及び成分（Ｂ）と記載される）をいくらか含む組成物は、透明及び／又は無色であってもよいと考えられる。理論に縛られることを望むものではないが、金属−配位子錯体及びベースポリマー（本明細書においてそれぞれ、成分（Ａ）及び成分（Ｂ）と記載される）をいくらか含む組成物が、透明及び／又は無色の反応生成物を生成するために使用されてもよいと考えられる。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
成分（Ａ）及び成分（Ｂ）を含む組成物であって、
前記成分（Ａ）は、触媒的に有効量の、Ｚｒ前駆体と配位子との反応の触媒活性反応生成物であり、前記Ｚｒ前駆体は前記Ｚｒ前駆体と前記配位子との反応生成物とは異なり、前記配位子は配位子（１）〜（１７）、（２１）〜（２３）、（２５）〜（２７）及び（２９）〜（３４）からなる群より選ばれ、
【表１−１】
2014528009.tif 000048
【表１−２】
2014528009.tif 000049
【表１−３】
2014528009.tif 000050
【表１−４】
2014528009.tif 000051
（２６）一般式（ｉｉ）の配位子：
【化１】
2014528009.tif 000052
（式中、下付き文字ａは０又は１であり、下付き文字ｂは０〜４の整数であり、下付き文字ｃは０〜４の整数であり、Ａ１はＨ及び一価の炭化水素基から選択され、Ａ２及びＡ３はそれぞれ独立して一価の炭化水素基であり、Ｑ１はＮ及び式ＣＡ４（式中、Ａ４はＨ又は一価の炭化水素基である）の基から選択され、Ｑ２はＯＨ及び式ＳＡ５（式中、Ａ５はＨ及び一価の炭化水素基から選択される）の基から選択される）；又は
（２７）一般式（ｉｉｉ）の配位子：
【化２】
2014528009.tif 000053
（式中、Ａ６はそれぞれ独立してハロゲン原子及び一価の炭化水素基から選択され、下付き文字ｄは０〜４の整数であり、Ｑ３はカルボン酸基であり、Ｑ４はカルボン酸基、ＯＨ、Ｈ、一価の炭化水素基、及び式ＰＡ７Ａ８（式中、Ａ７及びＡ８はそれぞれ独立して、Ｈ、ハロゲン原子、アルキル基、アリール基、及びアラルキル基から選択される）の基から選択される）；又は
（２９）一般式（ｖ）の配位子：
【化３】
2014528009.tif 000054
（式中、下付き文字ｆは０〜４の整数であり、下付き文字ｇは０〜４の整数であり、Ａ１０及びＡ１１はそれぞれ独立して一価の炭化水素基及び一価のハロゲン化炭化水素基から選択され、下付き文字ｈは１〜６の整数であり、Ｑ５はそれぞれ独立してＯ、Ｐ、Ｓ、及びＣＨ２から選択される）；又は
（３０）一般式（ｖｉ）の配位子：
【化４】
2014528009.tif 000055
（式中、Ａ１２はＨ又は一価の炭化水素基であり、Ａ１３、Ａ１４、及びＡ１５はそれぞれ独立してＨ及び一価の有機基から選択されるが、但し、任意で、Ａ１３、Ａ１４、及びＡ１５のうちの２つは、互いに結合して縮合複素環基を形成することができる）；又は
（３１）一般式（ｖｉｉ）の配位子：
【化５】
2014528009.tif 000056
（式中、下付き文字ｉは０〜４の整数であり、下付き文字ｊは０〜４の整数であり、Ａ１６はそれぞれ独立して一価の炭化水素基であり、Ａ１７はそれぞれ一価の有機基であり、Ａ１８及びＡ１９は独立してＨ及び一価の炭化水素基から選択され、Ａ２０はＨ又はアルキル基であり、Ａ２１はＨ又はアルキル基である）；又は
（３２）一般式（ｖｉｉｉ）の配位子：
【化６】
2014528009.tif 000057
（式中、Ａ２４はＯ及びＳから選択されるヘテロ原子であり、下付き文字ｋは０〜４の整数であり、Ａ２７はそれぞれ独立してハロゲン原子及び一価の有機基から選択され、Ａ２２は一価の炭化水素基であり、Ａ２３はＨ又は一価の炭化水素基であり、Ａ２５は一価の有機基である）；又は
（３３）一般式（ｉｘ）の配位子：
【化７】
2014528009.tif 000058
（式中、Ａ３１はＯ及びＳから選択されるヘテロ原子であり、下付き文字ｍは０〜４であり、Ａ２８、Ａ２９、及びＡ３０はそれぞれ独立して一価の炭化水素基である）；又は
（３４）一般式（ｘ）の配位子：
【化８】
2014528009.tif 000059
（式中、「Ｒｎ」を有する結合は、環構造の一部を形成する、共有単結合又は芳香族結合を表し、Ａ３９、Ａ４０、Ａ４１、Ａ４２、Ａ４３、及びＡ４４はそれぞれ独立してＨ及び一価の有機基から選択されるが、但し、任意で、Ａ４２及びＡ４３は、互いに結合して、炭素環、アリール基、アラルキル基、又は複素環基から選択される環構造を形成してもよく、Ａ４５は一価の炭化水素基又は二価の連結基のどちらかであるが、但し、Ａ４５が二価の連結基である場合、Ａ４５は、一般式（ｘ）の構造と、一般式（ｘｉ）
【化９】
2014528009.tif 000060
（式中、＊は結合部位を示す）の構造とを連結させる）；
前記成分（Ｂ）は、１分子当たり平均で１つ以上の加水分解性置換基を有するケイ素含有ベースポリマーであり、
前記成分（Ａ）は、前記成分（Ｂ）の前記加水分解性置換基の縮合反応を触媒することができる、組成物。
【請求項２】
前記縮合反応が、実施例２の方法に従って、サンプルと、異なる粘度の標準試料を含むバイアル瓶とを目視で交互に比較することにより検査された場合に、目視による粘度の値が２〜５の範囲である反応生成物を生成する、請求項１に記載の組成物。
【請求項３】
前記Ｚｒ前駆体が、一般式Ｚｒ−Ａ４（式中、Ａはそれぞれ独立して一価の有機基である）を有する、請求項１又は２に記載の組成物。
【請求項４】
条件（ａ）〜（ｆ）のうち１つが満たされる組成物であって、条件が
（ａ）各Ａがヒドロカルボノキシ基であること；又は
（ｂ）各Ａがアルコキシ基であること；又は
（ｃ）各Ａがエトキシ基であること；又は
（ｄ）各Ａが炭化水素基であること；又は
（ｅ）各Ａがアラルキル基であること；又は
（ｆ）各Ａがベンジル基であること、
である、請求項３に記載の組成物。
【請求項５】
前記成分（Ａ）及び（Ｂ）とは異なる少なくとも１種の追加の成分を更に含む組成物であって、前記少なくとも１種の追加の成分が、（Ｃ）架橋剤；（Ｄ）乾燥剤；（Ｅ）増量剤、可塑剤、又はこれらの組み合わせ；（Ｆ）充填剤；（Ｇ）処理剤；（Ｈ）殺生物剤；（Ｊ）難燃剤；（Ｋ）表面改質剤；（Ｌ）鎖延長剤；（Ｍ）末端封鎖剤；（Ｎ）非反応性のバインダー；（Ｏ）老化防止添加剤；（Ｐ）水放出剤；（Ｑ）顔料；（Ｒ）レオロジー添加剤；（Ｓ）賦形剤；（Ｔ）粘着付与剤；（Ｕ）腐食防止剤；及びこれらの組み合わせからなる群より選ばれる、請求項１〜４のいずれか一項に記載の組成物。
【請求項６】
条件（ｉ）及び（ｉｉ）のうち１つが満たされる組成物であって、条件が
（ｉ）前記組成物が透明及び／又は無色であること；又は
（ｉｉ）前記組成物が無色透明であること、
である請求項１〜５のいずれか一項に記載の組成物。
【請求項７】
反応生成物を調製するために、請求項１〜６のいずれか一項に記載の組成物を水分に曝露する工程を含む、方法。
【請求項８】
条件（ｉ）及び（ｉｉ）のうち１つが満たされる反応生成物であって、条件が
（ｉ）前記反応生成物が透明及び／又は無色であること；又は
（ｉｉ）前記反応生成物が無色透明であること、
である、請求項７に記載の方法により調製された、反応生成物。
【請求項９】
ｉ）平均一般式Ｚｒ−Ａ４のＺｒ前駆体（式中、Ａはそれぞれ独立して一価の有機基である）；及び
ｉｉ）配位子
【化１０】
2014528009.tif 000061
からなる群より選ばれる配位子；
を反応させる工程を含み、
それにより、Ｚｒ−配位子錯体を含む反応生成物を製造する、方法。
【請求項１０】
各Ａが炭化水素基である、請求項９に記載の方法。
【請求項１１】
ｉ）平均一般式Ｚｒ−Ａ４のＺｒ前駆体（式中、Ａはそれぞれ独立して一価の有機基である）；及び
ｉｉ）配位子
【化１１】
2014528009.tif 000062
からなる群より選ばれる配位子；
を反応させる工程を含み、
それにより、Ｚｒ−配位子錯体を含む反応生成物を製造する、方法。
【請求項１２】
各Ａがヒドロカルボノキシ基である、請求項１１に記載の方法。
【請求項１３】
前記Ｚｒ前駆体と前記配位子を加熱する工程を更に含む、請求項９〜１２のいずれか一項に記載の方法。
【請求項１４】
前記反応生成物から副生成物を取り除く工程であって、前記副生成物を含まないＺｒ−配位子錯体を生成する、工程を更に含む、請求項９〜１３のいずれか一項に記載の方法。
【請求項１５】
請求項９〜１３のいずれか一項に記載の方法により調製された、反応生成物。
【国際調査報告】
2014528009.tif 000063
2014528009.tif 000064
2014528009.tif 000065
2014528009.tif 000066
2014528009.tif 000067
2014528009.tif 000068
2014528009.tif 000069